(57)【要約】      （修正有）【課題】アゼチジニウム含有コポリマー及びビニルモノマー、並びにシリコーンヒドロゲルコンタクトレンズ上に非シリコーンヒドロゲルコーティングの提供。【解決手段】アゼチジニウム含有ビニルモノマーから誘導されるアゼチジニウム含有モノマー単位を含む、アゼチジニウム含有コポリマーであって、このアゼチジニウム含有コポリマーが、更にカルボキシル含有ビニルモノマー、アミノ含有ビニルモノマー、疎水性ビニルモノマー、及びこれらの組合せよりなる群から選択される少なくとも１種のビニルモノマーから誘導されるモノマー単位を含む、アゼチジニウム含有コポリマー。【選択図】なし【特許請求の範囲】
【請求項１】
式（１）又は（２）：
【化１６】
2018009179.tif 000025
［式中、
Ｒ”は、水素又はメチルであり；
Ｔ７及びＴ８は、相互に独立に、Ｃ１〜Ｃ１４アルキル基であり；
Ｙ１、Ｙ２、及びＹ３は、相互に独立に、直接結合、−Ｏ−、−ＮＲ’−、−Ｃ（Ｏ）−ＮＲ’−、−ＮＲ’−Ｃ（Ｏ）−、−Ｏ−Ｃ（Ｏ）−ＮＨ−、−ＮＨ−Ｃ（Ｏ）−Ｏ−、−ＮＲ’−Ｃ（Ｏ）−ＮＨ−、−ＮＨ−Ｃ（Ｏ）−ＮＲ’−、−Ｃ（Ｏ）−Ｏ−、−Ｏ−Ｃ（Ｏ）−、−ＮＨ−Ｃ（Ｏ）−ＮＨ−Ｚ０−ＮＨ−Ｃ（Ｏ）−ＮＨ−、−Ｏ−Ｃ（Ｏ）−ＮＨ−Ｚ０−ＮＨ−Ｃ（Ｏ）−Ｏ−、−Ｏ−Ｃ（Ｏ）−ＮＨ−Ｚ０−ＮＨ−Ｃ（Ｏ）−ＮＨ−、及び−ＮＨ−Ｃ（Ｏ）−ＮＨ−Ｚ０−ＮＨ−Ｃ（Ｏ）−Ｏ−よりなる群から選択される結合であり；
Ｒ’は、水素、Ｃ１−Ｃ２０非置換又は置換の直鎖又は分岐のアルキル基であり；
Ｚ０は、場合によりその中に１個以上の−Ｏ−、−ＮＲ’−及び−Ｃ（Ｏ）−の結合を含有する直鎖又は分岐のＣ２−Ｃ１２アルキレンの二価の基又はＣ５−Ｃ４５脂環式又は脂肪族−脂環式の二価の基であって、Ｒ’は、上記と同義であり；
Ｚ１、Ｚ２、及びＺ３は、相互に独立に、直接結合、場合によりその中に１個以上の−Ｏ−、−ＮＲ’−、及び−Ｃ（Ｏ）−の結合を含有するＣ１−Ｃ２０非置換又は置換の直鎖又は分岐のアルキレンの二価の基、Ｃ１−Ｃ７アルキレンオキシＣ１−Ｃ７アルキレンの二価の基、−（ＣＨ（Ｒ”）ＣＨ２Ｏ）ｒ１−ＣＨ（Ｒ”）ＣＨ２−の二価の基（ここで、Ｒ”は、上記と同義であり、そしてｒ１は、１〜２０の整数である）、非置換フェニレンの二価の基、Ｃ１−Ｃ４アルキル若しくはＣ１−Ｃ４アルコキシ置換フェニレンの二価の基、又はＣ７−Ｃ１２アラルキレンの二価の基、場合によりその中に１個以上の−Ｏ−、−ＮＲ’−、及び−Ｃ（Ｏ）−の結合を含有するＣ５−Ｃ４５脂環式又は脂肪族−脂環式の二価の基、Ｃ６−Ｃ２４芳香族又は芳香脂肪族（araliphatic）の二価の基、あるいはこれらの組合せであり；
ｐ１、ｐ２、及びｐ３は、相互に独立に、ゼロ又は１であり；
Ｙ４は、直接結合、−Ｏ−、−ＮＲ’−、−Ｃ（Ｏ）−ＮＲ’−、−ＮＲ’−Ｃ（Ｏ）−、−Ｏ−Ｃ（Ｏ）−ＮＨ−、−ＮＨ−Ｃ（Ｏ）−Ｏ−、−ＮＲ’−Ｃ（Ｏ）−ＮＨ−、−ＮＨ−Ｃ（Ｏ）−ＮＲ’−、−Ｃ（Ｏ）−Ｏ−、−Ｏ−Ｃ（Ｏ）−よりなる群から選択される結合であって、Ｒ’は、水素、Ｃ１−Ｃ２０非置換又は置換の直鎖又は分岐のアルキル基であり；
Ｚ４は、直接結合、場合によりその中に１個以上の−Ｏ−、−ＮＲ’−、及び−Ｃ（Ｏ）−の結合を含有するＣ１−Ｃ２０非置換又は置換の直鎖又は分岐のアルキレンの二価の基、Ｃ１−Ｃ７アルキレンオキシＣ１−Ｃ７アルキレンの二価の基、あるいは−（ＣＨ（Ｒ”）ＣＨ２Ｏ）ｒ１−ＣＨ（Ｒ”）ＣＨ２−の二価の基（ここで、Ｒ”は、上記と同義であり、そしてｒ１は、１〜２０の整数である）であり；そして
Ｚ５は、Ｃ１−Ｃ２０非置換又は置換の直鎖又は分岐のアルキル基、−（ＣＨ２）ｒ２−Ｏ−（ＣＨ２ＣＨ２Ｏ）ｒ１−Ｚ６（ここで、ｒ１は、上記と同義であり、ｒ２は、ゼロ又は１〜７の整数であり、そしてＺ６は、Ｃ１−Ｃ５アルキルである）である］により表されるアゼチジニウム含有ビニルモノマー。
【請求項２】
式（１）により表される、請求項１に記載のアゼチジニウム含有ビニルモノマー。
【請求項３】
式（２）により表される、請求項１に記載のアゼチジニウム含有ビニルモノマー。
【請求項４】
少なくとも１種の請求項１、２又は３に記載のアゼチジニウム含有ビニルモノマーから誘導されるアゼチジニウム含有モノマー単位を含む、アゼチジニウム含有コポリマーであって、このアゼチジニウム含有コポリマーが、更にカルボキシル含有ビニルモノマー、アミノ含有ビニルモノマー、疎水性ビニルモノマー、及びこれらの組合せよりなる群から選択される少なくとも１種のビニルモノマーから誘導されるモノマー単位を含む、アゼチジニウム含有コポリマー。
【請求項５】
カルボキシル含有ビニルモノマーが、アクリル酸、Ｃ１−Ｃ４アルキルアクリル酸、Ｎ，Ｎ−２−アクリルアミドグリコール酸、β−メチルアクリル酸、α−フェニルアクリル酸、β−アクリルオキシプロピオン酸、ソルビン酸、アンゲリカ酸、ケイ皮酸、１−カルボキシ−４−フェニルブタジエン−１，３、イタコン酸、シトラコン酸、メサコン酸、グルタコン酸、アコニット酸、マレイン酸、フマル酸、及びこれらの組合せよりなる群から選択され（好ましくは、アクリル酸、メタクリル酸、エチルアクリル酸、プロピルアクリル酸、マレイン酸、及びこれらの組合せよりなる群から選択され）、
アミノ含有ビニルモノマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物（例えば、１，２−エポキシＣ３−Ｃ１２アルカン、又はモノ−エポキシ末端ポリエチレングリコール）とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマー（例えば、（メタ）アクリル酸グリシジル、ビニルグリシジルエーテル、又はアリルグリシジルエーテル）とのカップリング反応生成物、及びこれらの組合せよりなる群から選択され、
疎水性ビニルモノマーが、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸sec−ブチル、（メタ）アクリル酸イソブチル、（メタ）アクリル酸ｔ−ブチル、アクリル酸シクロヘキシル、アクリル酸２−エチルヘキシル、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリラート、メタクリル酸イソボルニル、メタクリル酸トリフルオロエチル、メタクリル酸ヘキサフルオロ−イソプロピル、メタクリル酸ヘキサフルオロブチル、シロキサン含有ビニルモノマー、約３〜約４０個のケイ素原子を有するポリシロキサン含有ビニルモノマー、及びこれらの組合せよりなる群から選択される、請求項４に記載のアゼチジニウム含有コポリマー。
【請求項６】
アゼチジニウム含有コポリマーが、カルボキシル含有ビニルモノマー（好ましくはアクリル酸、メタクリル酸、エチルアクリル酸、プロピルアクリル酸、マレイン酸、及びこれらの組合せよりなる群から選択され、更に好ましくはメタクリル酸、エチルアクリル酸、及びこれらの組合せよりなる群から選択され、更になお好ましくはメタクリル酸から誘導される）から誘導されるカルボキシル含有モノマー単位を含む、請求項４又は５に記載のアゼチジニウム含有コポリマー。
【請求項７】
アゼチジニウム含有コポリマーが、少なくとも１種の疎水性ビニルモノマー（好ましくは（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸sec−ブチル、（メタ）アクリル酸イソブチル、（メタ）アクリル酸ｔ−ブチル、アクリル酸シクロヘキシル、アクリル酸２−エチルヘキシル、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリラート、メタクリル酸イソボルニル、メタクリル酸トリフルオロエチル、メタクリル酸ヘキサフルオロ−イソプロピル、メタクリル酸ヘキサフルオロブチル、シロキサン含有ビニルモノマー、約３〜約４０個のケイ素原子を有するポリシロキサン含有ビニルモノマー、及びこれらの組合せよりなる群から選択され、更に好ましくは少なくとも１種のシロキサン含有ビニルモノマー、少なくとも１種のポリシロキサン含有ビニルモノマー及びこれらの組合せよりなる群から選択される）から誘導される疎水性モノマー単位を含む、請求項４〜６のいずれか１項に記載のアゼチジニウム含有コポリマー。
【請求項８】
アゼチジニウム含有コポリマーが、少なくとも１種のアミノ含有ビニルモノマー［好ましくは（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン（例えば、Ｎ−エチル−２−メチルアリルアミン、Ｎ−エチルアリルアミン、Ｎ−アリルメチルアミン、Ｎ−アリル−１−ペンタンアミン、Ｎ−アリル−２−メチル−１−ペンタンアミン、Ｎ−アリル−２，３−ジメチル−１−ペンタンアミン、Ｎ−アリル−１−ヘキサンアミン、Ｎ−アリル−２−メチル−１−ヘキサンアミン、Ｎ−アリル−１−ヘプタンアミン、Ｎ−アリル−１−オクタンアミン、Ｎ−アリル−１−デカンアミン、Ｎ−アリル−１−ドデカンアミン）、唯一のエポキシ基を有するエポキシ化合物（例えば、１，２−エポキシＣ３−Ｃ１２アルカン、又はモノ−エポキシ末端ポリエチレングリコール）とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマー（例えば、（メタ）アクリル酸グリシジル、ビニルグリシジルエーテル、又はアリルグリシジルエーテル）とのカップリング反応生成物、及びこれらの組合せよりなる群から選択される］から誘導されるアミノ含有モノマー単位を含む、請求項４〜７のいずれか１項に記載のアゼチジニウム含有コポリマー。
【請求項９】
アゼチジニウム含有コポリマーが、
カルボキシル含有モノマー単位及び／又はアミノ含有モノマー単位である、反応性モノマー単位｛ここで、カルボキシル含有モノマー単位は、少なくとも１種のカルボキシル含有ビニルモノマー（好ましくはアクリル酸、Ｃ１−Ｃ４アルキルアクリル酸、Ｎ，Ｎ−２−アクリルアミドグリコール酸、β−メチルアクリル酸、α−フェニルアクリル酸、β−アクリルオキシプロピオン酸、ソルビン酸、アンゲリカ酸、ケイ皮酸、１−カルボキシ−４−フェニルブタジエン−１，３、イタコン酸、シトラコン酸、メサコン酸、グルタコン酸、アコニット酸、マレイン酸、フマル酸、及びこれらの組合せよりなる群から選択され、更に好ましくはアクリル酸、メタクリル酸、エチルアクリル酸、プロピルアクリル酸、マレイン酸、及びこれらの組合せよりなる群から選択され、更になお好ましくはメタクリル酸、エチルアクリル酸、及びこれらの組合せよりなる群から選択され、最も好ましくはメタクリル酸から誘導される）から誘導され、そしてアミノ含有ビニルモノマー単位は、少なくとも１種のアミノ含有ビニルモノマー［好ましくは（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物（例えば、１，２−エポキシＣ３−Ｃ１２アルカン、又はモノ−エポキシ末端ポリエチレングリコール）とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマー（例えば、（メタ）アクリル酸グリシジル、ビニルグリシジルエーテル、又はアリルグリシジルエーテル）とのカップリング反応生成物、及びこれらの組合せよりなる群から選択される］から誘導される｝；並びに  モル基準で少なくとも約５０％、好ましくは少なくとも約６０％、更に好ましくは少なくとも約７０％、更になお好ましくは少なくとも約７５％の、少なくとも１種の親水性ビニルモノマー［（メタ）アクリルアミド、Ｎ，Ｎ−ジメチル（メタ）アクリルアミド、Ｎ−ビニルピロリドン、（メタ）アクリル酸Ｎ，Ｎ−ジメチルアミノエチル、Ｎ，Ｎ−ジメチルアミノプロピル（メタ）アクリルアミド、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、（メタ）アクリル酸ヒドロキシプロピル、１５００ダルトン以下の重量平均分子量を有するＣ１−Ｃ４−アルコキシポリエチレングリコール（メタ）アクリラート、Ｎ−ビニルホルムアミド、Ｎ−ビニルアセトアミド、Ｎ−ビニルイソプロピルアミド、Ｎ−ビニル−Ｎ−メチルアセトア���ド、アリルアルコール、ビニルアルコール（コポリマー中の酢酸ビニルの加水分解型）、ホスホリルコリン含有ビニルモノマー、（メタ）アクリル酸エリトリトール、（メタ）アクリル酸アラビトール、（メタ）アクリル酸マンニトール、（メタ）アクリル酸ズルシトール、（メタ）アクリル酸フシトール、（メタ）アクリル酸イジトール、（メタ）アクリル酸イノシトール、（メタ）アクリル酸キシリトール、（メタ）アクリル酸ソルビトール、（メタ）アクリル酸グルコース、（メタ）アクリル酸フルクトース、（メタ）アクリル酸ガラクトース、及びこれらの組合せよりなる群から選択される（好ましくは（メタ）アクリルアミド、Ｎ，Ｎ−ジメチル（メタ）アクリルアミド、Ｎ−ビニルピロリドン、（メタ）アクリル酸Ｎ，Ｎ−ジメチルアミノエチル、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、１５００ダルトン以下の重量平均分子量を有するＣ１−Ｃ４−アルコキシポリエチレングリコール（メタ）アクリラート、Ｎ−ビニルホルムアミド、Ｎ−ビニルアセトアミド、Ｎ−ビニル−Ｎ−メチルアセトアミド、アリルアルコール、ホスホリルコリン含有ビニルモノマー、（メタ）アクリル酸エリトリトール、（メタ）アクリル酸アラビトール、（メタ）アクリル酸マンニトール、（メタ）アクリル酸ズルシトール、（メタ）アクリル酸フシトール、（メタ）アクリル酸イジトール、（メタ）アクリル酸イノシトール、（メタ）アクリル酸キシリトール、（メタ）アクリル酸ソルビトール、（メタ）アクリル酸グルコース、（メタ）アクリル酸フルクトース、（メタ）アクリル酸ガラクトース、及びこれらの組合せよりなる群から選択される）］から誘導される非反応性親水性モノマー単位
を含む、請求項４に記載のアゼチジニウム含有コポリマー。
【請求項１０】
アゼチジニウム含有コポリマーが、モル基準で約５０％以下、好ましくは約２．５％〜約４０％、更に好ましくは約５％〜約３０％、更になお好ましくは約７．５％〜約２５％のアゼチジニウム含有モノマー単位及び反応性モノマー単位を含む、請求項９に記載のアゼチジニウム含有コポリマー。
【請求項１１】
それぞれ架橋親水性コーティングを施したコーティングシリコーンヒドロゲルコンタクトレンズを製造する方法であって、
（ａ）シリコーンヒドロゲルコンタクトレンズを調達する工程；
（ｂ）アンカリングポリマーの下塗りコーティングをシリコーンヒドロゲルコンタクトレンズに適用する工程（ここで、アンカリングポリマーは、
（ｉ）請求項４〜８のいずれか１項に記載のアゼチジニウム含有コポリマー、及び／又は
（ii）カルボキシル含有ビニルモノマーのホモポリマー若しくはコポリマーである）；及び
（ｃ）シリコーンヒドロゲルコンタクトレンズを、アゼチジニウム基、カルボキシル基、アミノ基、チオール基及びこれらの組合せよりなる群から選択される反応性官能基を含む水溶性の熱架橋しうる親水性ポリマー材料の存在下で水溶液中で約４０℃〜約１４０℃の温度まで及び該温度で、１個のアゼチジニウム基と１個のアミノ又はカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程
を含む方法（ただし、アンカリングポリマー及び熱架橋しうる親水性ポリマー材料の少なくとも一方は、アゼチジニウム基を含む）。
【請求項１２】
それぞれ架橋親水性コーティングを施したシリコーンヒドロゲルコンタクトレンズを製造する方法であって、
（ａ）請求項１、２若しくは３に記載のアゼチジニウム含有ビニルモノマー、及び／又は請求項７若しくは８に記載のアゼチジニウム含有コポリマーを含むレンズ形成組成物の、成形用型中での重合によりシリコーンヒドロゲルコンタクトレンズを調達する工程；
（ｂ）得られたシリコーンヒドロゲルコンタクトレンズを、アゼチジニウム基、カルボキシル基、アミノ基、チオール基及びこれらの組合せよりなる群から選択される反応性官能基を含む水溶性の熱架橋しうる親水性ポリマー材料の存在下で水溶液中で約４０℃〜約１４０℃の温度まで及び該温度で、１個のアゼチジニウム基と１個のアミノ又はカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程（ここで、非シリコーンヒドロゲルコーティングは、シリコーンヒドロゲルコンタクトレンズ上に、シリコーンヒドロゲルコンタクトレンズの表面上及び／又は表面付近のアゼチジニウム含有コポリマーのアゼチジニウム基を介して固定される）
を含む方法。
【請求項１３】
更にアンカリングポリマーの下塗りコーティングをシリコーンヒドロゲルコンタクトレンズに適用する工程（ここで、アンカリングポリマーは、（ｉ）請求項４〜８のいずれか１項に記載のアゼチジニウム含有コポリマー、及び／又は（ii）カルボキシル含有ビニルモノマーのホモポリマー若しくはコポリマーである）を含む、請求項１２に記載の方法。
【請求項１４】
アンカリングポリマーが、ポリアクリル酸；ポリメタクリル酸；ポリエチルアクリル酸、ポリプロピルアクリル酸；アクリル酸、メタクリル酸、エチルアクリル酸、及びプロピルアクリル酸よりなる群から選択される少なくとも２種のビニルモノマーのコポリマー；ポリマレイン酸（即ち、部分的に又は完全に加水分解されたポリマレイン酸無水物）；マレイン酸及び１種以上のビニルモノマー（例えば、エチレン、メチルビニルエーテル、酢酸ビニル、及び／又はイソブチレン）のコポリマー；モル基準で約０．０５％〜約２０％（好ましくは約０．１％〜約１５％、更に好ましくは約０．５％〜約１０％）のアゼチジニウム含有ビニルモノマー、及びモル基準で約８０％〜約９９．９５％の１種以上のカルボキシル含有ビニルモノマー（アクリル酸、メタクリル酸、エチルアクリル酸、プロピルアクリル酸、及びこれらの組合せよりなる群から選択される）からなるコポリマー；下記式：
【化１７】
2018009179.tif 000026
（式中、Ｔ７及びＴ８は、請求項１と同義である）で示されるアゼチジニウム化合物とポリマレイン酸無水物との、又は無水マレイン酸及び１種以上のビニルモノマー（例えば、エチレン、メチルビニルエーテル、酢酸ビニル、及び／又はイソブチレン）のコポリマーとの反応生成物［ここで、アゼチジニウム化合物対無水マレイン酸のモル当量比は、約０．２５以下（好ましくは約０．２以下、更に好ましくは約０．１５以下、更になお好ましくは約０．１以下）である］；又はこれらの組合せである、請求項１１又は１３に記載の方法。
【請求項１５】
アンカリングポリマーが、ポリメタクリル酸；ポリエチルアクリル酸；メタクリル酸及びエチルアクリル酸のコポリマー；ポリマレイン酸（即ち、部分的に又は完全に加水分解されたポリマレイン酸無水物）；モル基準で約０．０５％〜約２０％（好ましくは約０．１％〜約１５％、更に好ましくは約０．５％〜約１０％）のアゼチジニウム含有ビニルモノマー、及びモル基準で約８０％〜約９９．９５％の１種以上のカルボキシル含有ビニルモノマー（メタクリル酸、エチルアクリル酸、及びこれらの組合せよりなる群から選択される）からなるコポリマー；又はこれらの組合せである、請求項１１、１３又は１４に記載の方法。
【請求項１６】
アンカリングポリマーが、請求項４〜８のいずれか１項に記載のアゼチジニウム含有コポリマーである、請求項１１又は１３に記載の方法。
【請求項１７】
熱架橋しうる親水性ポリマー材料が、
（ｉ）請求項９又は１０に記載のアゼチジニウム含有コポリマー；
（ii）請求項９又は１０に記載のアゼチジニウム含有コポリマーと、アミノ基、カルボキシル基、チオール基、及びこれらの組合せよりなる群から選択される少なくとも１個の反応性官能基を有する少なくとも１種の親水性増強剤との反応生成物；
（iii）ポリアミノアミド−エピクロロヒドリンと、アミノ基、カルボキシル基、チオール基、及びこれらの組合せよりなる群から選択される少なくとも１個の反応性官能基を有する少なくとも１種の親水性増強剤との反応生成物；
（iv）アミノ基、カルボキシル基、チオール基、及びこれらの組合せよりなる群から選択される少なくとも１個の反応性官能基を有する水溶性親水性ポリマー；あるいは
（ｖ）これらの組合せ
である、請求項１１〜１６のいずれか１項に記載の方法。
【請求項１８】
加熱の工程が、密封レンズパッケージ中でパッケージング溶液に浸漬したシリコーンヒドロゲルコンタクトレンズを約１１８℃〜約１２５℃の温度でおよそ２０〜９０分間オートクレーブ処理することにより実施される、請求項１１〜１７のいずれか１項に記載の方法。
【請求項１９】
パッケージング溶液が、重量基準で約０．０１％〜約２％、好ましくは約０．０５％〜約１．５％、更に好ましくは約０．１％〜約１％、更になお好ましくは約０．２％〜約０．５％の熱架橋しうる親水性ポリマー材料を含む、請求項１８に記載の方法。
【請求項２０】
シリコーンヒドロゲルコンタクトレンズが、少なくとも約４０barrerの酸素透過度、約１００度以下の水接触角を特徴とする表面湿潤性、及び指擦り試験に耐えることを特徴とする良好なコーティング耐久性を有する、請求項１１〜１９のいずれか１項に記載の方法により得られる、シリンジヒドロゲルコンタクトレンズ。
【発明の詳細な説明】
【技術分野】
【０００１】
本発明は一般に、費用効果が高く時間効率が良いやり方で、シリコーンヒドロゲルコンタクトレンズ上にヒドロゲルコーティングを適用するのに適した、アゼチジニウム含有ビニルモノマー及びコポリマーに関する。更に、本発明は、眼用レンズ製品を提供する。
【０００２】
背景
ソフトシリコーンヒドロゲルコンタクトレンズは、その高い酸素透過度と快適さからますます普及している。しかしシリコーンヒドロゲル材料は、疎水性（非湿潤性）であり、かつ眼の環境から脂質又はタンパク質を吸着しやすく、そして目に付着するかもしれない表面、又はその表面の少なくとも一部領域を典型的には有する。よって、シリコーンヒドロゲルコンタクトレンズは一般に、表面改質を必要とする。
【０００３】
相対的に疎水性のコンタクトレンズ材料の親水性を改質するための既知のアプローチは、プラズマ処理の利用によるものであり、例えば、Focus NIGHT & DAY（商標）及びO2OPTIX（商標）（CIBA VISION）、並びにPUREVISION（商標）（Bausch & Lomb）のような市販のレンズは、その生産工程においてこのアプローチを利用している。例えば、Focus NIGHT & DAY（商標）に見い出されるような、プラズマコーティングの利点は、その耐久性、比較的高い親水性／湿潤性、並びに脂質及びタンパク質の沈着及び吸着に対する低い感受性である。しかしシリコーンヒドロゲルコンタクトレンズのプラズマ処理は、費用効果が高くない。なぜなら前もって形成されたコンタクトレンズは、典型的にはプラズマ処理の前に乾燥しなければならないためであり、そしてプラズマ処理装置に関連する比較的高い設備投資のためである。
【０００４】
シリコーンヒドロゲルコンタクトレンズの表面親水性を改質するために種々の他のアプローチが提案及び／又は利用されている。このような他のアプローチの例は、シリコーンヒドロゲルコンタクトレンズの製造用のレンズ配合物への湿潤剤（親水性ポリマー）の組み込み（例えば、米国特許第6,367,929号、6,822,016号、7,052,131号、及び7,249,848号を参照のこと）；交互積層（layer-by-layer）（ＬｂＬ）のポリイオン性材料堆積法（例えば、米国特許第6,451,871号、6,717,929号、6,793,973号、6,884,457号、6,896,926号、6,926,965号、6,940,580号；及び7,297,725号、並びに米国特許出願公開番号2007/0229758A1；2008/0174035A1及び2008/0152800A1を参照のこと）；コンタクトレンズ上のＬｂＬコーティングの架橋（共同所有の同時係属出願である米国特許出願公開番号2008/0226922 A1及び2009/0186229 A1に提案されている）；及び種々の機序によるコンタクトレンズへの親水性ポリマーの付着（例えば、米国特許第6,099,122号、6,436,481号、6,440,571号、6,447,920号、6,465,056号、6,521,352号、6,586,038号、6,623,747号、6,730,366号、6,734,321号、6,835,410号、6,878,399号、6,923,978号、6,440,571号、及び6,500,481号、米国特許出願公開番号2009/0145086A1、2009/0145091A1、2008/0142038A1、及び2007/0122540A1を参照のこと）を包含する。これらの手法は、シリコーンヒドロゲル材料を湿潤性にするのに使用できるが、これらの手法には幾つかの欠点がある。例えば、湿潤剤は、レンズ配合物中の他のシリコーン成分とのその不適合性のために、得られるレンズに混濁を与えるかもしれず、そして長期装着目的のために、耐久性のある親水性表面を提供できないかもしれない。ＬｂＬコーティングは、プラズマコーティングほど耐久性が高くなく、そして比較的高い表面電荷密度を有するかもしれない；これは、コンタクトレンズ洗浄液及び消毒液と干渉するかもしれない。架橋ＬｂＬコーティングは、親水性及び／又は湿潤性が元のＬｂＬコーティング（架橋前）よりも劣る可能性があり、そしてなお比較的高い表面電荷密度を有する。更にこれらは、大量生産環境での実施には費用効果及び／又は時間効率が高くないかもしれない。なぜなら、これらが典型的には、親水性コーティングを得るために比較的長時間を要するか、及び／又は骨の折れる多段階を必要とするためである。
【０００５】
最近、シリコーンヒドロゲルコンタクトレンズに非シリコーンヒドロゲルコーティングを適用するための、新しい費用効果の高いアプローチが米国特許出願公開番号2012/0026457 A1（その全体が引用例として本明細書に取り込まれる）に記載された。この公報には、ポリアミドアミンエピクロロヒドリン（ＰＡＥ）から誘導される部分架橋親水性ポリマー材料及び湿潤剤が、コンタクトレンズ上の非シリコーンヒドロゲルコーティングの形成に使用されることが報告されている。この新しいアプローチは、耐久性のある親水性コーティングを施したシリコーンヒドロゲルコンタクトレンズを提供できるが、その適用性及び利点は、この部分架橋親水性ポリマー材料の親水性及び／又は反応性官能基含量のレベルにおける汎用性及び制御性の欠如により限定されることがある。
【０００６】
したがって、非シリコーンヒドロゲルコーティングをシリコーンヒドロゲルコンタクトレンズに適用するための、所望のレベルの親水性及び／又は官能基含量を有する反応性コポリマーに対するニーズはなお存在する。
【０００７】
発明の要約
本発明は、第１の態様において、アゼチジニウム含有ビニルモノマーを提供する。
【０００８】
本発明は、第２の態様において、少なくとも１種の本発明のアゼチジニウム含有ビニルモノマーから誘導されるアゼチジニウム含有モノマー単位、並びにカルボキシル含有ビニルモノマー、アミノ含有ビニルモノマー、疎水性ビニルモノマー、及びこれらの組合せよりなる群から選択される少なくとも１種のビニルモノマーから誘導されるモノマー単位を含む、アゼチジニウム含有コポリマーを提供する。
【０００９】
本発明は、第３の態様において、それぞれ架橋親水性コーティングを施したコーティングシリコーンヒドロゲルコンタクトレンズを製造する方法であって、（ａ）シリコーンヒドロゲルコンタクトレンズを調達する工程；（ｂ）アンカリングポリマーの下塗りコーティングをシリコーンヒドロゲルコンタクトレンズに適用する工程（ここで、アンカリングポリマーは、カルボキシル含有ビニルモノマーのホモポリマー若しくはコポリマー及び／又は本発明のアゼチジニウム含有コポリマーである）；及び（ｃ）シリコーンヒドロゲルコンタクトレンズを、アゼチジニウム、カルボキシル、アミノ、及び／又はチオール基を含む水溶性の熱架橋しうる親水性ポリマー材料の存在下で水溶液中で約４０℃〜約１４０℃の温度まで及び該温度で、１個のアゼチジニウム基と１個のアミノ又はカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程を含む方法を提供する（ただし、アンカリングポリマー及び水溶性の熱架橋しうる親水性ポリマー材料の少なくとも一方は、アゼチジニウム基を含む）。
【００１０】
本発明は、第４の態様において、それぞれ架橋親水性コーティングを施したシリコーンヒドロゲルコンタクトレンズを製造する方法であって、（ａ）本発明のアゼチジニウム含有コポリマーを含むレンズ形成組成物からシリコーンヒドロゲルコンタクトレンズを調達する工程；（ｂ）シリコーンヒドロゲルコンタクトレンズを、アゼチジニウム、カルボキシル、アミノ、及び／又はチオール基を含む水溶性の熱架橋しうる親水性ポリマー材料の存在下で水溶液中で約４０℃〜約１４０℃の温度まで及び該温度で、１個のアゼチジニウム基と１個のアミノ又はカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程を含む方法を提供する。
【００１１】
第５の態様において、本発明は、非シリコーンヒドロゲルコーティングを備えたシリコーンヒドロゲルコンタクトレンズであって、この非シリコーンヒドロゲルコーティングは、少なくとも１種のアゼチジニウム含有ビニルモノマーから誘導されるアゼチジニウム含有モノマー単位、アミノ又はカルボキシル基を有するビニルモノマーから誘導される反応性モノマー単位、及び親水性ビニルモノマーから誘導される親水性モノマー単位を含む、熱架橋しうる親水性ポリマー材料の分子間及び分子内架橋を熱的に誘導することにより得られ、このシリコーンヒドロゲルコンタクトレンズは、少なくとも約４０barrerの酸素透過度、約１００度以下の水接触角を特徴とする表面湿潤性、及び指擦り試験に耐えることを特徴とする良好なコーティング耐久性を有する、シリコーンヒドロゲルコンタクトレンズを提供する。
【００１２】
第６の態様において、本発明は、滅菌及び密封したレンズパッケージを含む眼用製品であって、このレンズパッケージは、オートクレーブ処理後レンズパッケージング溶液及びそこに浸漬された容易に使用可能なシリコーンヒドロゲルコンタクトレンズを含み、この容易に使用可能なシリコーンヒドロゲルコンタクトレンズは、元のシリコーンヒドロゲルコンタクトレンズの表面上及び／又は表面付近にアミノ基及び／又はカルボキシル基を有する元のシリコーンヒドロゲルコンタクトレンズを、少なくとも１種のアゼチジニウム含有ビニルモノマーから誘導されるアゼチジニウム含有モノマー単位をモル基準で０．００１％〜約２５％含む、水溶性の熱架橋しうる親水性ポリマー材料を含有するオートクレーブ処理前パッケージング溶液中でオートクレーブ処理に付すことにより得られる架橋親水性コーティングを含み、この親水性ポリマー材料は、シリコーンヒドロゲルコンタクトレンズ上に、それぞれシリコーンヒドロゲルコンタクトレンズの表面上及び／又は表面付近の１個のアミノ又はカルボキシル基と、親水性ポリマー材料の１個のアゼチジニウム基との間に形成される第２の共有結合を介して共有結合しており、このオートクレーブ処理後パッケージング溶液は、約６．０〜約８．５のｐＨを維持するのに充分な量の少なくとも１種の緩衝剤、及び親水性ポリマー材料の加水分解産物を含み、そして約２００〜約４５０ミリオスモル（mOsm）の浸透圧及び約１センチポアズ〜約１０センチポアズの粘度を有する、眼用製品を提供する。
【００１３】
本発明のこれらの態様や他の態様は、追って好ましい実施態様の以下の説明から明らかになろう。この詳細な説明は、単に本発明を例証するものであって、本発明の範囲を限定するものではなく、そして本発明の範囲は、添付の請求の範囲及びその均等物により定義される。当業者には明白であろうとおり、本開示の新規概念の趣旨及び範囲を逸することなく、本発明の多くの変形及び修正を達成することができる。
【図面の簡単な説明】
【００１４】
【図１】図１は、種々のコンタクトレンズによるポリヘキサメチレンビグアナイド（ＰＨＭＢ）の取り込み及び放出を示す。
【００１５】
発明の実施態様の詳細な説明
特に断りない限り、本明細書に使用される全ての技術及び科学用語は、本発明が属する当該技術分野における通常の技術者が共通に理解する意味と同じ意味を有する。一般に、本明細書に使用される命名法及び実験手順は、当該技術分野において周知であり共通に利用されている。これらの手順には、当該技術分野及び種々の一般的な参考文献に提供されるような、従来法が使用されている。ある用語が単数形で提供される場合、本発明者らは、その用語の複数形も考えに入れる。本明細書に使用される命名法及び後述の実験手順は、当該技術分野において周知であり共通に利用されているものである。また、添付の請求の範囲を包含する本明細書において使用されるとき、文脈が明白に他を指示していない限り、「a」、「an」、及び「the」のような単数形への言及は複数形を包含し、そして特定の数値への言及は、少なくともその特定の値を包含する。本明細書において使用される「約」は、「約」と言及される数が、記載された数±その記載された数の１〜１０％を含むことを意味する。
【００１６】
「シリコーンヒドロゲルコンタクトレンズ」とは、シリコーンヒドロゲル材料を含むコンタクトレンズのことをいう。「シリコーンヒドロゲル」とは、完全に水和すると少なくとも１０重量パーセントの水を吸収でき、そしてエチレン性不飽和基を有する、少なくとも１種のシリコーン含有ビニルモノマー又は少なくとも１種のシリコーン含有ビニルマクロマー又は少なくとも１種のシリコーン含有プレポリマーを含む、重合しうる組成物の共重合により得られる、架橋シリコーン含有ポリマー材料のことをいう。
【００１７】
本出願において使用されるとき、「ヒドロゲル」又は「ヒドロゲル材料」という用語は、水溶性でなく、そして完全に水和するとそのポリマーマトリックス内に少なくとも１０重量％の水を含有できる、架橋ポリマー材料のことをいう。
【００１８】
本出願において使用されるとき、「非シリコーンヒドロゲル」という用語は、理論的にケイ素を含まないヒドロゲルのことをいう。
【００１９】
「ビニルモノマー」とは、本明細書において使用されるとき、唯一のエチレン性不飽和基を有しており、そして化学線又は熱により重合できる、化合物のことをいう。
【００２０】
「オレフィン性不飽和基」又は「エチレン性不飽和基」という用語は、本明細書では広い意味で使用され、そして少なくとも１個の＞Ｃ＝Ｃ＜基を含有する任意の基を包含することが意図される。典型的なエチレン性不飽和基は、特に限定されないが、（メタ）アクリロイル、メタアクリロイル（下記式：
【化１】
2018009179.tif 000002
で示される）、アリル、ビニル（下記式：
【化２】
2018009179.tif 000003
で示される）、スチレニル、又は他のＣ＝Ｃ含有基を包含する。
【００２１】
「（メタ）アクリルアミド」という用語は、メタクリルアミド及び／又はアクリルアミドのことをいう。
【００２２】
「（メタ）アクリラート」という用語は、メタクリラート及び／又はアクリラートのことをいう。
【００２３】
「親水性ビニルモノマー」とは、本明細書において使用されるとき、ホモポリマーとして典型的には、水溶性であるか、又は少なくとも１０重量パーセントの水を吸収できるポリマーが得られる、ビニルモノマーのことをいう。
【００２４】
「疎水性ビニルモノマー」とは、本明細書において使用されるとき、ホモポリマーとして典型的には、水不溶性であり、かつ１０重量パーセント未満の水しか吸収できないポリマーが得られる、ビニルモノマーのことをいう。
【００２５】
本出願において使用されるとき、「マクロマー」又は「プレポリマー」という用語は、２個以上のエチレン性不飽和基を含有する、中分子量及び高分子量の化合物又はポリマーのことをいう。中分子量及び高分子量とは、典型的には７００ダルトンを超える平均分子量を意味する。
【００２６】
本出願において使用されるとき、「架橋物質（crosslinker）」という用語は、少なくとも２個のエチレン性不飽和基を有する化合物のことをいう。「架橋剤（crosslinking agent）」とは、約７００ダルトン以下の分子量を有する架橋物質のことをいう。
【００２７】
本出願において使用されるとき、「ポリマー」という用語は、１種以上のモノマー又はマクロマー又はプレポリマーを重合／架橋することにより形成される材料を意味する。
【００２８】
本出願において使用されるとき、ポリマー材料（モノマー又はマクロマー材料を包含する）の「分子量」という用語は、特に断りない限り、又は試験条件が他に指定のない限り、重量平均分子量のことをいう。
【００２９】
本出願において使用されるとき、「アミノ基」という用語は、特に断りない限り、式：−ＮＨＲ’（式中、Ｒ’は、水素又はＣ１−Ｃ２０非置換又は置換の直鎖又は分岐アルキル基である）の第１級又は第２級アミノ基のことをいう。
【００３０】
「カルボキシル含有ビニルモノマー」という用語は、カルボキシル基（−ＣＯＯＨ）を有するビニルモノマーのことをいう。
【００３１】
「アミノ含有ビニルモノマー」という用語は、アミノ基を有するビニルモノマーのことをいう。
【００３２】
「アゼチジニウム」という用語は、下記式：
【化３】
2018009179.tif 000004
［式中、Ｔ１、Ｔ２及びＴ３は、直接結合である］で示される正荷電の三価の基（radical）（又は基（group））のことをいう。
【００３３】
「ホスホリルコリン」という用語は、下記式：
【化４】
2018009179.tif 000005
［式中、ｎは、１〜５の整数であり、そしてＲ１、Ｒ２及びＲ３は、相互に独立に、Ｃ１−Ｃ８アルキル又はＣ１−Ｃ８ヒドロキシアルキルである］で示される両性イオン基のことをいう。
【００３４】
「アズラクトン」という用語は、下記式：
【化５】
2018009179.tif 000006
［式中、ｐは、０又は１であり；Ｔ４及びＴ５は、相互に独立に、１〜１４個の炭素原子を有するアルキル基、３〜１４個の炭素原子を有するシクロアルキル基、５〜１２個の環原子を有するアリール基、６〜２６個の炭素並びに０〜３個の硫黄、窒素及び／又は酸素原子を有するアレーニル基であるか、あるいはＴ４及びＴ５は、これらが結合している炭素と一緒に、５〜８個の環原子を含有する炭素環を形成することができる］で示される一価の基のことをいう。
【００３５】
本出願において使用されるとき、「非反応性親水性ビニルモノマー」という用語は、カルボキシル又はアミノ基を含まない親水性ビニルモノマーのことをいう。
【００３６】
「ポリシロキサンセグメント」という用語は、下記式：
【化６】
2018009179.tif 000007
［式中、Ｒ４、Ｒ５、Ｒ６、Ｒ７、Ｒ８、Ｒ９、Ｒ１０、Ｒ１１は、相互に独立に、Ｃ１−Ｃ１０アルキル、Ｃ１−Ｃ４アルキル−又はＣ１−Ｃ４−アルコキシ置換フェニル、Ｃ１−Ｃ１０フルオロアルキル、Ｃ１−Ｃ１０フルオロエーテル、Ｃ６−Ｃ１８アリール基、−ａｌｋ−（ＯＣ２Ｈ４）ｎ１−ＯＲ９（ここで、ａｌｋは、Ｃ１−Ｃ６アルキレンの二価の基であり、Ｒ９は、Ｈ又はＣ１−Ｃ４アルキルであり、そしてｎ１は、１〜１０の整数である）であり、ｍ１及びｍ２は、相互に独立に、０〜５０の整数であり、かつ（ｍ１＋ｍ２）は、１〜１００である］を有する二価の基のことをいう。
【００３７】
ポリマーに関して「水溶性」という用語は、そのポリマーが、室温（例えば、約２２℃〜約２８℃）で約０．０５〜約３０重量％の濃度を有するポリマーの水溶液を形成するのに充分な程度まで水に溶解できることを意味する。
【００３８】
「水接触角」とは、平均水接触角（即ち、液滴（Sessile Drop）法により測定される接触角）のことをいい、そしてこれは、少なくとも３個の個々のコンタクトレンズでの接触角の測定値を平均することにより得られる。
【００３９】
シリコーンヒドロゲルコンタクトレンズ上のコーティングに関して「無傷性（intactness）」という用語は、そのコンタクトレンズが、実施例１に記載されるスダンブラック染色試験においてスダンブラックにより染色できる程度を記述することを目的としている。シリコーンヒドロゲルコンタクトレンズ上のコーティングの良好な無傷性とは、事実上コンタクトレンズのスダンブラック染色が存在しないことを意味する。
【００４０】
シリコーンヒドロゲルコンタクトレンズ上のコーティングに関して「耐久性」という用語は、シリコーンヒドロゲルコンタクトレンズ上のコーティングが、指擦り試験に耐えられることを記述することを目的としている。
【００４１】
本明細書において使用されるとき、コンタクトレンズ上のコーティングに関して「指擦り試験に耐える」又は「耐久性試験に耐える」ことは、実施例１に記載される手順によりレンズを指で擦った後、指で擦ったレンズの水接触角がなお約１００°以下、好ましくは約９０°以下、更に好ましくは約８０°以下、最も好ましくは約７０°以下であることを意味する。
【００４２】
材料の固有の「酸素透過度」、Ｄｋは、酸素が材料を通り抜ける速度である。本出願において使用されるとき、ヒドロゲル（シリコーン又は非シリコーン）又はコンタクトレンズに関して「酸素透過度（Ｄｋ）」という用語は、2012/0026457 A1（その全体が引用例として本明細書に取り込まれる）の実施例１に記載される手順による、境界層効果に起因する酸素フラックスに対する表面抵抗について補正された測定された酸素透過度（Ｄｋ）を意味する。酸素透過度は、従来からbarrerの単位で表されるが、ここで「barrer」は、［（cm３酸素）（mm）／（cm２）（秒）（mmHg）］×１０−１０として定義される。
【００４３】
レンズ又は材料の「酸素伝達率」、Ｄｋ／ｔは、測定される面積に関してｔ［mmの単位］の平均厚さを持つ特定のレンズ又は材料を酸素が通り抜ける速度である。酸素伝達率は、従来からbarrer/mmの単位で表されるが、ここで「barrer/mm」は、［（cm３酸素）／（cm２）（秒）（mmHg）］×１０−９として定義される。
【００４４】
レンズを介する「イオン透過度」は、イオノフラックス拡散係数と相関する。このイオノフラックス拡散係数、Ｄ（［mm２/分］の単位）は、下記式：
Ｄ  ＝  −ｎ’／（Ａ  ×  ｄｃ／ｄｘ）
［式中、ｎ’＝イオン輸送の速度［mol/分］；Ａ＝曝露されたレンズの面積［mm２］；ｄｃ＝濃度差［mol/L］；ｄｘ＝レンズの厚さ［mm］］のとおり、フィックの法則を適用することにより求める。
【００４５】
「眼に適合性」とは、本明細書に使用されるとき、眼環境に有意な損傷を及ぼすことなく、かつ使用者に有意な不快感を与えることなく、長時間眼環境と密接に接触させることができる材料又は材料の表面のことをいう。
【００４６】
コンタクトレンズを滅菌及び保存するためのパッケージング溶液に関して「眼に安全」という用語は、その溶液に保存されるコンタクトレンズが、オートクレーブ処理後の洗浄なしに眼に直接装着するのに安全であること、及びその溶液が、コンタクトレンズを介しての眼との毎日の接触のために安全かつ充分に快適であることを意味する。オートクレーブ処理後の眼に安全なパッケージング溶液は、眼に適合性である浸透圧及びｐＨを有しており、そして国際ＩＳＯ標準及び米国ＦＤＡの規制による眼刺激性又は眼細胞毒性の材料を実質的に含まない。
【００４７】
「有機系溶液」とは、有機系溶媒及びこの有機系溶媒に溶解した１種以上の溶質からなる均一混合物である溶液のことをいう。有機系コーティング溶液とは、この溶液中の溶質として少なくとも１種のポリマーコーティング材料を含有する有機系溶液のことをいう。
【００４８】
「有機系溶媒」は、１種以上の有機溶媒、及び場合により溶媒系の重量に対して約４０％以下、好ましくは約３０％以下、更に好ましくは約２０％以下、更になお好ましくは約１０％以下、特に約５％（重量％）以下の水からなる溶媒系を記述することを目的とする。
【００４９】
本発明は一般に、アゼチジニウム含有コポリマー、及びシリコーンヒドロゲル（ＳｉＨｙ）コンタクトレンズ上の非シリコーンヒドロゲルコーティングを形成する際のこれらの使用に関する。本発明のアゼチジニウム含有コポリマーは、所望の程度の親水性／疎水性及び／又はアゼチジニウム含量を有するように合わせることができる。このようなアゼチジニウム含有コポリマーは、スキームＩ：
【化７】
2018009179.tif 000008
［式中、Ｔ１、Ｔ２及びＴ３は、相互に独立に、直接結合であり；Ｘ１は、−Ｓ−、−ＯＣ（＝Ｏ）−、−Ｏ−、又は−ＮＲ’−（ここで、Ｒ’は、水素、Ｃ１−Ｃ２０非置換又は置換の直鎖又は分岐のアルキル基である）であり；Ｔ６は、ポリマー鎖又はＣ１−Ｃ２０非置換又は置換の直鎖又は分岐のアルキル基である］に図解される様にアゼチジニウム基を伴う熱誘導反応機序により、ヒドロゲルコーティングを形成するためのアンカリングポリマー及び／又は反応性親水性ポリマーとして使用することができる。このような反応は、便利には直接にレンズパッケージ中で、コンタクトレンズ業界ではよく利用される滅菌プロセスである、オートクレーブ処理（即ち、パッケージング溶液中にレンズを含むレンズパッケージを約１１８℃〜約１２５℃でおよそ２０〜４０分間加圧下で加熱する）中に実施することができる。
【００５０】
本発明は、１つの態様において、式（１）：
【化８】
2018009179.tif 000009
［式中、Ｒ”は、水素又はメチルであり；Ｔ７及びＴ８は、相互に独立に、Ｃ１〜Ｃ１４アルキル基であり；Ｙ１、Ｙ２、及びＹ３は、相互に独立に、直接結合、−Ｏ−、−ＮＲ’−、−Ｃ（Ｏ）−ＮＲ’−、−ＮＲ’−Ｃ（Ｏ）−、−Ｏ−Ｃ（Ｏ）−ＮＨ−、−ＮＨ−Ｃ（Ｏ）−Ｏ−、−ＮＲ’−Ｃ（Ｏ）−ＮＨ−、−ＮＨ−Ｃ（Ｏ）−ＮＲ’−、−Ｃ（Ｏ）−Ｏ−、−Ｏ−Ｃ（Ｏ）−、−ＮＨ−Ｃ（Ｏ）−ＮＨ−Ｚ０−ＮＨ−Ｃ（Ｏ）−ＮＨ−、−Ｏ−Ｃ（Ｏ）−ＮＨ−Ｚ０−ＮＨ−Ｃ（Ｏ）−Ｏ−、−Ｏ−Ｃ（Ｏ）−ＮＨ−Ｚ０−ＮＨ−Ｃ（Ｏ）−ＮＨ−、及び−ＮＨ−Ｃ（Ｏ）−ＮＨ−Ｚ０−ＮＨ−Ｃ（Ｏ）−Ｏ−よりなる群から選択される結合であり；Ｒ’は、水素、Ｃ１−Ｃ２０非置換又は置換の直鎖又は分岐のアルキル基であり；Ｚ０は、場合によりその中に１個以上の−Ｏ−、−ＮＲ’−及び−Ｃ（Ｏ）−の結合を含有する、直鎖又は分岐のＣ２−Ｃ１２アルキレンの二価の基又はＣ５−Ｃ４５脂環式又は脂肪族−脂環式の二価の基であって、Ｒ’は、上記と同義であり；Ｚ１、Ｚ２、及びＺ３は、相互に独立に、直接結合、場合によりその中に１個以上の−Ｏ−、−ＮＲ’−、及び−Ｃ（Ｏ）−の結合を含有するＣ１−Ｃ２０非置換又は置換の直鎖又は分岐のアルキレンの二価の基、Ｃ１−Ｃ７アルキレンオキシＣ１−Ｃ７アルキレンの二価の基、−（ＣＨ（Ｒ”）ＣＨ２Ｏ）ｒ１−ＣＨ（Ｒ”）ＣＨ２−の二価の基（ここで、Ｒ”は、上記と同義であり、そしてｒ１は、１〜２０の整数である）、非置換フェニレンの二価の基、Ｃ１−Ｃ４アルキル若しくはＣ１−Ｃ４アルコキシ置換フェニレンの二価の基又はＣ７−Ｃ１２アラルキレンの二価の基、場合によりその中に１個以上の−Ｏ−、−ＮＲ’−、及び−Ｃ（Ｏ）−の結合を含有するＣ５−Ｃ４５脂環式又は脂肪族−脂環式の二価の基、Ｃ６−Ｃ２４芳香族又は芳香脂肪族（araliphatic）の二価の基、あるいはこれらの組合せである］で示される１つの分類のアゼチジニウム含有ビニルモノマーを提供する。
【００５１】
本発明のアゼチジニウム含有ビニルモノマーは、２工程法により調製することができる。第１工程において、ジ−アルキルアミン（ＨＮＴ７Ｔ８）は、下記式：
【化９】
2018009179.tif 000010
で示されるエピクロロヒドリンと反応させることにより、下記式：
【化１０】
2018009179.tif 000011
［式中、Ｔ７及びＴ８は、相互に独立に、Ｃ１〜Ｃ１４アルキル基である］で示されるアゼチジニウム化合物を形成することができる。第２工程において、生じるアゼチジニウム化合物は、カップリング剤の非存在下で、（メタ）アクリル酸ハロゲン化物（塩化物、臭化物、又はヨウ化物）、（メタ）アクリル酸無水物、無水マレイン酸、エポキシ含有ビニルモノマー、（メタ）アクリル酸Ｃ２−Ｃ６イソシアナトアルキル、アジリジン含有ビニルモノマー、及びアズラクトン含有ビニルモノマーよりなる群から選択されるエチレン性官能基化ビニルモノマーと、１個のヒドロキシル基と１個の他の官能基（酸ハロゲン化物基、酸無水物基、エポキシ基、イソシアナート基、アジリジン基、又はアズラクトン基）との間のカップリング反応の周知の条件下で反応させる。あるいは、生じるアゼチジニウム化合物は、カップリング剤（例えば、ジイソシアナート化合物、二酸ハロゲン化物化合物、ジ−アズラクトン化合物、又はジ−エポキシ化合物）の存在下で、（メタ）アクリル酸Ｃ２〜Ｃ６ヒドロキシアルキル、Ｃ２〜Ｃ６ヒドロキシアルキル（メタ）アクリルアミド、アリルアルコール、アリルアミン、（メタ）アクリル酸アミノ−Ｃ２−Ｃ６アルキル、ビニルアミン、アミノ−Ｃ２−Ｃ６アルキル（メタ）アクリルアミド、アクリル酸、及びＣ１−Ｃ４アルキルアクリル酸（例えば、メタクリル酸、エチルアクリル酸、プロピルアクリル酸、ブチルアクリル酸）よりなる群から選択されるエチレン性官能基化ビニルモノマーと、周知のカップリング条件下で反応させる。
【００５２】
「カップリング反応」は、当業者には周知の種々の反応条件（例えば、酸化還元条件、脱水縮合条件、付加条件、置換（又は置き換え）条件、Diels-Alder反応条件、カチオン架橋条件、開環条件、エポキシ硬化条件、及びこれらの組合せなど）下で共有結合又は結合を形成する、カップリング剤の存在下又は非存在下での一対の対応する官能基の間の任意の反応を記述することを目的とする。一対の共反応性官能基の間の種々の反応条件下でのカップリング反応の非限定例が、説明を目的として後述される。例えば、ヒドロキシル基は、酸塩化物若しくは臭化物基と、又は酸無水物基と反応させることにより、エステル結合（−Ｃ（Ｏ）−Ｏ−）を形成し；ヒドロキシル（又はヒドロキシ）は、イソシアナートと反応させることにより、ウレタン結合を形成し；ヒドロキシルは、エポキシ又はアジリジンと反応させることにより、ＯＨ−又はＮＨ２−含有エーテル結合（−ＣＨ（ＯＨ）−ＣＨ２−Ｏ−又は−ＣＨ（ＮＨ２）−ＣＨ２−Ｏ−）を形成し；ヒドロキシル基は、触媒の存在下でアズラクトン基と反応させることにより、アミドアルキレンカルボキシ結合（−ＯＣ（Ｏ）−（ＣＨ２）ｐ−ＣＴ４Ｔ５−Ｃ（Ｏ）−ＮＨ−）を形成し；アミノ基は、アルデヒド基と反応させることにより、Schiff塩基を形成するが、これは更に還元してもよく；アミノ基−ＮＨＲ’は、酸塩化物若しくは臭化物基と、又は酸無水物基と反応させることにより、アミド結合（−ＣＯ−ＮＲ’）を形成し；アミノ基−ＮＨＲ’は、イソシアナート基と反応させることにより、尿素結合（−ＮＲ”−Ｃ（Ｏ）−ＮＨ−）を形成し；アミノ基−ＮＨＲ’は、エポキシ又はアジリジン基と反応させることにより、ＯＨ−又はＮＨ２−含有アミン結合（−ＣＨ（ＯＨ）−ＣＨ２−ＮＲ’−又はＣＨ（ＮＨ２）−ＣＨ２−ＮＲ’−）を形成し；アミノ基−ＮＨＲ’は、アズラクトン基と反応（開環）させることにより、アルキレン−ジアミド結合（−Ｃ（Ｏ）ＮＲ’−（ＣＨ２）ｐ−ＣＴ４Ｔ５−Ｃ（Ｏ）−ＮＨ−）を形成し；アミノ基−ＮＨＲ’は、カルボン酸基と、カップリング剤−カルボジイミド（例えば、１−エチル−３−（３−ジメチルアミノプロピル）カルボジイミド（ＥＤＣ）、Ｎ，Ｎ’−ジシクロヘキシルカルボジイミド（ＤＣＣ）、１−シクロヘキシル−３−（２−モルホリノエチル）カルボジイミド、ジイソプロピルカルボジイミド、又はこれらの混合物）の存在下で反応させることにより、アミド結合を形成し；カルボキシル基は、エポキシ基と反応させることにより、エステル結合を形成する。
【００５３】
任意の適切なＣ４−Ｃ２４ジイソシアナートを本発明に使用することができる。好ましいジイソシアナートの例は、特に限定されないが、イソホロンジイソシアナート、ヘキサメチル−１，６−ジイソシアナート、４，４’−ジシクロヘキシルメタンジイソシアナート、トルエンジイソシアナート、４，４’−ジフェニルジイソシアナート、４，４'−ジフェニルメタンジイソシアナート、ｐ−フェニレンジイソシアナート、１，４−フェニレン−４，４’−ジフェニルジイソシアナート、１，３−ビス−（４，４’−イソシアナトメチル）シクロヘキサン、シクロヘキサンジイソシアナート、及びこれらの組合せを包含する。
【００５４】
任意の適切な二酸ハロゲン化物を本発明に使用することができる。好ましい二酸ハロゲン化物の例は、特に限定されないが、塩化フマリル、塩化スベロイル、塩化スクシニル、塩化フタロイル、塩化イソフタロイル、塩化テレフタロイル、塩化セバコイル、塩化アジポイル、塩化トリメチルアジポイル、塩化アゼラオイル、ドデカン二酸塩化物、コハク酸塩化物、グルタル酸塩化物、塩化オキサリル、二量体酸塩化物、及びこれらの組合せを包含する。
【００５５】
任意の適切なジ−エポキシ化合物を本発明に使用することができる。好ましいジ−エポキシ化合物の例は、ネオペンチルグリコールジグリシジルエーテル、１，４−ブタンジオールジグリシジルエーテル、１，６−ヘキサンジオールジグリシジルエーテル、グリセロールジグリシジルエーテル、エチレングリコールジグリシジルエーテル、ジエチレングリコールジグリシジルエーテル、ポリエチレングリコールジグリシジルエーテル、プロピレングリコールジグリシジルエーテル、ジプロピレングリコールジグリシジルエーテル、及びこれらの組合せである。このようなジ−エポキシ化合物は、市販されている（例えば、Nagase ChemteX CorporationからのDENACOLシリーズのジ−エポキシ化合物）。
【００５６】
任意の適切なＣ１０−Ｃ２４ジ−アズラクトン化合物を本発明に使用することができる。このようなジアズラクトン化合物の例は、米国特許第4,485,236号（その全体が引用例として本明細書に取り込まれる）に記載されるものである。
【００５７】
アジリジン含有ビニルモノマーの好ましい例は、特に限定されないが、（メタ）アクリル酸３−（１−アジリジニル）プロピル、（メタ）アクリル酸４−（１−アジリジニル）ブチル、（メタ）アクリル酸６−（１−アジリジニル）ヘキシル、及び（メタ）アクリル酸８−（１−アジリジニル）オクチルを包含する。
【００５８】
エポキシ含有ビニルモノマーの好ましい例は、特に限定されないが、（メタ）アクリル酸グリシジル、ビニルグリシジルエーテル、及びアリルグリシジルエーテルを包含する。
【００５９】
アズラクトン含有ビニルモノマーの好ましい例は、特に限定されないが、２−ビニル−４，４−ジメチル−１，３−オキサゾリン−５−オン、２−イソプロペニル−４，４−ジメチル−１，３−オキサゾリン−５−オン、２−ビニル−４−メチル−４−エチル−１，３−オキサゾリン−５−オン、２−イソプロペニル−４−メチル−４−ブチル−１，３−オキサゾリン−５−オン、２−ビニル−４，４−ジブチル−１，３−オキサゾリン−５−オン、２−イソプロペニル−４−メチル−４−ドデシル−１，３−オキサゾリン−５−オン、２−イソプロペニル−４，４−ジフェニル−１，３−オキサゾリン−５−オン、２−イソプロペニル−４，４−ペンタメチレン−１，３−オキサゾリン−５−オン、２−イソプロペニル−４，４−テトラメチレン−１，３−オキサゾリン−５−オン、２−ビニル−４，４−ジエチル−１，３−オキサゾリン−５−オン、２−ビニル−４−メチル−４−ノニル−１，３−オキサゾリン−５−オン、２−イソプロペニル−４−メチル−４−フェニル−１，３−オキサゾリン−５−オン、２−イソプロペニル−４−メチル−４−ベンジル−１，３−オキサゾリン−５−オン、２−ビニル−４，４−ペンタメチレン−１，３−オキサゾリン−５−オン、及び２−ビニル−４，４−ジメチル−１，３−オキサゾリン−６−オンを包含する（２−ビニル−４，４−ジメチル−１，３−オキサゾリン−５−オン（ＶＤＭＯ）及び２−イソプロペニル−４，４−ジメチル−１，３−オキサゾリン−５−オン（ＩＰＤＭＯ）を最も好ましいアズラクトン含有ビニルモノマーとする）。
【００６０】
上記のカップリング反応のための反応条件は、教科書に教示されており、当業者には周知である。
【００６１】
本発明のこの態様はまた、式（２）：
【化１１】
2018009179.tif 000012
［式中、ｐ１、ｐ２、及びｐ３は、相互に独立に、ゼロ又は１であり；Ｒ”は、水素又はメチルであり；Ｙ４は、直接結合、−Ｏ−、−ＮＲ’−、−Ｃ（Ｏ）−ＮＲ’−、−ＮＲ’−Ｃ（Ｏ）−、−Ｏ−Ｃ（Ｏ）−ＮＨ−、−ＮＨ−Ｃ（Ｏ）−Ｏ−、−ＮＲ’−Ｃ（Ｏ）−ＮＨ−、−ＮＨ−Ｃ（Ｏ）−ＮＲ’−、−Ｃ（Ｏ）−Ｏ−、−Ｏ−Ｃ（Ｏ）−よりなる群から選択される結合であり；Ｒ’は、水素、Ｃ１−Ｃ２０非置換又は置換の直鎖又は分岐のアルキル基であり；Ｚ４は、直接結合、場合によりその中に１個以上の−Ｏ−、−ＮＲ’−、及び−Ｃ（Ｏ）−の結合を含有するＣ１−Ｃ２０非置換又は置換の直鎖又は分岐のアルキレンの二価の基、Ｃ１−Ｃ７アルキレンオキシＣ１−Ｃ７アルキレンの二価の基、あるいは−（ＣＨ（Ｒ”）ＣＨ２Ｏ）ｒ１−ＣＨ（Ｒ”）ＣＨ２−の二価の基（ここで、Ｒ”は、上記と同義であり、そしてｒ１は、１〜２０の整数である）であり；そしてＺ５は、Ｃ１−Ｃ２０非置換又は置換の直鎖又は分岐のアルキル基、−（ＣＨ２）ｒ２−Ｏ−（ＣＨ２ＣＨ２Ｏ）ｒ１−Ｚ６（ここで、ｒ１は、上記と同義であり、ｒ２は、ゼロ又は１〜７の整数であり、そしてＺ６は、Ｃ１−Ｃ５アルキルである）である］により表される、本発明の別の分類のアゼチジニウム含有ビニルモノマーに関する。
【００６２】
この分類のアゼチジニウム含有ビニルモノマーは、エピクロロヒドリンを直接、第２級アミン基（−ＮＨ−）を有するビニルモノマーと、当業者には既知の反応条件下で反応させることにより調製することができる。ビニルモノマーの例は、特に限定されないが、Ｎ−アリルＣ１−Ｃ１２アルカンアミン（例えば、Ｎ−エチル−２−メチルアリルアミン、Ｎ−エチルアリルアミン、Ｎ−アリルメチルアミン、Ｎ−アリル−１−ペンタンアミン、Ｎ−アリル−２−メチル−１−ペンタンアミン、Ｎ−アリル−２，３−ジメチル−１−ペンタンアミン、Ｎ−アリル−１−ヘキサンアミン、Ｎ−アリル−２−メチル−１−ヘキサンアミン、Ｎ−アリル−１−ヘプタンアミン、Ｎ−アリル−１−オクタンアミン、Ｎ−アリル−１−デカンアミン、Ｎ−アリル−１−ドデカンアミン）；当業者には周知のカップリング反応条件下で、唯一のエポキシ基を有するエポキシ化合物（例えば、１，２−エポキシＣ３−Ｃ１２アルカン、又はモノ−エポキシ末端ポリエチレングリコール）をアリルアミン、ビニルアミン、（メタ）アクリル酸アミノ−Ｃ２−Ｃ６アルキル、又はアミノ−Ｃ２−Ｃ６アルキル（メタ）アクリルアミドと反応させるか、あるいはＣ１−Ｃ１２アルカンアミン又はアミノ−Ｃ２−Ｃ１２アルカノールをエポキシ含有ビニルモノマー（例えば、（メタ）アクリル酸グリシジル、ビニルグリシジルエーテル、又はアリルグリシジルエーテル）と、反応させるかのいずれかにより得られる、第２級アミン含有ビニルモノマーを包含する。
【００６３】
本発明のアゼチジニウム含有ビニルモノマーは、ＳｉＨｙコンタクトレンズ上の非シリコーンヒドロゲルコーティングを形成するのに、及び／又はＳｉＨｙコンタクトレンズ上のアンカリング下塗りコーティングを形成するのに適したコポリマーを調製するのに、特定の利用法を見いだすことができる。
【００６４】
本発明は、別の態様において、アゼチジニウム基を有する少なくとも１種のビニルモノマーから（好ましく上記式（１）又は（２）のアゼチジニウム含有ビニルモノマーから）誘導されるアゼチジニウム含有モノマー単位、並びにカルボキシル含有ビニルモノマー、アミノ含有ビニルモノマー、疎水性ビニルモノマー、及びこれらの組合せよりなる群から選択される少なくとも１種のビニルモノマーから誘導されるモノマー単位を含むアゼチジニウム含有コポリマーを提供する。
【００６５】
好ましいカルボキシル含有ビニルモノマーの例は、特に限定されないが、アクリル酸、Ｃ１−Ｃ４アルキルアクリル酸（例えば、メタクリル酸、エチルアクリル酸、プロピルアクリル酸、ブチルアクリル酸）、Ｎ，Ｎ−２−アクリルアミドグリコール酸、β−メチル−アクリル酸（クロトン酸）、α−フェニルアクリル酸、β−アクリルオキシプロピオン酸、ソルビン酸、アンゲリカ酸、ケイ皮酸、１−カルボキシ−４−フェニルブタジエン−１，３、イタコン酸、シトラコン酸、メサコン酸、グルタコン酸、アコニット酸、マレイン酸、フマル酸、及びこれらの組合せを包含する。
【００６６】
好ましいアミノ含有ビニルモノマーの例は、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン（例えば、Ｎ−エチル−２−メチルアリルアミン、Ｎ−エチルアリルアミン、Ｎ−アリルメチルアミン、Ｎ−アリル−１−ペンタンアミン、Ｎ−アリル−２−メチル−１−ペンタンアミン、Ｎ−アリル−２，３−ジメチル−１−ペンタンアミン、Ｎ−アリル−１−ヘキサンアミン、Ｎ−アリル−２−メチル−１−ヘキサンアミン、Ｎ−アリル−１−ヘプタンアミン、Ｎ−アリル−１−オクタンアミン、Ｎ−アリル−１−デカンアミン、Ｎ−アリル−１−ドデカンアミン）、唯一のエポキシ基を有するエポキシ化合物（例えば、１，２−エポキシＣ３−Ｃ１２アルカン、又はモノ−エポキシ末端ポリエチレングリコール）とアリルアミン、ビニルアミン、（メタ）アクリル酸アミノ−Ｃ２−Ｃ６アルキル又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマー（例えば、（メタ）アクリル酸グリシジル、ビニルグリシジルエーテル、又はアリルグリシジルエーテル）とのカップリング反応生成物、及びこれらの組合せを包含する。
【００６７】
好ましい疎水性ビニルモノマーの例は、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸sec−ブチル、（メタ）アクリル酸イソブチル、（メタ）アクリル酸ｔ−ブチル、アクリル酸シクロヘキシル、アクリル酸２−エチルヘキシル、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリラート、メタクリル酸イソボルニル、メタクリル酸トリフルオロエチル、メタクリル酸ヘキサフルオロイソプロピル、メタクリル酸ヘキサフルオロブチル、シロキサン含有ビニルモノマー、ポリシロキサン含有ビニルモノマー（約３〜約４０個のケイ素原子を有する）、及びこれらの組合せを包含する。
【００６８】
好ましいシロキサン含有ビニルモノマーの例は、Ｎ−［トリス（トリメチルシロキシ）シリルプロピル］−（メタ）アクリルアミド、Ｎ−［トリス（ジメチルプロピル−シロキシ）シリルプロピル］（メタ）アクリルアミド、Ｎ−［トリス（ジメチルフェニルシロキシ）シリルプロピル］（メタ）アクリルアミド、Ｎ−［トリス（ジメチルエチルシロキシ）シリルプロピル］（メタ）アクリルアミド、Ｎ−（２−ヒドロキシ−３−（３−（ビス（トリメチルシリルオキシ）メチルシリル）プロピルオキシ）プロピル）−２−メチル−アクリルアミド、Ｎ−（２−ヒドロキシ−３−（３−（ビス（トリメチルシリルオキシ）メチルシリル）プロピルオキシ）プロピル）アクリルアミド、Ｎ，Ｎ−ビス［２−ヒドロキシ−３−（３−（ビス（トリメチルシリルオキシ）メチルシリル）プロピルオキシ）プロピル］−２−メチルアクリルアミド、Ｎ，Ｎ−ビス［２−ヒドロキシ−３−（３−（ビス（トリメチル−シリルオキシ）メチルシリル）プロピルオキシ）プロピル］アクリルアミド、Ｎ−（２−ヒドロキシ−３−（３−（トリス（トリメチルシリルオキシ）シリル）−プロピルオキシ）プロピル）−２−メチルアクリルアミド、Ｎ−（２−ヒドロキシ−３−（３−（トリス（トリメチルシリルオキシ）シリル）プロピルオキシ）−プロピル）アクリルアミド、Ｎ，Ｎ−ビス［２−ヒドロキシ−３−（３−（トリス（トリメチルシリルオキシ）シリル）プロピルオキシ）プロピル］−２−メチルアクリルアミド、Ｎ，Ｎ−ビス［２−ヒドロキシ−３−（３−（トリス（トリメチルシリルオキシ）シリル）プロピルオキシ）プロピル］アクリルアミド、Ｎ−［２−ヒドロキシ−３−（３−（ｔ−ブチルジメチルシリル）プロピルオキシ）プロピル］−２−メチルアクリルアミド、Ｎ−［２−ヒドロキシ−３−（３−（ｔ−ブチルジメチルシリル）プロピルオキシ）プロピル］アクリルアミド、Ｎ，Ｎ−ビス［２−ヒドロキシ−３−（３−（ｔ−ブチルジメチルシリル）プロピルオキシ）プロピル］−２−メチルアクリルアミド、Ｎ，Ｎ−ビス［２−ヒドロキシ−３−（３−（ｔ−ブチルジメチルシリル）プロピルオキシ）−プロピル］アクリルアミド、３−メタクリルオキシプロピルペンタメチルジシロキサン、メタクリル酸トリス（トリメチルシリルオキシ）シリルプロピル（ＴＲＩＳ）、（３−メタクリルオキシ−２−ヒドロキシプロピルオキシ）プロピルビス（トリメチルシロキシ）−メチルシラン、（３−メタクリルオキシ−２−ヒドロキシプロピルオキシ）プロピルトリス（トリメチルシロキシ）シラン、（３−メタクリルオキシ−２−（２−ヒドロキシエトキシ）プロピルオキシ）プロピルビス（トリメチルシロキシ）メチルシラン、Ｎ−２−メタクリルオキシエチル−Ｏ−（メチル−ビス−トリメチルシロキシ−３−プロピル）シリルカルバマート、３−（トリメチルシリル）−プロピルビニルカルボナート、３−（ビニルオキシカルボニルチオ）プロピル−トリス（トリメチル−シロキシ）シラン、３−［トリス（トリメチルシロキシ）シリル］プロピルビニルカルバマート、３−［トリス（トリメチルシロキシ）シリル］プロピルアリルカルバマート、３−［トリス（トリメチルシロキシ）シリル］プロピルビニルカルボナート、ｔ−ブチルジメチル−シロキシエチルビニルカルボナート、トリメチルシリルエチルビニルカルボナート、トリメチルシリルメチルビニルカルボナート、及びこれらの組合せを包含する。
【００６９】
「ポリシロキサン含有ビニルモノマー」とは、唯一のエチレン性不飽和基及び少なくとも１個のポリ（ジ−Ｃ１−Ｃ６アルキル置換シロキサン）セグメントを含むビニルモノマーのことをいう。約３〜約４０個のケイ素原子を有する、好ましいポリシロキサン含有ビニルモノマーの例は、種々の分子量のモノ−（メタ）アクリラート末端ポリジメチルシロキサン（例えば、モノ−３−メタクリルオキシプロピル末端、モノ−Ｃ１−Ｃ４アルキル末端ポリジメチルシロキサン、又はモノ−（３−メタクリルオキシ−２−ヒドロキシプロピルオキシ）プロピル末端、モノ−Ｃ１−Ｃ４アルキル末端ポリジメチルシロキサン）、モノ−ビニル−末端ポリジメチルシロキサン、モノ−（メタ）アクリルアミド末端ポリジメチルシロキサン、モノ−ビニルカルバマート末端ポリジメチルシロキサン、モノ−ビニルカルボナート末端ポリジメチルシロキサン、及びこれらの組合せを包含する。あるいは、モノエチレン性官能基化ポリシロキサンは、上記のように単官能基化ポリシロキサン（即ち、例えば、−ＮＨ２、−ＯＨ、−ＣＯＯＨ、エポキシ基、ハロゲン化物などのような、唯一の末端官能基を持つ）のエチレン性官能基化により得ることができる。適切な単官能基化ポリシロキサンは、例えば、Aldrich、ABCR GmbH & Co.、Fluorochem、又は Gelest, Inc, Morrisville, PAから市販されている。
【００７０】
水素解離定数（ｐＫａ）は、ポリアクリル酸で約４．０、ポリメタクリル酸で約５．３、ポリエチルアクリル酸で約６．３、ポリプロピルアクリル酸で約６．７、そしてポリブチルアクリル酸で約７．４であることが報告されている（H. Dong, J. Phys. Chem. A112 (49): 12687-12694 (2008); F. Mitsuko, R. Grubbs, and J.D. Baldeschwieler, J. Colloid Interface Sci. 185: 210-216 (1997); S.J. Grainger and E.H. El-Sayed, in Biologically-Responsive Hybrid Biomaterials: A Reference for Material Scientists and Bioengineers, E. Jabbari et A. Khademhosseini, Eds., Boston, MA: Artech Publishing (2010), Chapter 7, pp171-190を参照のこと）。ｐＫａの差のため、中性ｐＨでのこれらのポリマーのカルボキシル基の電離度は有意に異なっていてよく、レンズケア溶液中に存在する正荷電の抗菌剤（例えば、ＰＨＭＢ、Aldox、POLYQUADなど）の取り込みが異なるレベルになってよい。ＳｉＨｙコンタクトレンズ上のコーティング用のアゼチジニウム含有ポリマーが、主としてメタクリル酸又はエチルアクリル酸からなる場合には、レンズケア溶液中に存在するこのような正荷電の抗菌剤の取り込みは、最小限に抑えることができると考えられる。
【００７１】
好ましい実施態様において、本発明のアゼチジニウム含有コポリマーは、好ましくは：少なくとも１種の（上記の）式（１）又は（２）のアゼチジニウム含有ビニルモノマーから誘導されるアゼチジニウム含有モノマー単位；及びカルボキシル含有ビニルモノマー（好ましくはアクリル酸、メタクリル酸、エチルアクリル酸、プロピルアクリル酸、マレイン酸、及びこれらの組合せよりなる群から選択され、更に好ましくはメタクリル酸、エチルアクリル酸、及びこれらの組合せよりなる群から選択され、更になお好ましくはメタクリル酸から誘導される）から誘導されるカルボキシル含有モノマー単位；及び場合により、少なくとも１種のアミノ含有ビニルモノマー［好ましくは（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン（例えば、Ｎ−エチル−２−メチルアリルアミン、Ｎ−エチルアリルアミン、Ｎ−アリルメチルアミン、Ｎ−アリル−１−ペンタンアミン、Ｎ−アリル−２−メチル−１−ペンタンアミン、Ｎ−アリル−２，３−ジメチル−１−ペンタンアミン、Ｎ−アリル−１−ヘキサンアミン、Ｎ−アリル−２−メチル−１−ヘキサンアミン、Ｎ−アリル−１−ヘプタンアミン、Ｎ−アリル−１−オクタンアミン、Ｎ−アリル−１−デカンアミン、Ｎ−アリル−１−ドデカンアミン）、唯一のエポキシ基を有するエポキシ化合物（例えば、１，２−エポキシＣ３−Ｃ１２アルカン、又はモノ−エポキシ末端ポリエチレングリコール）とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマー（例えば、（メタ）アクリル酸グリシジル、ビニルグリシジルエーテル、又はアリルグリシジルエーテル）とのカップリング反応生成物、及びこれらの組合せよりなる群から選択される］から誘導されるアミノ含有モノマー単位を含む。
【００７２】
別の好ましい実施態様において、本発明のアゼチジニウム含有コポリマーは、好ましくは：少なくとも１種の（上記の）式（１）又は（２）のアゼチジニウム含有ビニルモノマーから誘導されるアゼチジニウム含有モノマー単位；好ましくはアクリル酸、メタクリル酸、エチルアクリル酸、プロピルアクリル酸、マレイン酸、及びこれらの組合せよりなる群から選択される（更に好ましくはメタクリル酸、エチルアクリル酸、及びこれらの組合せよりなる群から選択され、更になお好ましくはメタクリル酸から誘導される）カルボキシル含有ビニルモノマーから誘導されるカルボキシル含有モノマー単位；並びに少なくとも１種の疎水性ビニルモノマー（好ましくは（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸sec−ブチル、（メタ）アクリル酸イソブチル、（メタ）アクリル酸ｔ−ブチル、アクリル酸シクロヘキシル、アクリル酸２−エチルヘキシル、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリラート、メタクリル酸イソボルニル、メタクリル酸トリフルオロエチル、メタクリル酸ヘキサフルオロ−イソプロピル、メタクリル酸ヘキサフルオロブチル、シロキサン含有ビニルモノマー、約３〜約４０個のケイ素原子を有するポリシロキサン含有ビニルモノマー、及びこれらの組合せよりなる群から選択され、更に好ましくは少なくとも１種のシロキサン含有ビニルモノマー、少なくとも１種のポリシロキサン含有ビニルモノマー及びこれらの組合せよりなる群から選択される）から誘導される疎水性モノマー単位；並びに場合により、少なくとも１種のアミノ含有ビニルモノマー［好ましくは（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン（例えば、Ｎ−エチル−２−メチルアリルアミン、Ｎ−エチルアリルアミン、Ｎ−アリルメチルアミン、Ｎ−アリル−１−ペンタンアミン、Ｎ−アリル−２−メチル−１−ペンタンアミン、Ｎ−アリル−２，３−ジメチル−１−ペンタンアミン、Ｎ−アリル−１−ヘキサンアミン、Ｎ−アリル−２−メチル−１−ヘキサンアミン、Ｎ−アリル−１−ヘプタンアミン、Ｎ−アリル−１−オクタンアミン、Ｎ−アリル−１−デカンアミン、Ｎ−アリル−１−ドデカンアミン）、唯一のエポキシ基を有するエポキシ化合物（例えば、１，２−エポキシＣ３−Ｃ１２アルカン、又はモノ−エポキシ末端ポリエチレングリコール）とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマー（例えば、（メタ）アクリル酸グリシジル、ビニルグリシジルエーテル、又はアリルグリシジルエーテル）とのカップリング反応生成物、及びこれらの組合せよりなる群から選択される］から誘導されるアミノ含有モノマー単位を含む。
【００７３】
別の好ましい実施態様において、本発明のアゼチジニウム含有コポリマーは、好ましくは：少なくとも１種の（上記の）式（１）又は（２）のアゼチジニウム含有ビニルモノマーから誘導されるアゼチジニウム含有モノマー単位；少なくとも１種の疎水性ビニルモノマー（好ましくは（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸sec−ブチル、（メタ）アクリル酸イソブチル、（メタ）アクリル酸ｔ−ブチル、アクリル酸シクロヘキシル、アクリル酸２−エチルヘキシル、酢酸ビニル、プロピオン酸ビニル、酪酸ビニル、吉草酸ビニル、スチレン、クロロプレン、塩化ビニル、塩化ビニリデン、アクリロニトリル、１−ブテン、ブタジエン、メタクリロニトリル、ビニルトルエン、ビニルエチルエーテル、ペルフルオロヘキシルエチル−チオ−カルボニル−アミノエチル−メタクリラート、メタクリル酸イソボルニル、メタクリル酸トリフルオロエチル、メタクリル酸ヘキサフルオロ−イソプロピル、メタクリル酸ヘキサフルオロブチル、シロキサン含有ビニルモノマー、約３〜約４０個のケイ素原子を有するポリシロキサン含有ビニルモノマー、及びこれらの組合せよりなる群から選択され、更に好ましくは少なくとも１種のシロキサン含有ビニルモノマー、少なくとも１種のポリシロキサン含有ビニルモノマー及びこれらの組合せよりなる群から選択される）から誘導される疎水性モノマー単位；及び場合により、少なくとも１種のアミノ含有ビニルモノマー［好ましくは（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン（例えば、Ｎ−エチル−２−メチルアリルアミン、Ｎ−エチルアリルアミン、Ｎ−アリルメチルアミン、Ｎ−アリル−１−ペンタンアミン、Ｎ−アリル−２−メチル−１−ペンタンアミン、Ｎ−アリル−２，３−ジメチル−１−ペンタンアミン、Ｎ−アリル−１−ヘキサンアミン、Ｎ−アリル−２−メチル−１−ヘキサンアミン、Ｎ−アリル−１−ヘプタンアミン、Ｎ−アリル−１−オクタンアミン、Ｎ−アリル−１−デカンアミン、Ｎ−アリル−１−ドデカンアミン）、唯一のエポキシ基を有するエポキシ化合物（例えば、１，２−エポキシＣ３−Ｃ１２アルカン、又はモノ−エポキシ末端ポリエチレングリコール）とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマー（例えば、（メタ）アクリル酸グリシジル、ビニルグリシジルエーテル、又はアリルグリシジルエーテル）とのカップリング反応生成物、及びこれらの組合せよりなる群から選択される］から誘導されるアミノ含有モノマー単位を含む。
【００７４】
別の好ましい実施態様において、本発明のアゼチジニウム含有コポリマーは、好ましくは：（１）少なくとも１種の（上記の）式（１）又は（２）のアゼチジニウム含有ビニルモノマーから誘導されるアゼチジニウム含有モノマー単位；（２）カルボキシル含有モノマー単位及び／又はアミノ含有モノマー単位である、反応性モノマー単位［ここで、カルボキシル含有モノマー単位は、少なくとも１種のカルボキシル含有ビニルモノマー（上記のいずれか１種）から誘導され、そしてアミノ含有ビニルモノマー単位は、少なくとも１種のアミノ含有ビニルモノマー（上記のいずれか１種）から誘導される］；並びに（３）モル基準で少なくとも約５０％、好ましくは少なくとも約６０％、更に好ましくは少なくとも約７０％、更になお好ましくは少なくとも約７５％の、少なくとも１種の親水性ビニルモノマー［（メタ）アクリルアミド、Ｎ，Ｎ−ジメチル（メタ）アクリルアミド、Ｎ−ビニルピロリドン、（メタ）アクリル酸Ｎ，Ｎ−ジメチルアミノエチル、Ｎ，Ｎ−ジメチルアミノプロピル（メタ）アクリルアミド、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、（メタ）アクリル酸ヒドロキシプロピル、１５００ダルトン以下の重量平均分子量を有するＣ１−Ｃ４−アルコキシポリエチレングリコール（メタ）アクリラート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール（コポリマー中の酢酸ビニルの加水分解型）、ホスホリルコリン含有ビニルモノマー（（メタ）アクリロイルオキシエチルホスホリルコリン及び米国特許第5,461,433号（その全体が引用例として本明細書に取り込まれる）に記載されたものを包含する）、糖含有ビニルモノマー（例えば、（メタ）アクリル酸エリトリトール、（メタ）アクリル酸アラビトール、（メタ）アクリル酸マンニトール、（メタ）アクリル酸ズルシトール、（メタ）アクリル酸フシトール、（メタ）アクリル酸イジトール、（メタ）アクリル酸イノシトール、（メタ）アクリル酸キシリトール、（メタ）アクリル酸ソルビトール、（メタ）アクリル酸グルコース、（メタ）アクリル酸フルクトース、（メタ）アクリル酸ガラクトース）、及びこれらの組合せよりなる群から選択される（好ましくは（メタ）アクリルアミド、Ｎ，Ｎ−ジメチル（メタ）アクリルアミド、Ｎ−ビニルピロリドン、（メタ）アクリル酸Ｎ，Ｎ−ジメチルアミノエチル、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、１５００ダルトン以下の重量平均分子量を有するＣ１−Ｃ４−アルコキシポリエチレングリコール（メタ）アクリラート、Ｎ−ビニルホルムアミド、Ｎ−ビニルアセトアミド、Ｎ−ビニル−Ｎ−メチルアセトアミド、アリルアルコール、ホスホリルコリン含有ビニルモノマー（（メタ）アクリロイルオキシエチルホスホリルコリン及び米国特許第5,461,433号（その全体が引用例として本明細書に取り込まれる）に記載されたものを包含する）、（メタ）アクリル酸エリトリトール、（メタ）アクリル酸アラビトール、（メタ）アクリル酸マンニトール、（メタ）アクリル酸ズルシトール、（メタ）アクリル酸フシトール、（メタ）アクリル酸イジトール、（メタ）アクリル酸イノシトール、（メタ）アクリル酸キシリトール、（メタ）アクリル酸ソルビトール、（メタ）アクリル酸グルコース、（メタ）アクリル酸フルクトース、（メタ）アクリル酸ガラクトース、及びこれらの組合せよりなる群から選択される）］から誘導される非反応性親水性モノマー単位を含む。更に好ましくは、このコポリマーは、モル基準で約５０％以下、好ましくは約２．５％〜約４０％、更に好ましくは約５％〜約３０％、更になお好ましくは約７．５％〜約２５％のアゼチジニウム含有モノマー単位及び反応性モノマー単位を含む。
【００７５】
本発明のアゼチジニウム含有コポリマーの重量平均分子量ＭＷは、少なくとも約１０，０００ダルトン、好ましくは少なくとも約５０，０００ダルトン、更に好ましくは少なくとも約１００，０００ダルトン、更になお好ましくは約２００，０００〜約１，０００，０００ダルトンである。
【００７６】
当業者であれば、任意の既知の重合法による本発明のアゼチジニウム含有コポリマーの調製方法には詳しい。
【００７７】
本発明のアゼチジニウム含有コポリマーは、ＳｉＨｙコンタクトレンズ上の架橋親水性コーティングを形成するのに特定の利用法を見いだすことができる。
【００７８】
本発明は、更なる態様において、それぞれ架橋親水性コーティングを施したコーティングシリコーンヒドロゲルコンタクトレンズの製造方法であって、この本発明の方法が、（ａ）シリコーンヒドロゲルコンタクトレンズを調達する工程；（ｂ）アンカリングポリマーの下塗りコーティングをシリコーンヒドロゲルコンタクトレンズに適用する工程｛ここで、アンカリングポリマーは、カルボキシル含有ビニルモノマーのホモポリマー若しくはコポリマー及び／又はアゼチジニウム含有コポリマー［少なくとも１種の（好ましくは上記の式（１）又は（２）の）アゼチジニウム含有ビニルモノマーから誘導される第１のアゼチジニウム含有モノマー単位、並びに少なくとも１種のカルボキシル含有ビニルモノマー（上記のいずれか１種）から誘導されるカルボキシル含有モノマー単位、少なくとも１種のアミノ含有ビニルモノマー（上記のいずれか１種）から誘導されるアミノ含有モノマー単位、少なくとも１種の疎水性ビニルモノマー（上記のいずれか１種）から誘導される疎水性モノマー単位、及びこれらの組合せよりなる群から選択されるモノマー単位を含む］である｝；及び（ｃ）シリコーンヒドロゲルコンタクトレンズを、アゼチジニウム基、カルボキシル基、アミノ基、チオール基及びこれらの組合せよりなる群から選択される反応性官能基を含む水溶性の熱架橋しうる親水性ポリマー材料の存在下で、水溶液中で約４０℃〜約１４０℃の温度まで及び該温度で、１個のアゼチジニウム基と１個のアミノ又はカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程を含む方法を提供する（ただし、アンカリングポリマー及び熱架橋しうる親水性ポリマー材料の少なくとも一方は、アゼチジニウム基を含む）。
【００７９】
当業者であれば、コンタクトレンズの製造方法は熟知している。例えば、コンタクトレンズは、例えば、米国特許第3,408,429号の例に記載されるように従来の「スピンキャスト成形」で、又は米国特許第4,347,198号；第5,508,317号；第5,583,463号；第5,789,464号；及び第5,849,810号に記載されるように静止形での完全キャスト成形プロセスにより、又は特別注文のコンタクトレンズの製造に使用されるようにシリコーンヒドロゲルボタンの旋盤切削により生産できる。キャスト成形では、レンズ配合物を、典型的には成形用型に分配してコンタクトレンズ製造用の成形用型中で硬化（即ち、重合及び／又は架橋）する。シリコーンヒドロゲル（ＳｉＨｙ）コンタクトレンズの生産のために、キャスト成形用若しくはスピンキャスト成形用の、又はコンタクトレンズの旋盤切削に使用されるＳｉＨｙロッドを製造するための、ＳｉＨｙレンズ形成組成物（又はＳｉＨｙレンズ配合物）は一般に、シリコーン含有ビニルモノマー、シリコーン含有ビニルマクロマー、シリコーン含有プレポリマー、親水性ビニルモノマー、疎水性ビニルモノマー、架橋剤（約７００ダルトン以下の分子量を有しており、少なくとも２個のエチレン性不飽和基を含有する化合物）、ラジカル開始剤（光開始剤又は熱開始剤）、親水性ビニルマクロマー／プレポリマー、及びこれらの組合せよりなる群から選択される少なくとも１種の成分を含む（当業者には周知のとおり）。ＳｉＨｙコンタクトレンズ配合物はまた、当業者には知られている他の必要な成分、例えば、ＵＶ吸収剤、可視着色剤（例えば、染料、色素、又はこれらの混合物）、抗菌剤（例えば、好ましくは銀ナノ粒子）、生理活性剤、浸出性潤滑剤、浸出性涙液安定化剤、及びこれらの混合物などを含むことができる（当業者には知られているとおり）。得られるＳｉＨｙコンタクトレンズは次に、抽出溶媒での抽出に付して、得られるレンズから未重合成分を除去することができ、そして水和プロセスに付すことができる（当業者には知られているとおり）。更に、前もって形成されたＳｉＨｙコンタクトレンズは、着色コンタクトレンズ（即ち、当業者には周知のとおり、少なくとも１種の着色パターンが表面にプリントされているＳｉＨｙコンタクトレンズ）であってもよい。
【００８０】
上記の成分の種々の組合せを包含する多数のＳｉＨｙレンズ配合物が、本出願の出願日までに公開された多数の特許及び特許出願に記載されている。これら全ては、コーティングすべきＳｉＨｙレンズを調達するのに利用できる。ロトラフィルコンＡ（lotrafilcon A）、ロトラフィルコンＢ、デレフィルコンＡ（delefilcon A）、バラフィルコンＡ（balafilcon A）、ガリフィルコンＡ（galyfilcon A）、セノフィルコンＡ（senofilcon A）、ナラフィルコンＡ（narafilcon A）、ナラフィルコンＢ、コムフィルコンＡ（comfilcon A）、エンフィルコンＡ（enfilcon A）、アスモフィルコンＡ（asmofilcon A）などのような市販のＳｉＨｙレンズを製造するためのＳｉＨｙレンズ配合物はまた、本発明においてコーティングすべきＳｉＨｙコンタクトレンズを製造する際に使用することができる。
【００８１】
本発明により、下塗りコーティングは、（コーティングすべき）ＳｉＨｙコンタクトレンズをアンカリングポリマーの溶液と接触させることにより形成される。コンタクトレンズをアンカリングポリマーの溶液と接触させるには、これをコーティング溶液中に浸漬するか、又はこれをコーティング溶液でスプレーすることにより行うことができる。１つの接触方法は、単にコンタクトレンズをアンカリングポリマーの溶液の浴に一定時間浸漬することを伴うか、あるいはコンタクトレンズをアンカリングポリマーの溶液の一連の浴に順に各浴について一定の短時間浸漬することを伴う。別の接触方法は、単にアンカリングポリマーの溶液をスプレーすることを伴う。しかし、スプレー工程及び浸漬工程の種々の組合せを伴う多くの代替法が、通常の技能を有する当業者により設計されよう。
【００８２】
コンタクトレンズとアンカリングポリマーの溶液との接触時間は、約１０分以内、好ましくは約５〜約３６０秒間、更に好ましくは約５〜約２５０秒間、更になお好ましくは約５〜２００秒間持続してもよい。
【００８３】
本発明により、アンカリングポリマーは、これが、水、有機溶媒、２種以上の有機溶媒の混合物、水と１種以上の有機溶媒との混合物に可溶性でありさえすれば、直鎖又は分岐又は架橋ポリマーである。
【００８４】
カルボキシル含有ビニルモノマー、アゼチジニウム含有ビニルモノマー、アミノ含有ビニルモノマー、疎水性ビニルモノマー、非反応性親水性ビニルモノマー、及びアゼチジニウム含有コポリマーの全ての実施態様及び好ましい実施態様は、上記されており、そして本発明のこの態様において利用することができる。
【００８５】
好ましい実施態様において、本発明のアンカリングポリマーは、好ましくは、アクリル酸、メタクリル酸、エチルアクリル酸、プロピルアクリル酸、マレイン酸、及びこれらの組合せよりなる群から選択され、更に好ましくはメタクリル酸、エチルアクリル酸、及びこれらの組合せよりなる群から選択されるカルボキシル含有ビニルモノマーから誘導され、更になお好ましくはメタクリル酸から誘導されるカルボキシル含有モノマー単位を含む。
【００８６】
別の好ましい実施態様において、アンカリングポリマーは、ポリアクリル酸（ＰＡＡ）；ポリメタクリル酸（ＰＭＡＡ）；ポリエチルアクリル酸、ポリプロピルアクリル酸；アクリル酸、メタクリル酸、エチルアクリル酸、及びプロピルアクリル酸よりなる群から選択される少なくとも２種のビニルモノマーのコポリマー；ポリマレイン酸（即ち、部分的に又は完全に加水分解されたポリマレイン酸無水物）；マレイン酸及び１種以上のビニルモノマー（例えば、エチレン、メチルビニルエーテル、酢酸ビニル、及び／又はイソブチレン）のコポリマー；モル基準で約０．０５％〜約２０％（好ましくは約０．１％〜約１５％、更に好ましくは約０．５％〜約１０％）のアゼチジニウム含有ビニルモノマー（好ましくは上記の式（１）のアゼチジニウム含有ビニルモノマー）、及びモル基準で約８０％〜約９９．９５％の１種以上のカルボキシル含有ビニルモノマー（アクリル酸、メタクリル酸、エチルアクリル酸、プロピルアクリル酸、及びこれらの組合せよりなる群から選択される）からなるコポリマー；下記式：
【化１２】
2018009179.tif 000013
（式中、Ｔ７及びＴ８は、上記と同義である）で示されるアゼチジニウム化合物とポリマレイン酸無水物との又は無水マレイン酸及び１種以上のビニルモノマー（例えば、エチレン、メチルビニルエーテル、酢酸ビニル、及び／又はイソブチレン）のコポリマーとの反応生成物［ここで、アゼチジニウム化合物対無水マレイン酸のモル当量比は、約０．２５以下（好ましくは約０．２以下、更に好ましくは約０．１５以下、更になお好ましくは約０．１以下）である］；並びにこれらの組合せである。
【００８７】
別の好ましい実施態様において、本発明のアンカリングポリマーは、好ましくは：アクリル酸、メタクリル酸、エチルアクリル酸、プロピルアクリル酸、マレイン酸、及びこれらの組合せよりなる群から選択される（更に好ましくはメタクリル酸、エチルアクリル酸、及びこれらの組合せよりなる群から選択され、更になお好ましくはメタクリル酸から誘導される）カルボキシル含有ビニルモノマーから誘導されるカルボキシル含有モノマー単位；並びに少なくとも１種の（上記の）式（１）又は（２）のアゼチジニウム含有ビニルモノマーから誘導されるアゼチジニウム含有モノマー単位を含む。
【００８８】
別の好ましい実施態様において、本発明のアンカリングポリマーは、好ましくは：アクリル酸、メタクリル酸、エチルアクリル酸、プロピルアクリル酸、マレイン酸、及びこれらの組合せよりなる群から選択される（更に好ましくはメタクリル酸、エチルアクリル酸、及びこれらの組合せよりなる群から選択され、更になお好ましくはメタクリル酸から誘導される）カルボキシル含有ビニルモノマーから誘導されるカルボキシル含有モノマー単位；少なくとも１種の（上記の）式（１）又は（２）のアゼチジニウム含有ビニルモノマーから誘導されるアゼチジニウム含有モノマー単位；並びに少なくとも１種の疎水性ビニルモノマーから（好ましくは少なくとも１種のシロキサン含有ビニルモノマー及び／又は少なくとも１種のポリシロキサン含有ビニルモノマーから）誘導される疎水性モノマー単位を含む。
【００８９】
別の好ましい実施態様において、本発明のアンカリングポリマーは、好ましくは：少なくとも１種の（上記の）式（１）又は（２）のアゼチジニウム含有ビニルモノマーから誘導されるアゼチジニウム含有モノマー単位；及び少なくとも１種の疎水性ビニルモノマーから（好ましくは少なくとも１種のシロキサン含有ビニルモノマー及び／又は少なくとも１種のポリシロキサン含有ビニルモノマーから）誘導される疎水性モノマー単位を含む。
【００９０】
別の好ましい実施態様において、本発明のアンカリングポリマーは、好ましくは：アクリル酸、メタクリル酸、エチルアクリル酸、プロピルアクリル酸、マレイン酸、及びこれらの組合せよりなる群から選択される（更に好ましくはメタクリル酸、エチルアクリル酸、及びこれらの組合せよりなる群から選択され、更になお好ましくはメタクリル酸から誘導される）カルボキシル含有ビニルモノマーから誘導されるカルボキシル含有モノマー単位；並びに少なくとも１種の疎水性ビニルモノマーから（好ましくは少なくとも１種のシロキサン含有ビニルモノマー及び／又は少なくとも１種のポリシロキサン含有ビニルモノマーから）誘導される疎水性モノマー単位を含む。
【００９１】
アンカリング下塗りコーティングを形成するためのアンカリングポリマーの重量平均分子量ＭＷは、少なくとも約１０，０００ダルトン、好ましくは少なくとも約５０，０００ダルトン、更に好ましくは少なくとも約１００，０００ダルトン、更になお好ましくは約２００，０００〜約１，０００，０００ダルトンである。
【００９２】
コンタクトレンズ上に下塗りコーティングを形成するためのアンカリングポリマーの溶液は、１種以上のアンカリングポリマーを水、水と水と混和性の有機溶媒との混合物、有機溶媒、又は１種以上の有機溶媒の混合物に溶解することにより調製できる。好ましくは、このアンカリングポリマーは、水と１種以上の有機溶媒、有機溶媒、又は１種以上の有機溶媒の混合物に溶解される。少なくとも１種の有機溶媒を含有する溶媒系は、一部のアンカリングポリマーがシリコーンヒドロゲルコンタクトレンズの中に浸透して、下塗りコーティングの耐久性を向上させられるように、シリコーンヒドロゲルコンタクトレンズを膨潤させることができると考えられている。
【００９３】
任意の有機溶媒を、アンカリングポリマーの溶液の調製に使用することができる。有機溶媒の例は、特に限定されないが、テトラヒドロフラン、トリプロピレングリコールメチルエーテル、ジプロピレングリコールメチルエーテル、エチレングリコールｎ−ブチルエーテル、ケトン類（例えば、アセトン、メチルエチルケトンなど）、ジエチレングリコールｎ−ブチルエーテル、ジエチレングリコールメチルエーテル、エチレングリコールフェニルエーテル、プロピレングリコールメチルエーテル、プロピレングリコールメチルエーテルアセタート、ジプロピレングリコールメチルエーテルアセタート、プロピレングリコールｎ−プロピルエーテル、ジプロピレングリコールｎ−プロピルエーテル、トリプロピレングリコールｎ−ブチルエーテル、プロピレングリコールｎ−ブチルエーテル、ジプロピレングリコールｎ−ブチルエーテル、トリプロピレングリコールｎ−ブチルエーテル、プロピレングリコールフェニルエーテル、ジプロピレングリコールジメチルエーテル、ポリエチレングリコール類、ポリプロピレングリコール類、酢酸エチル、酢酸ブチル、酢酸アミル、乳酸メチル、乳酸エチル、乳酸ｉ−プロピル、塩化メチレン、メタノール、エタノール、１−又は２−プロパノール、１−又は２−ブタノール、tert−ブタノール、tert−アミルアルコール、メントール、シクロヘキサノール、シクロペンタノール及びexoノルボルネオール、２−ペンタノール、３−ペンタノール、２−ヘキサノール、３−ヘキサノール、３−メチル−２−ブタノール、２−ヘプタノール、２−オクタノール、２−ノナノール、２−デカノール、３−オクタノール、ノルボルネオール、２−メチル−２−ペンタノール、２，３−ジメチル−２−ブタノール、３−メチル−３−ペンタノール、１−メチルシクロヘキサノール、２−メチル−２−ヘキサノール、３，７−ジメチル−３−オクタノール、１−クロロ−２−メチル−２−プロパノール、２−メチル−２−ヘプタノール、２−メチル−２−オクタノール、２−メチル−２−ノナノール、２−メチル−２−デカノール、３−メチル−３−ヘキサノール、３−メチル−３−ヘプタノール、４−メチル−４−ヘプタノール、３−メチル−３−オクタノール、４−メチル−４−オクタノール、３−メチル−３−ノナノール、４−メチル−４−ノナノール、３−メチル−３−オクタノール、３−エチル−３−ヘキサノール、３−メチル−３−ヘプタノール、４−エチル−４−ヘプタノール、４−プロピル−４−ヘプタノール、４−イソプロピル−４−ヘプタノール、２，４−ジメチル−２−ペンタノール、１−メチルシクロペンタノール、１−エチルシクロペンタノール、１−エチルシクロペンタノール、３−ヒドロキシ−３−メチル−１−ブテン、４−ヒドロキシ−４−メチル−１−シクロペンタノール、２−フェニル−２−プロパノール、２−メトキシ−２−メチル−２−プロパノール、２，３，４−トリメチル−３−ペンタノール、３，７−ジメチル−３−オクタノール、２−フェニル−２−ブタノール、２−メチル−１−フェニル−２−プロパノール及び３−エチル−３−ペンタノール、１−エトキシ−２−プロパノール、１−メチル−２−ピロリドン、Ｎ，Ｎ−ジメチルプロピオンアミド、ジ���チルホルムアミド、ジメチルアセトアミド、ジメチルプロピオンアミド、Ｎ−メチルピロリドン、及びこれらの混合物を包含する。
【００９４】
本発明のこの態様において、水溶性の熱架橋しうる親水性ポリマー材料は、アゼチジニウム基、カルボキシル基、アミノ基、チオール基、及びこれらの組合せよりなる群から選択される反応性基を含有する限り、任意の水溶性ポリマーであってよい。好ましくは、水溶性の熱架橋しうる親水性ポリマー材料は、（ｉ）少なくともモル基準で約５０％、好ましくは少なくとも約６０％、更に好ましくは少なくとも約７０％、更になお好ましくは少なくとも約７５％の少なくとも１種の親水性ビニルモノマー（上記のいずれか１種）から誘導される非反応性親水性モノマー単位を含む、（上記のものであり、そしてここで使用できる）本発明のアゼチジニウム含有コポリマー；（ii）シリコーンをまるで含まない（上記のものであり、そしてここで使用できる）アゼチジニウム含有コポリマーと、アミノ基、カルボキシル基、チオール基、及びこれらの組合せよりなる群から選択される少なくとも１個の反応性官能基を有する少なくとも１種の親水性増強剤との反応生成物；（iii）ポリアミノアミド−エピクロロヒドリンと、アミノ基、カルボキシル基、チオール基、及びこれらの組合せよりなる群から選択される少なくとも１個の反応性官能基を有する少なくとも１種の親水性増強剤との反応生成物；並びに（iv）アミノ基、カルボキシル基、チオール基、及びこれらの組合せよりなる群から選択される少なくとも１個の反応性官能基を有する水溶性親水性ポリマーである。
【００９５】
「親水性増強剤」という用語は、本発明のアゼチジニウム含有コポリマーと反応することにより、親水性部分及び／又は親水性鎖として共有結合で組み込まれる親水性増強剤を持つ生成物を形成できる、親水性有機化合物又はポリマーのことをいう。少なくとも１個のアミノ基、少なくとも１個のカルボキシル基、及び／又は少なくとも１個のチオール基を含有する限り、本発明には任意の適切な親水性増強剤を使用することができる。
【００９６】
好ましい分類の親水性増強剤は、特に限定されないが、アミノ−、カルボキシル−又はチオール含有単糖類（例えば、３−アミノ−１，２−プロパンジオール、１−チオールグリセロール、５−ケト−Ｄ−グルコン酸、ガラクトサミン、グルコサミン、ガラクツロン酸、グルコン酸、グルコサミン酸、マンノサミン、サッカリン酸１，４−ラクトン、糖類酸、ケトデオキシノヌロソン酸、Ｎ−メチル−Ｄ−グルカミン、１−アミノ−１−デオキシ−β−Ｄ−ガラクトース、１−アミノ−１−デオキシソルビトール、１−メチルアミノ−１−デオキシソルビトール、Ｎ−アミノエチルグルコンアミド）；アミノ−、カルボキシル−又はチオール含有二糖類（例えば、コンドロイチンジサッカリドナトリウム塩、ジ（β−Ｄ−キシロピラノシル）アミン、ジガラクツロン酸、ヘパリンジサッカリド、ヒアルロン酸ジサッカリド、ラクトビオン酸）；及びアミノ−、カルボキシル−又はチオール含有オリゴ糖類（例えば、カルボキシメチル−β−シクロデキストリンナトリウム塩、トリガラクツロン酸）；並びにこれらの組合せを包含する。
【００９７】
別の好ましい分類の親水性増強剤は、１個以上のアミノ、カルボキシル及び／又はチオール基を有する親水性ポリマーである。更に好ましくは、親水性増強剤としての親水性ポリマー中のアミノ（−ＮＨＲ’、ここでＲ’は上記と同義である）、カルボキシル（−ＣＯＯＨ）及び／又はチオール（−ＳＨ）基を有するモノマー単位の含量は、親水性ポリマーの総重量に基づいて、重量基準で約４０％未満、好ましくは約３０％未満、更に好ましくは約２０％未満、更になお好ましくは約１０％未満である。
【００９８】
１つの好ましい分類の親水性増強剤としての親水性ポリマーは、アミノ−又はカルボキシル含有多糖類、例えば、カルボキシメチルセルロース（繰り返し単位、−［Ｃ６Ｈ１０−ｍＯ５（ＣＨ２ＣＯ２Ｈ）ｍ］−（式中、ｍは１〜３である）の組成に基づいて概算される、約４０％以下のカルボキシル含量を有する）、カルボキシエチルセルロース（繰り返し単位、−［Ｃ６Ｈ１０−ｍＯ５（Ｃ２Ｈ４ＣＯ２Ｈ）ｍ］−（式中、ｍは１〜３である）の組成に基づいて概算される、約３６％以下のカルボキシル含量を有する）、カルボキシプロピルセルロース（繰り返し単位、−［Ｃ６Ｈ１０−ｍＯ５（Ｃ３Ｈ６ＣＯ２Ｈ）ｍ］−（式中、ｍは１〜３である）の組成に基づいて概算される、約３２％以下のカルボキシル含量を有する）、ヒアルロン酸（繰り返し単位、−（Ｃ１３Ｈ２０Ｏ９ＮＣＯ２Ｈ）−の組成に基づいて概算される、約１１％のカルボキシル含量を有する）、コンドロイチン硫酸（繰り返し単位、−（Ｃ１２Ｈ１８Ｏ１３ＮＳＣＯ２Ｈ）−の組成に基づいて概算される、約９．８％のカルボキシル含量を有する）、又はこれらの組合せなどである。
【００９９】
別の好ましい分類の親水性増強剤としての親水性ポリマーは、特に限定されないが、モノ−アミノ、カルボキシル又はチオール基を持つポリ（エチレングリコール）（ＰＥＧ）（例えば、ＰＥＧ−ＮＨ２、ＰＥＧ−ＳＨ、ＰＥＧ−ＣＯＯＨ）；Ｈ２Ｎ−ＰＥＧ−ＮＨ２；ＨＯＯＣ−ＰＥＧ−ＣＯＯＨ；ＨＳ−ＰＥＧ−ＳＨ；Ｈ２Ｎ−ＰＥＧ−ＣＯＯＨ；ＨＯＯＣ−ＰＥＧ−ＳＨ；Ｈ２Ｎ−ＰＥＧ−ＳＨ；１個以上のアミノ、カルボキシル又はチオール基を持つマルチアームＰＥＧ；１個以上のアミノ、カルボキシル又はチオール基を持つＰＥＧデンドリマー；非反応性親水性ビニルモノマーのジアミノ−又はジカルボキシル末端ホモ−又はコポリマー；非反応性親水性ビニルモノマーのモノアミノ−又はモノカルボキシル末端ホモ−又はコポリマー；（１）約６０重量％以下、好ましくは約０．１％〜約３０％、更に好ましくは約０．５％〜約２０％、更になお好ましくは約１％〜約１５％（重量％）の１種以上の反応性ビニルモノマー、及び（２）少なくとも１種の非反応性親水性ビニルモノマー及び／又は少なくとも１種のホスホリルコリン含有ビニルモノマーを含む組成物の重合生成物であるコポリマー；並びにこれらの組合せを包含する。反応性ビニルモノマー及び非反応性親水性ビニルモノマーは、前述のものである。
【０１００】
更に好ましくは、親水性増強剤としての親水性ポリマーは、ＰＥＧ−ＮＨ２；ＰＥＧ−ＳＨ；ＰＥＧ−ＣＯＯＨ；Ｈ２Ｎ−ＰＥＧ−ＮＨ２；ＨＯＯＣ−ＰＥＧ−ＣＯＯＨ；ＨＳ−ＰＥＧ−ＳＨ；Ｈ２Ｎ−ＰＥＧ−ＣＯＯＨ；ＨＯＯＣ−ＰＥＧ−ＳＨ；Ｈ２Ｎ−ＰＥＧ−ＳＨ；１個以上のアミノ、カルボキシル又はチオール基を持つマルチアームＰＥＧ；１個以上のアミノ、カルボキシル又はチオール基を持つＰＥＧデンドリマー；アクリルアミド（ＡＡｍ）、Ｎ，Ｎ−ジメチルアクリルアミド（ＤＭＡ）、Ｎ−ビニルピロリドン（ＮＶＰ）、Ｎ−ビニル−Ｎ−メチルアセトアミド、（メタ）アクリル酸グリセロール、（メタ）アクリル酸ヒドロキシエチル、Ｎ−ヒドロキシエチル（メタ）アクリルアミド、４００ダルトン以下の重量平均分子量を有するＣ１−Ｃ４−アルコキシポリエチレングリコール（メタ）アクリラート、ビニルアルコール、Ｎ−メチル−３−メチレン−２−ピロリドン、１−メチル−５−メチレン−２−ピロリドン、５−メチル−３−メチレン−２−ピロリドン、（メタ）アクリル酸Ｎ，Ｎ−ジメチルアミノエチル、Ｎ，Ｎ−ジメチルアミノプロピル（メタ）アクリルアミド、（メタ）アクリロイルオキシエチルホスホリルコリン、及びこれらの組合せよりなる群から選択される非反応性親水性ビニルモノマーのモノアミノ−、モノカルボキシル−、ジアミノ−又はジカルボキシル末端ホモ−又はコポリマー；（１）約０．１％〜約３０％、好ましくは約０．５％〜約２０％、更に好ましくは約１％〜約１５％（重量％）の（メタ）アクリル酸、Ｃ２−Ｃ１２アルキルアクリル酸、ビニルアミン、アリルアミン、及び／又は（メタ）アクリル酸アミノ−Ｃ２−Ｃ４アルキル、並びに（２）（メタ）アクリロイルオキシエチルホスホリルコリン、及び／又はアクリルアミド、Ｎ，Ｎ−ジメチルアクリルアミド、Ｎ−ビニルピロリドン、Ｎ−ビニル−Ｎ−メチルアセトアミド、（メタ）アクリル酸グリセロール、（メタ）アクリル酸ヒドロキシエチル、Ｎ−ヒドロキシエチル（メタ）アクリルアミド、４００ダルトン以下の重量平均分子量を有するＣ１−Ｃ４−アルコキシポリエチレングリコール（メタ）アクリラート、ビニルアルコール、及びこれらの組合せよりなる群から選択される少なくとも１種の非反応性親水性ビニルモノマーを含む組成物の重合生成物であるコポリマーである。
【０１０１】
最も好ましくは、親水性増強剤としての親水性増強剤は、ＰＥＧ−ＮＨ２；ＰＥＧ−ＳＨ；ＰＥＧ−ＣＯＯＨ；モノアミノ−、モノカルボキシル−、ジアミノ−又はジカルボキシル末端ポリビニルピロリドン；モノアミノ−、モノカルボキシル−、ジアミノ−又はジカルボキシル末端ポリアクリルアミド；モノアミノ−、モノカルボキシル−、ジアミノ−又はジカルボキシル末端ポリ（ＤＭＡ）；モノアミノ−、モノカルボキシル−、ジアミノ−又はジカルボキシル末端ポリ（ＤＭＡ−ｃｏ−ＮＶＰ）；モノアミノ−、モノカルボキシル−、ジアミノ−又はジカルボキシル末端ポリ（ＮＶＰ−ｃｏ−（メタ）アクリル酸Ｎ，Ｎ−ジメチルアミノエチル）；モノアミノ−、モノカルボキシル−、ジアミノ−又はジカルボキシル末端ポリ（ビニルアルコール）；モノアミノ−、モノカルボキシル−、ジアミノ−又はジカルボキシル末端ポリ［（メタ）アクリロイルオキシエチルホスホリルコリン］ホモポリマー又はコポリマー；モノアミノ−、モノカルボキシル−、ジアミノ−又はジカルボキシル末端ポリ（ＮＶＰ−ｃｏ−ビニルアルコール）；モノアミノ−、モノカルボキシル−、ジアミノ−又はジカルボキシル末端ポリ（ＤＭＡ−ｃｏ−ビニルアルコール）；約０．１％〜約３０％、好ましくは約０．５％〜約２０％、更に好ましくは約１％〜約１５％（重量％）の（メタ）アクリル酸を含むポリ［（メタ）アクリル酸−ｃｏ−アクリルアミド］；約０．１％〜約３０％、好ましくは約０．５％〜約２０％、更に好ましくは約１％〜約１５％（重量％）の（メタ）アクリル酸を含むポリ［（メタ）アクリル酸−ｃｏ−ＮＶＰ］；（１）（メタ）アクリロイルオキシエチルホスホリルコリン、並びに（２）約０．１％〜約３０％、好ましくは約０．５％〜約２０％、更に好ましくは約１％〜約１５％（重量％）のカルボン酸含有ビニルモノマー及び／又はアミノ含有ビニルモノマーを含む組成物の重合生成物であるコポリマー、及びこれらの組合せである。
【０１０２】
官能基を含むＰＥＧ及び官能基を含むマルチアームＰＥＧは、種々の供給業者、例えば、Polyscience、及びShearwater Polymers, Inc.などから調達することができる。
【０１０３】
１種以上の非反応性親水性ビニルモノマーの、又はホスホリルコリン含有ビニルモノマーのモノアミノ−、モノカルボキシル−、ジアミノ−又はジカルボキシル末端ホモ−又はコポリマーは、米国特許第6,218,508号（その全体が引用例として本明細書に取り込まれる）に記載される手順により調製することができる。例えば、非反応性親水性ビニルモノマーのジアミノ−又はジカルボキシル末端ホモ−又はコポリマーを調製するには、この非反応性ビニルモノマー、アミノ又はカルボキシル基を持つ連鎖移動剤（例えば、２−アミノエタンチオール、２−メルカプトプロピオン酸、チオグリコール酸、チオ乳酸、又は他のヒドロキシメルカプタン類、アミノメルカプタン類、若しくはカルボキシル含有メルカプタン類）及び場合により他のビニルモノマーを、反応性ビニルモノマー（アミノ又はカルボキシル基を有する）と、ラジカル開始剤の存在下で共重合（熱又は化学線による）させる。一般に、連鎖移動剤と反応性ビニルモノマー以外の全てのビニルモノマーとのモル比は、約１：５〜約１：１００であるのに反して、連鎖移動剤と反応性ビニルモノマーとのモル比は、１：１である。このような調製では、生じる親水性ポリマーの分子量を制御するために、アミノ又はカルボキシル基を持つ連鎖移動剤が使用され、生じる親水性ポリマーに１個の末端アミノ又はカルボキシル基を提供するように、生じる親水性ポリマーの終端を形成し、一方この反応性ビニルモノマーは、生じる親水性ポリマーに他の末端カルボキシル又はアミノ基を提供する。同様に、非反応性親水性ビニルモノマーのモノアミノ−又はモノカルボキシル末端ホモ−又はコポリマーを調製するには、非反応性ビニルモノマー、アミノ又はカルボキシル基を持つ連鎖移動剤（例えば、２−アミノエタンチオール、２−メルカプトプロピオン酸、チオグリコール酸、チオ乳酸、又は他のヒドロキシメルカプタン類、アミノメルカプタン類、若しくはカルボキシル含有メルカプタン類）及び場合により他のビニルモノマーを、反応性ビニルモノマーの非存在下で共重合（熱又は化学線による）させる。
【０１０４】
本出願において使用されるとき、非反応性親水性ビニルモノマーのコポリマーとは、非反応性親水性ビニルモノマーと１種以上の更なるビニルモノマーとの重合生成物のことをいう。非反応性親水性ビニルモノマー及び反応性ビニルモノマー（例えば、カルボキシル含有ビニルモノマー）を含むコポリマーは、周知のラジカル重合法により調製できるか、又は供給業者から調達できる。メタクリロイルオキシエチルホスホリルコリン及びカルボキシル含有ビニルモノマーを含有するコポリマーは、NOP Corporationから調達できる（例えば、LIPIDURE（登録商標）-A及び-AF）。
【０１０５】
少なくとも１個のアミノ、カルボキシル又はチオール基を有する（親水性増強剤としての）親水性ポリマーの重量平均分子量ＭＷは、好ましくは約５００〜約１，０００，０００、更に好ましくは約１，０００〜約５００，０００である。
【０１０６】
ポリアミノアミド−エピクロロヒドリン（ＰＡＥ）（又はポリアミド−ポリアミン−エピクロロヒドリン又はポリアミド−エピクロロヒドリン）は、Hercules製のKymene（登録商標）若しくはPolycup（登録商標）樹脂（エピクロロヒドリン官能基化アジピン酸−ジエチレントリアミンコポリマー）又はServo/Delden製のPolycup（登録商標）若しくはServamine（登録商標）樹脂などのように市販されている。あるいは、ＰＡＥは、エピクロロヒドリンを、ポリアミンとジカルボン酸から誘導される重縮合物であるポリ（アミドアミン）（例えば、アジピン酸−ジエチレントリアミンコポリマー）と反応させることにより得られる。ポリアミドアミンポリマーのエピクロロヒドリン−官能基化のための反応条件は、EP 1465931（その全体が引用例として本明細書に取り込まれる）に教示されている。
【０１０７】
本発明では、親水性増強剤と本発明のアゼチジニウム含有コポリマー（又はポリアミドアミン−エピクロロヒドリン）との間の反応は、約４０℃〜約１００℃の温度で、反応性官能基（アゼチジニウム、カルボキシル、アミノ、及び／又はチオール基）を含有する水溶性の熱架橋しうる親水性ポリマー材料を形成するのに充分な時間（約０．３時間〜約２４時間、好ましくは約１時間〜約１２時間、更になお好ましくは約２時間〜約８時間）実施する。
【０１０８】
好ましい実施態様において、熱架橋しうる親水性ポリマー材料は、（１）モル基準で約５０％以下（好ましくは約２．５％〜約４０％、更に好ましくは約５％〜約３０％、更になお好ましくは約７．５％〜約２５％）のアゼチジニウム含有モノマー単位（上記の式（１）又は（２）の少なくとも１種のアゼチジニウム含有ビニルモノマーから誘導される）及び反応性モノマー単位；並びに（２）モル基準で少なくとも約５０％、好ましくは少なくとも約６０％、更に好ましくは少なくとも約７０％、更になお好ましくは少なくとも約７５％の、少なくとも１種の親水性ビニルモノマー［（メタ）アクリルアミド、Ｎ，Ｎ−ジメチル（メタ）アクリルアミド、Ｎ−ビニルピロリドン、（メタ）アクリル酸Ｎ，Ｎ−ジメチルアミノエチル、Ｎ，Ｎ−ジメチルアミノプロピル（メタ）アクリルアミド、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、（メタ）アクリル酸ヒドロキシプロピル、１５００ダルトン以下の重量平均分子量を有するＣ１−Ｃ４−アルコキシポリエチレングリコール（メタ）アクリラート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール（コポリマー中の酢酸ビニルの加水分解型）、ホスホリルコリン含有ビニルモノマー（（メタ）アクリロイルオキシエチルホスホリルコリン及び米国特許第5,461,433号（その全体が引用例として本明細書に取り込まれる）に記載されたものを包含する）、糖含有ビニルモノマー（例えば、（メタ）アクリル酸エリトリトール、（メタ）アクリル酸アラビトール、（メタ）アクリル酸マンニトール、（メタ）アクリル酸ズルシトール、（メタ）アクリル酸フシトール、（メタ）アクリル酸イジトール、（メタ）アクリル酸イノシトール、（メタ）アクリル酸キシリトール、（メタ）アクリル酸ソルビトール、（メタ）アクリル酸グルコース、（メタ）アクリル酸フルクトース、（メタ）アクリル酸ガラクトース）、及びこれらの組合せよりなる群から選択される］から誘導される非反応性親水性モノマー単位を含む本発明のアゼチジニウム含有コポリマーである。
【０１０９】
本発明のこの態様では、加熱の工程は、好ましくは密封レンズパッケージ中でパッケージング溶液（即ち、緩衝化水溶液）に浸漬したシリコーンヒドロゲルコンタクトレンズを約１１８℃〜約１２５℃の温度でおよそ２０〜９０分間オートクレーブ処理することにより実施される。本発明のこの実施態様では、このパッケージング溶液は、オートクレーブ処理後に眼に安全な緩衝化水溶液である。
【０１１０】
レンズパッケージ（又は容器）は、ソフトコンタクトレンズのオートクレーブ処理及び保存用として当業者には周知のものである。本発明には任意のレンズパッケージを使用できる。好ましくは、レンズパッケージは、基部とカバーを含むブリスターパッケージであって、このカバーは、基部に取り外し可能に密封され、そしてこの基部は、滅菌パッケージング溶液及びコンタクトレンズを受けるための空洞を包含する。
【０１１１】
レンズは、使用者に販売する前に、個々のパッケージに包装し、密封して、滅菌する（例えば、約１２０℃以上で少なくとも３０分間加圧下でオートクレーブ処理することによる）。当業者であれば、レンズパッケージの密封及び滅菌の方法は充分に理解していよう。
【０１１２】
本発明では、パッケージング溶液は、少なくとも１種の緩衝剤及び１種以上の当業者に知られている他の成分を含有する。他の成分の例は、特に限定されないが、等張化剤、界面活性剤、抗菌剤、防腐剤、及び潤滑剤（例えば、セルロース誘導体、ポリビニルアルコール、ポリビニルピロリドン）を包含する。
【０１１３】
このパッケージング溶液は、パッケージング溶液のｐＨを目的の範囲に、例えば、好ましくは約６〜約８．５の生理的許容範囲に維持するのに充分な量で緩衝剤を含有する。任意の既知の生理学的に適合性の緩衝剤を使用することができる。本発明のコンタクトレンズケア組成物の成分として適切な緩衝剤は、当業者には知られている。例としては、ホウ酸、ホウ酸塩、例えば、ホウ酸ナトリウム、クエン酸、クエン酸塩、例えば、クエン酸カリウム、炭酸水素塩、例えば、炭酸水素ナトリウム、トリス（２−アミノ−２−ヒドロキシメチル−１，３−プロパンジオール）、ビス−トリス（ビス−（２−ヒドロキシエチル）−イミノ−トリス−（ヒドロキシメチル）−メタン）、ビス−アミノポリオール類、トリエタノールアミン、ＡＣＥＳ（Ｎ−（２−ヒドロキシエチル）−２−アミノエタンスルホン酸）、ＢＥＳ（Ｎ，Ｎ−ビス（２−ヒドロキシエチル）−２−アミノエタンスルホン酸）、ＨＥＰＥＳ（４−（２−ヒドロキシエチル）−１−ピペラジンエタンスルホン酸）、ＭＥＳ（２−（Ｎ−モルホリノ）エタンスルホン酸）、ＭＯＰＳ（３−［Ｎ−モルホリノ］−プロパンスルホン酸）、ＰＩＰＥＳ（ピペラジン−Ｎ，Ｎ’−ビス（２−エタンスルホン酸））、ＴＥＳ（Ｎ−［トリス（ヒドロキシメチル）メチル］−２−アミノエタンスルホン酸）、これらの塩、リン酸塩緩衝剤、例えば、Ｎａ２ＨＰＯ４、ＮａＨ２ＰＯ４、及びＫＨ２ＰＯ４又はこれらの混合物がある。好ましいビス−アミノポリオールは、１，３−ビス（トリス［ヒドロキシメチル］−メチルアミノ）プロパン（ビス−トリス−プロパン）である。パッケージング溶液中の各緩衝剤の量は、好ましくは約０．００１％〜２％、好ましくは０．０１％〜１％；最も好ましくは約０．０５％〜約０．３０％（重量％）である。
【０１１４】
このパッケージング溶液は、約２００〜約４５０ミリオスモル（mOsm）、好ましくは約２５０〜約３５０mOsmの浸透圧を有する。パッケージング溶液の浸透圧は、浸透圧に影響を及ぼす有機又は無機物質を加えることにより、調整することができる。適切な眼用に許容しうる等張化剤は、特に限定されないが、塩化ナトリウム、塩化カリウム、グリセロール、プロピレングリコール、ポリオール類、マンニトール類、ソルビトール、キシリトール及びこれらの混合物を包含する。
【０１１５】
本発明のパッケージング溶液は、２５℃で約１センチポアズ〜約８センチポアズ、より好ましくは約１．５センチポアズ〜約５センチポアズの粘度を有する。
【０１１６】
好ましい実施態様において、パッケージング溶液は、好ましくは約０．０１％〜約２％、更に好ましくは約０．０５％〜約１．５％、更になお好ましくは約０．１％〜約１％、最も好ましくは約０．２％〜約０．５％（重量％）の本発明の熱架橋しうる親水性ポリマー材料を含む。
【０１１７】
別の好ましい実施態様において、本発明の方法は、加熱の工程の前に更に：室温でシリコーンヒドロゲルコンタクトレンズを熱架橋しうる親水性ポリマー材料の水溶液と接触させることにより、シリコーンヒドロゲルコンタクトレンズの表面上に熱架橋しうる親水性ポリマー材料の最上層を形成させる（即ち、ＬｂＬコーティング）工程；この熱架橋しうる親水性ポリマー材料の最上層を持つシリコーンヒドロゲルコンタクトレンズを、レンズパッケージ中でパッケージング溶液に浸漬する工程；レンズパッケージを密封する工程；及びシリコーンヒドロゲルコンタクトレンズを中に含むレンズパッケージをオートクレーブ処理することにより、シリコーンヒドロゲルコンタクトレンズ上に架橋親水性コーティングを形成させる工程を含むことができる。正荷電しているため、この熱架橋しうる親水性ポリマー材料は、シリコーンヒドロゲルコンタクトレンズの下塗りコーティング上に、物理相互作用を介して非共有結合層を形成することができると考えられている。
【０１１８】
本発明の方法により得られるシリコーンヒドロゲルコンタクトレンズは、好ましくは約９０度以下、更に好ましくは約８０度以下、更になお好ましくは約７０度以下、最も好ましくは約６０度以下の平均水接触角を有することを特徴とする表面親水性／湿潤性を有する。
【０１１９】
アゼチジニウム含有ビニルモノマーの好ましい実施態様を包含する全ての種々の実施態様は、上記されており、そして本発明のこの態様において利用することができる。
【０１２０】
当然のことながら、本発明の好ましい実施態様を包含する種々の実施態様は、別々に上記されているかもしれないが、これらは本発明のこの態様において任意の望ましいやり方で組合せること及び／又は一緒に利用することができる。
【０１２１】
本発明は、別の更なる態様において、それぞれ架橋親水性コーティングを施したシリコーンヒドロゲルコンタクトレンズを製造する方法であって、この本発明の方法が、（ａ）（上記の）アゼチジニウム含有コポリマー及び／又は上記と同義の式（１）又は（２）のアゼチジニウム含有ビニルモノマーを含むレンズ形成組成物からシリコーンヒドロゲルコンタクトレンズを調達する工程；（ｂ）シリコーンヒドロゲルコンタクトレンズを、アゼチジニウム基、カルボキシル基、アミノ基、チオール基及びこれらの組合せよりなる群から選択される反応性基を含む水溶性の熱架橋しうる親水性ポリマー材料の存在下で水溶液中で約４０℃〜約１４０℃の温度まで及び該温度で、１個のアゼチジニウム基と１個のアミノ又はカルボキシル基との間の分子間及び分子内架橋反応を誘導するのに充分な時間加熱し、それによって耐久性のある非シリコーンヒドロゲルコーティングをシリコーンヒドロゲルコンタクトレンズ上に形成する工程（ここで、非シリコーンヒドロゲルコーティングは、シリコーンヒドロゲルコンタクトレンズ上に、シリコーンヒドロゲルコンタクトレンズの表面上及び／又は表面付近のアゼチジニウム含有コポリマーのアゼチジニウム基を介して固定される）を含む方法を提供する。
【０１２２】
一部のアゼチジニウム含有コポリマー及び／又はアゼチジニウム含有モノマー単位は、アゼチジニウム含有コポリマーを含むレンズ形成組成物から得られるシリコーンヒドロゲルコンタクトレンズの表面上及び／又は表面付近に位置していると考えられる。レンズ表面上及び／又はレンズ表面付近のこれらのアゼチジニウム基は、非シリコーンヒドロゲルコーティングを結合させるためのアンカリング部位として使える。
【０１２３】
好ましい実施態様において、このアゼチジニウム含有コポリマーは、レンズ形成組成物中の重合しうる成分と併用でき、そして上記と同義の式（１）又は（２）のアゼチジニウム含有ビニルモノマーから誘導されるアゼチジニウム含有モノマー単位、及び疎水性ビニルモノマーから誘導される疎水性モノマー単位を含む。更に好ましくは、このアゼチジニウム含有コポリマーは、いずれのエチレン性不飽和基も実質的に含まない（好ましくは含まない）。
【０１２４】
アゼチジニウム含有コポリマーに関して「レンズ形成組成物中の重合しうる成分と併用できる」という用語は、アゼチジニウム含有コポリマー及び重合しうる成分を含むレンズ形成組成物が、少なくとも約８５％、更に好ましくは少なくとも約９０％、更になお好ましくは少なくとも約９５％、最も好ましくは少なくとも約９８％の光透過率（４００nm〜７００nmの間）を有することを意味する。
【０１２５】
好ましい実施態様において、本方法は、シリコーンヒドロゲルコンタクトレンズ上にアンカリングポリマーの下塗りコーティングを適用する工程を更に含む。上記のアンカリングポリマーの全ての実施態様（好ましい実施態様を包含する）は、この態様において本発明の方法のこの好ましい実施態様に利用することができる。
【０１２６】
好ましくは、加熱の工程は、密封レンズパッケージ中でパッケージング溶液（即ち、緩衝化水溶液）に浸漬したシリコーンヒドロゲルコンタクトレンズを、約１１８℃〜約１２５℃の温度でおよそ２０〜９０分間オートクレーブ処理することによって実施する。
【０１２７】
好ましくは、パッケージング溶液は、約０．０１％〜約２％、好ましくは約０．０５％〜約１．５％、更に好ましくは約０．１％〜約１％、更になお好ましくは約０．２％〜約０．５％（重量％）の熱架橋しうる親水性ポリマー材料を含む。
【０１２８】
シリコーンヒドロゲルコンタクトレンズ、ＳｉＨｙレンズ配合物、アゼチジニウム含有ビニルモノマー、アンカリングポリマー及び下塗りコーティングを形成するためのその使用、水溶性の熱架橋しうる親水性ポリマー材料、水溶性の熱架橋しうる親水性ポリマー材料の存在下で水溶液中でシリコーンヒドロゲルコンタクトレンズを加熱する工程、レンズパッケージング溶液及びその成分、レンズパッケージの好ましい実施態様を包含する全ての種々の実施態様は、上記されており、そして本発明のこの態様において組合せること及び／又は一緒に利用することができる。
【０１２９】
更なる態様において、本発明は、シリコーンヒドロゲル材料で作られたレンズ本体と、そこに施された非シリコーンヒドロゲルコーティングとを含むシリコーンヒドロゲルコンタクトレンズであって、この非シリコーンヒドロゲルコーティングは、少なくとも１種のアゼチジニウム含有ビニルモノマー（好ましくは上記の式（１）又は（２）のモノマー）から誘導されるアゼチジニウム含有モノマー単位、及びアミノ又はカルボキシル基を有するビニルモノマーから誘導される反応性モノマー単位を含む、熱架橋しうる親水性ポリマー材料の分子間及び分子内架橋を熱的に誘導することにより得られ、このシリコーンヒドロゲルコンタクトレンズは、少なくとも約４０barrerの酸素透過度、約１００度以下の水接触角を特徴とする表面湿潤性、及び指擦り試験に耐えることを特徴とする良好なコーティング耐久性を有する、コンタクトレンズを提供する。
【０１３０】
本発明により、レンズ本体とは、コーティングすべき前もって形成されたシリコーンヒドロゲルコンタクトレンズのことをいい、上記のとおりシリコーンヒドロゲルレンズ配合物（組成物）から得られる。
【０１３１】
好ましい実施態様において、このシリコーンヒドロゲルコンタクトレンズは、少なくとも約５０barrer、好ましくは少なくとも約６０barrer、更に好ましくは少なくとも約７０barrerの酸素透過度；約１．５MPa以下、好ましくは約１．２MPa以下、更に好ましくは約１．０MPa以下、更になお好ましくは約０．３MPa〜約１．０MPaの弾性率；完全に水和されるとき好ましくは約１８％〜約７０％、更に好ましくは約２０％〜約６０％（重量％）の含水量；及びこれらの組合せよりなる群から選択される少なくとも１つの特性を有する。
【０１３２】
コーティングすべきシリコーンヒドロゲルコンタクトレンズ、アゼチジニウム含有ビニルモノマー、及び熱架橋しうる親水性ポリマー材料の好ましい実施態様を包含する種々の実施態様は、上記されており、そして本発明のこの態様において組合せること及び／又は一緒に利用することができる。
【０１３３】
シリコーンヒドロゲルコンタクトレンズの含水量は、US 5,849,811に開示されたBulk Techniqueにより測定できる。
【０１３４】
更に別の更なる態様において、本発明は、滅菌及び密封したレンズパッケージを含む眼用製品であって、このレンズパッケージは、オートクレーブ処理後レンズパッケージング溶液及びそこに浸漬された容易に使用可能なシリコーンヒドロゲルコンタクトレンズを含み、この容易に使用可能なシリコーンヒドロゲルコンタクトレンズは、アミノ基及び／又はカルボキシル基を元のシリコーンヒドロゲルコンタクトレンズの表面上及び／又は表面付近に有する元のシリコーンヒドロゲルコンタクトレンズを、少なくとも１種のアゼチジニウム含有ビニルモノマーから誘導されるモル基準で０．００１％〜約２５％のアゼチジニウム含有モノマー単位を含む、水溶性の熱架橋しうる親水性ポリマー材料を含有するオートクレーブ処理前パッケージング溶液中でオートクレーブ処理に付すことにより得られる架橋親水性コーティングを含み、この親水性ポリマー材料は、シリコーンヒドロゲルコンタクトレンズ上に、それぞれシリコーンヒドロゲルコンタクトレンズの表面上及び／又は表面付近の１個のアミノ又はカルボキシル基と、親水性ポリマー材料の１個のアゼチジニウム基との間に形成される第２の共有結合を介して共有結合しており、このオートクレーブ処理後パッケージング溶液は、約６．０〜約８．５のｐＨを維持するのに充分な量の少なくとも１種の緩衝剤、及び親水性ポリマー材料の加水分解生成物を含み、そして約２００〜約４５０ミリオスモル（mOsm）の浸透圧及び約１センチポアズ〜約１０センチポアズの粘度を有する、眼用製品を提供する。
【０１３５】
シリコーンヒドロゲルコンタクトレンズ、ＳｉＨｙレンズ配合物、アゼチジニウム含有ビニルモノマー、アンカリングポリマー及び下塗りコーティングを形成するためのその使用、水溶性の熱架橋しうる親水性ポリマー材料、水溶性の熱架橋しうる親水性ポリマー材料の存在下で水溶液中でシリコーンヒドロゲルコンタクトレンズを加熱する工程、レンズパッケージング溶液及びその成分、レンズパッケージの好ましい実施態様を包含するすべての種々の実施態様は、上記されており、そして本発明のこの態様において組合せること及び／又は一緒に利用することができる。
【０１３６】
前記開示により、当該分野における通常の技術者は本発明を実施できよう。本明細書に記載される種々の実施態様には、種々の修正、変形、及び組合せを加えることができる。読者がその具体的な実施態様及びその利点をより理解できるように、以下の実施例への参照が示唆を与える。本明細書及び実施例は、典型例として考慮することが意図される。
【０１３７】
本発明の種々の実施態様は、特定の用語、装置、及び方法を用いて記述されているが、このような記述は、例証のみを目的としている。使用される語は、限定よりは記述の語である。当然のことながら、当業者であれば、以下の請求の範囲に明記される本発明の本質又は範囲を逸することなく変更及び変形を加えることができる。更に、当然のことながら、種々の実施態様の態様は、全体又は一部において交換することができるか、あるいは任意のやり方で組合せること及び／又は一緒に利用することができる。したがって、添付の請求の範囲の本質及び範囲は、そこに含有される好ましいバージョンの記述に限定すべきではない。
【０１３８】
実施例１
酸素透過度測定
レンズ及びレンズ材料の見掛けの酸素透過度（Ｄｋａｐｐ）、見掛けの酸素伝達率（Ｄｋ／ｔ）、固有（又はエッジ補正した）酸素透過度（Ｄｋｃ）は、米国特許出願公開番号2012/0026457 A1（その全体が引用例として本明細書に取り込まれる）の実施例１に記載される手順により測定した。
【０１３９】
潤滑性評価
潤滑性評点は、０をポリアクリル酸（ＰＡＡ）でコーティングした対照レンズに割り当て、１をOasys（商標）／TruEye（商標）市販レンズに割り当て、そして５を市販のAir Optix（商標）レンズに割り当てる、定性的順位付けスキームである。試料を過剰のＤＩ水で少なくとも３回濯いで、次にＰＢＳに移してから評価した。評価の前に、手を石けん水で濯ぎ、ＤＩ水で広く濯いで、次にKimWipe（登録商標）タオルで乾かした。試料を指で挟んで扱い、上記の標準レンズと比較して各試料に数字を割り当てた。例えば、レンズがAir Optix（商標）レンズよりわずかに良好であると決定されるならば、これらは、４という数が割り当てられる。整合性を保つため、全ての評点は、バイアスを回避するため同じ２名の操作者により独立に収集され、そしてデータは今までのところ、この評価における非常に良好な定性的一致及び整合性を示している。
【０１４０】
表面親水性／湿潤性試験。
コンタクトレンズ上の水接触角は、コンタクトレンズの表面親水性（又は湿潤性）の一般的な尺度である。具体的には、低い水接触角は、より親水性の高い表面に相当する。コンタクトレンズの平均接触角（液滴（Sessile Drop）法）は、Boston, MassachusettsにあるAST, Inc.製のVCA 2500XE接触角測定装置を用いて測定した。この装置は、前進若しくは後退接触角又は固定（静止）接触角を測定することができる。測定は、完全に水和したコンタクトレンズで、以下のとおり吸い取り紙で乾燥した直後に実施した。コンタクトレンズをバイアルから取り出し、緩く結合したパッケージング添加物をレンズ表面から除去するために、約２００mlの新鮮ＤＩ水中で３回洗浄した。次にレンズを糸くずの出ない清潔な布（Alpha Wipe TX1009）の上に置き、表面水を除去するために軽くたたき、接触角測定台に取り付け、乾燥空気で風乾して、最後に製造業者が提供するソフトウェアを用いて液滴接触角を自動測定した。接触角を測定するために使用したＤＩ水は、＞１８MΩcmの抵抗率を持ち、使用した液滴容量は２μlとした。典型的には、コーティングしていないシリコーンヒドロゲルレンズ（オートクレーブ処理後）は、大体１２０度の液滴接触角を有する。ピンセットと測定台は、イソプロパノールで充分に洗浄して、ＤＩ水で濯いでから、コンタクトレンズと接触させた。
【０１４１】
水ブレイクアップ時間（Water Break-up Time）（ＷＢＵＴ）試験。
レンズ（オートクレーブ処理後）の湿潤性はまた、水膜がレンズ表面上で壊れ始めるのに要する時間を測定することにより評価される。簡単に述べると、レンズをバイアルから取り出して、緩く結合したパッケージング添加物をレンズ表面から除去するために、約２００mlの新鮮ＤＩ水中で３回洗浄した。レンズをこの溶液から取り出して明るい光源にかざした。水膜が壊れて（脱湿して）下部のレンズ材料が露出するのに必要な時間を、目視により記録した。コーティングしていないレンズは、典型的にはＤＩ水から取り出されると即座に壊れて、０秒のＷＢＵＴが割り当てられる。ＷＢＵＴ≧５秒を示すレンズは、湿潤性であると考えられ、そして眼の上で適切な湿潤性（涙膜を支持する能力）を示すことが期待される。
【０１４２】
コーティングの無傷性試験。
コンタクトレンズの表面上のコーティングの無傷性は、以下のとおりスダンブラック染色試験により試験することができる。コーティング（ＬｂＬコーティング、プラズマコーティング、又は任意の他のコーティング）を施したコンタクトレンズをスダンブラック染料液（ビタミンＥ油中のスダンブラック）中に浸した。スダンブラック染料は、疎水性であり、そして疎水性材料に吸着されるか、又は疎水性レンズ表面上に若しくは疎水性レンズ（例えば、シリコーンヒドロゲルコンタクトレンズ）の部分的にコーティングされた表面上の疎水性スポット上に吸着される傾向が強い。疎水性レンズ上のコーティングが無傷であるならば、レンズ上又はレンズ内に染色スポットは観測されないはずである。試験を行う全てのレンズは完全に水和させた。
【０１４３】
コーティング耐久性の試験。
レンズはSolo-care（登録商標）多目的レンズケア溶液を使い、（使い捨てのパウダーフリーのラテックス手袋を着用して）３０回指で擦り、次に生理食塩水で濯いだ。上記手順を所定回数、例えば、１〜３０回（即ち、洗浄及び浸漬のサイクルを模した、連続指擦り試験の回数）繰り返した。次にレンズをスダンブラック試験（即ち、上記のコーティング無傷性試験）に付すことにより、コーティングが未だ無傷であるかどうかを検査した。指擦り試験に耐えるには、有意な染色スポットの増加が存在しない（例えば、染色スポットが総レンズ表面の約５％以下しか覆わない）。コーティング耐久性を求めるために、水接触角を測定した。
【０１４４】
低ｐＨでのコンタクトレンズアナライザーによるレンズの試験（低ｐＨ  ＣＬＡＮ）。
低ｐＨ  ＣＬＡＮにより、疎水性（ナイルレッド、ナイルブルーオキサゾンとしても知られている）染料を用いてレンズ表面上のコーティング範囲について試験した。レンズ上の任意の露出した疎水性領域は、疎水性染料を結合させる。レンズ上の均一なコーティングが無傷であるならば、レンズ上又はレンズ内に染色スポットは観測されないはずである。本試験は、コンタクトレンズを１Ｎ  ＨＣｌ（水溶液）に約３０秒間浸漬し、次にナイルレッド液（１−プロパノール／ｎ−ヘプタン）に２秒間浸漬し、そして最後に過剰の染料を濯ぎ落とすためにＤＩ水に３０秒間浸漬することにより行った。次にレンズをＣＬＡＮ（拡大光学素子及びフィルターを通した固定焦点のデジタルカメラ）に入れて、次にレンズを青色蛍光励起光で照射した。画像を捕捉して、疎水性表面により吸着された疎水性蛍光染料について画像処理ソフトウェアにより解析した。明るいピクセルの数の半分と暗いピクセルの数の半分の合計が５０００を超えるならば、レンズは失敗と考えられる。
【０１４５】
ビーズ試験。
ビーズ試験は、コンタクトレンズ表面上の負電荷を求めるために利用する。５０以下のビーズ試験値は、レンズ表面上の電荷について許容しうる。一般に＞２００のビーズ数を有する高値はまた、パッケージングされたコーティングが、ＰＡＡ／ＰＭＡＡコーティングレンズを覆うことができないことを反映する。この方法では、Dovex 1x4塩化物型５０〜１００メッシュ（CAS 69011-19-4）０．２ｇを遠心分離カップ中に量り取り、続いてＰＢＳ（リン酸塩緩衝生理食塩水）４mlを加えた。レンズをチューブの後ろ側に置き、このチューブを３００rpmで１分間振とうした。次に、このチューブを濯いで、ＰＢＳ  ５mlで置換し、続いて３００rpmで１分間振とうすることにより、表面のビーズを取り除いた。次にレンズを顕微鏡下で分析して、ビーズをカウントした。
【０１４６】
ＴＢＯ分析。
リン酸水素二ナトリウムの原液（０．２％重量／重量、ｐＨ２）を調製した。炭酸水素ナトリウムの原液（０．２％重量／重量、ｐＨ１０）を調製した。水中のトルイジンブルーＯの原液（略してＴＢＯ、２０００ppm）を調製した。２個のデジタルブロックヒーターを３５及び５０℃にセットした。ｐＨ２及びｐＨ１０緩衝液の両方の新たに希釈した０．１％（重量／重量）溶液を調製した。ＴＢＯ原液（２０００ppm）から５０ppm  ＴＢＯ溶液を調製した。試験すべき各レンズをＤＩ水  １００mL中で約５分間濯いだ。過剰の水を除去するために、Alphaワイプ合成ワイパーを用いて各レンズから吸い取った。レンズを２４ウェルＴＣＰＳプレート（１ウェルに１レンズ）に入れた。各ウェルに５０ppm染料液１．５mlをピペットで加えて、このプレートを５０℃の加熱ブロック上に３０分間置いた。上記染色工程の終了後、レンズを取り出して、これらを２４ウェルＴＣＰＳプレートの新しいウェルに入れた。新たな０．１％  ｐＨ１０緩衝液１．５mlをピペットで加えて、レンズを室温で５分間放置した。上記濯ぎ工程の終了後、レンズを取り出して、これらを２４ウェルＴＣＰＳプレートの新しいウェルに入れた。新たな０．１％  ｐＨ１０緩衝液１．５mlをピペットで加えた。３５℃にセットしたブロックヒーター上にこのプレートを３０分間放置した。レンズをウェルから取り出して、Alphaワイプ合成ワイパーを用いて過剰の染料を穏やかに吸い取った。レンズを新しい２４ウェルＴＣＰＳプレートのウェルに入れて、０．１％  ｐＨ２溶液１．５mlをピペットで加えた。このプレートを５０℃にセットしたブロックヒーター上に３０分間放置した。この工程中に結合した染料をレンズから放出させた。レンズをウェルから取り出した。この溶液は、UV-VIS分析及び定量に利用される。０．１％  ｐＨ２溶液中のＴＢＯの０〜１００ppmの較正標準液を調製した。標準ＴＢＯ溶液、コーティングレンズからの未知の溶液、及びコーティングしていないレンズからの溶液のスペクトルを波長６２５、６３０、及び６３５で測定した。コーティングレンズ溶液からコーティングしていないレンズ溶液の吸光度値を差し引き、次に較正曲線を使用することによりＴＢＯの量を決定した。
【０１４７】
ＰＨＭＢ法。
ＮａＣｌ  ７．８５ｇ、リン酸二水素ナトリウム０．７７３ｇ、及びリン酸水素二ナトリウム４．７５９ｇを精製水に溶解することにより、リン酸塩緩衝生理食塩水（ＰＢＳ）１リットルを調製した。必要に応じてｐＨを７．１〜７．３に調整した。ＮａＣｌ  ４．５００ｇ、塩化カルシウム二水和物０．０７４ｇ、クエン酸一水和物０．５５０ｇ、クエン酸ナトリウム１．４００ｇ、及び精製水４９３．４７５ｇを合わせることにより、ＡＴＳ溶液を調製した。ｐＨ７．０に調整した。ＰＢＳ中に１０ppm  ＰＨＭＢ溶液を調製した。各レンズを１０ppm  ＰＨＭＢ溶液３mL中に入れて一晩（＞１６時間）置いた。レンズを取り出して、次に過剰のＰＢＳ溶液を除去するために吸い取った。２個の吸い取ったレンズをＡＴＳ溶液２mLに入れた。旋回シェーカーを２５０rpmで用いて２時間撹拌した。２時間後に、溶液減量が最小になるように溶液から注意深くレンズを取り出した。ＰＢＳ中にＰＨＭＢ標準溶液（０．５、１、２、４、８、及び１０ppm）を調製した。１cm石英セルを用いて、標準液、取り込み及び放出試料について２４０nmで吸光度を測定することにより、ＰＨＭＢの濃度を求めた。
【０１４８】
実施例２
メタクリル酸ジエチルアゼチジニウムエステル塩化物塩（ＡＺＭ）モノマーの合成
２ａ．  ジエチルヒドロキシルアゼチジニウム塩化物の合成。
ジエチルアミン（５０ｇ、０．６８６モル）を無水アセトニトリル２５mLにアルゴン下で溶解した。この溶液を氷浴中で０℃まで冷却した。この溶液に、無水アセトニトリル２０mL中のエピクロロヒドリン（６３．２４８ｇ、０．６８４モル）を加えた。この混合物を０℃で約５時間撹拌後、反応は室温で更に約２７時間行われた。固体生成物を濾過により収集して、冷アセトニトリルで２〜３回洗浄した。典型的収率は、３０〜５０％の範囲にあった。
【０１４９】
【化１３】
2018009179.tif 000014
【０１５０】
２ｂ．  メタクリル酸ジエチルアゼチジニウムエステル塩化物塩（ＡＺＭ）の合成。
窒素流を取り付けたシュレンクフラスコ中で、得られたヒドロキシアゼチジニウム塩化物塩（６０ｇ、０．３６２モル）を無水アセトニトリル３３６mLに溶解した。この溶液に、メタクリル酸無水物（４５．７３ｇ、０．２９７モル）及びジ−tert−ブチル−４−メチルフェノール（７mg）を約５分間かけて室温で加えた。次にこの反応混合物を室温で約１８時間撹拌した。アセトニトリルを留去して、残渣をアセトニトリル／ジエチルエーテル（１：１）溶媒混合物１Ｌに懸濁した。この固体生成物を濾過により収集して、乾燥させた。典型的収率は、大体５５％であった。
【０１５１】
【化１４】
2018009179.tif 000015
【０１５２】
実施例３
パッケージ内コーティング（ＩＰＣ）コポリマーの合成
３ａ．  ＩＰＣ用のＡＺＭ／ＡＰＭＡ／ＰＥＧ／ＤＭＡ含有コポリマーの調製。
５００mLのガラス反応釜で、メトキシポリエチレングリコール２０００メタクリレート（PEG2000-MA）の溶液（水中５０％）５．０ｇ、アミノプロピルメタクリルアミド（ＡＰＭＡ）１．０ｇ、実施例２で調製したＡＺＭ  １．０ｇ、Ｎ，Ｎ’−ジメチルアクリルアミド（ＤＭＡ）５．４７ｇ、及びIrgacure 2959溶液（水中１％）３．００mLを３３．７５mMクエン酸塩緩衝液（ｐＨ４）１８４．５３ｇに溶解した。少なくとも４個のすりガラス接合部を含有する反応釜に、蓋をした。１個はガラス撹拌シャフトに使用され、１個は熱電対に、１個は窒素注入口に、そして１個は試料のアクセスに使用される。この溶液に２０分間約２００mL/分で窒素を注入した。窒素流量は、約１５０mL/分に減少させた。撹拌速度は１５０rpmにセットした。この反応釜は、RPR-3500  ＵＶ電球を持つRayonet UV反応器に入れた。４個のＵＶ電球を約２．０mW/cm２の強度で約１時間点けた。約１時間後、定性的濾紙により溶液を真空濾過した。次に約４０mL/分の水流量を用いて５０kDa透析膜を水に対して２４時間使用して、コポリマー溶液を精製した。固形分を求めて、必要ならば２％まで希釈した。
【０１５３】
３ｂ．  ＩＰＣ用のＡＺＭ／ＡＰＭＡ／アクリルアミド含有コポリマーの調製。
５００mLのガラス反応釜で、アミノプロピルメタクリルアミド（ＡＰＭＡ）１．５ｇ、実施例２で調製したＡＺＭ  １．５ｇ、アクリルアミド６．９７ｇ、及びIrgacure 2959溶液（水中１％）３．００mLを３３．７５mMクエン酸塩緩衝液（ｐＨ４）１８７．０３ｇに溶解した。少なくとも４個のすりガラス接合部（１個はガラス撹拌シャフトに使用され、１個は熱電対に、１個は窒素注入口に、そして１個は試料のアクセスに使用される）を含有する反応釜に、蓋をした。この溶液に２０分間約２００mL/分で窒素を注入した。窒素流量は、約１５０mL/分に減少させた。撹拌速度は１５０rpmにセットした。この反応釜は、RPR-3500  ＵＶ電球を持つRayonet UV反応器に入れた。４個のＵＶ電球を約２．０mW/cm２の強度で１時間点けた。１時間後、定性的濾紙により溶液を真空濾過した。次に約４０mL/分の流量を用いて５０kDa透析膜を水に対して２４時間使用して、コポリマー溶液を精製した。固形分を求めて、必要ならば２％まで希釈した。
【０１５４】
３ｃ．  ＩＰＣ用のＡＺＭ／ＡＰＭＡ／ＰＥＧ／ＡＧＡ含有コポリマーの調製。
５００mLのガラス反応釜で、水中の５０％  PEG2000-MA溶液５．０ｇ、アミノプロピルメタクリルアミド（ＡＰＭＡ）１．０ｇ、実施例２で調製したＡＺＭ  １．０ｇ、アクリロイルグルコサミン（ＡＧＡ）５．４７ｇ、及び水中の１％  Irgacure 2959溶液３．００mLを３３．７５mMクエン酸塩緩衝液（ｐＨ４）１８４．５３ｇに溶解した。少なくとも４個のすりガラス接合部（１個はガラス撹拌シャフトに使用され、１個は熱電対に、１個は窒素注入口に、そして１個は試料のアクセスに使用される）を含有する反応釜に、蓋をした。この溶液に２０分間約２００mL/分で窒素を注入した。窒素流量は、約１５０mL/分に減少させた。撹拌速度は１５０rpmにセットした。この反応釜は、RPR-3500  ＵＶ電球を持つRayonet UV反応器に入れた。４個のＵＶ電球を約２．０mW/cm２の強度で１時間点けた。約１時間後、定性的濾紙により溶液を真空濾過した。次に５０kDa透析膜を水に対して２４時間使用して、コポリマー溶液を精製した。固形分を求めて、必要ならば２％まで希釈した。
【０１５５】
３ｄ．  ＩＰＣ用のＡＺＭ／ＡＰＭＡ／ＡＡ／アクリルアミド含有コポリマーの調製。
５００mLのガラス反応釜で、アミノプロピルメタクリルアミド（ＡＰＭＡ）１．５ｇ、実施例２で調製したＡＺＭ  １．５ｇ、アクリル酸０．２ｇ、アクリルアミド６．７７ｇ、及び水中の１％  Irgacure 2959溶液３．００mLを３３．７５mMクエン酸塩緩衝液（ｐＨ４）１８７．０３ｇに溶解した。少なくとも４個のすりガラス接合部（１個はガラス撹拌シャフトに使用され、１個は熱電対に、１個は窒素注入口に、そして１個は試料のアクセスに使用される）を含有する反応釜に、蓋をした。この溶液に２０分間約２００mL/分で窒素を注入した。窒素流量は、約１５０mL/分に減少させた。撹拌速度は１５０rpmにセットした。この反応釜は、RPR-3500  ＵＶ電球を持つRayonet UV反応器に入れた。４個のＵＶ電球を約２．０mW/cm２の強度で約１時間点けた。約１時間後、定性的濾紙により溶液を真空濾過した。次に約４０mL/分の流量を用いて５０kDa透析膜を水に対して２４時間使用して、コポリマー溶液を精製した。固形分を求めて、必要ならば２％まで希釈した。
【０１５６】
実施例４
両親媒性コポリマー（ＡＣＰ）の合成
４ａ．  ＡＺＭ／ＡＡ／ＰＤＭＳ／ＤＭＡ含有コポリマーの調製。
１Ｌのガラス反応釜に、モノメタクリルオキシプロピル末端ポリジメチルシロキサン（Gelestカタログ番号MCR-M11）（ＰＤＭＳ１０００−ＭＡ）６．０ｇを加えた。少なくとも４個のすりガラス接合部（１個はガラス撹拌シャフトに使用され、１個は熱電対に、１個は真空及び窒素注入口に、１個は２００mL均圧添加ロートに、そして１個は試料のアクセスに使用される）を含有する反応釜に、蓋をした。２mbarの真空引きによりＰＤＭＳ１０００−ＭＡを１０分間脱気した。約１０分後、反応釜に窒素を充填した。この脱気及び窒素充填の手順を６回繰り返した。２００mL均圧添加ロートで、実施例２で調製したＡＺＭ  ３．０ｇ、アクリル酸（ＡＡ）６．０ｇ、ＤＭＡ  １４．９１ｇ、及びｔ−アミルアルコール中の１％  Irgacure 2959溶液３．００mLをｔ−アミルアルコール１００．３ｇ及びメタノール３３．３ｇに溶解した。添加ロート中のこの溶液に１００mbarの真空引きを約１０分間行った。約１０分後このロートに窒素を充填した。この脱気及び窒素充填の手順を３回繰り返した。ＰＤＭＳ１０００−ＭＡと溶液の両方を脱気後、この溶液をＰＤＭＳ１０００−ＭＡを有する釜に加えた。撹拌速度は１５０rpmにセットした。この反応釜は、RPR-3500  ＵＶ電球を持つRayonet UV反応器に入れた。２個のＵＶ電球を約２．０mW/cm２の強度で約１時間点けた。次に２５kDa透析膜を１−ＰｒＯＨに対して約３５時間（その間１−ＰｒＯＨ（１−プロパノール）の２回の交換を包含する）使用して、コポリマー溶液を精製した。固形分を求めて、必要ならば１０％まで希釈した。
【０１５７】
４ｂ．  ＡＺＭ／ＡＡ／バルキーＴＲＩＳ／ＤＭＡ含有コポリマーの調製。
この手順は、ＰＤＭＳ１０００−ＭＡの代わりにバルキーＴＲＩＳ（Gelestカタログ番号MCT-M11）６．０ｇを使用することを除いて、４ａと同じである。
【０１５８】
４ｃ．  ＡＺＭ／ＡＡ／ＰＯＳＳ−ＭＡ／ＤＭＡ含有コポリマーの調製。
１Ｌのガラス反応釜に、メタクリルイソブチルＰＯＳＳ（登録商標）（Hybrid Plasticsカタログ番号MA0702、CAS番号307531-94-8）（以降「ＰＯＳＳ−ＭＡ」）６．０ｇ、実施例２で調製したＡＺＭ  ３．０ｇ、アクリル酸（ＡＡ）６．０ｇ、ＤＭＡ  １４．９１ｇ、ｔ−アミルアルコール中の１％  Irgacure 2959溶液３．００mL、ｔ−アミルアルコール１００．３ｇ、及びメタノール３３．５ｇを加えた。この溶液に２０分間約２００mL/分で窒素を注入した。窒素流量は、約１５０mL/分に減少させた。撹拌速度は１５０rpmにセットした。この反応釜は、RPR-3500  ＵＶ電球を持つRayonet UV反応器に入れた。２個のＵＶ電球を４５分間点けた。次に２５kDa透析膜を１−ＰｒＯＨに対して約３５時間使用して、コポリマー溶液を精製した。固形分を求めて、必要ならば１０％まで希釈した。
【０１５９】
４ｄ．  ＡＺＭ／ＡＡ／ＴＲＩＳ／ＤＭＡ含有コポリマーの調製。
この手順は、ＰＯＳＳ−ＭＡ  ６．０ｇの代わりにＴＲＩＳ  ６．０ｇを使用することを除いて、４ｃと同じである。
【０１６０】
４ｅ．  ＡＺＭ／ＡＡ／ＰＤＭＳ／ＤＭＡ含有コポリマーの調製。
１Ｌのガラス反応釜に、モノメタクリルオキシプロピル末端ポリジメチルシロキサン（Gelestカタログ番号MCR-M11）（ＰＤＭＳ１０００−ＭＡ）３．０ｇを加えた。少なくとも４個のすりガラス接合部（１個はガラス撹拌シャフトに使用され、１個は熱電対に、１個は真空及び窒素注入口に、１個は２００mL均圧添加ロートに、そして１個は試料のアクセスに使用される）を含有する反応釜に、蓋をした。２mbarの真空引きによりＰＤＭＳ１０００−ＭＡを１０分間脱気した。約１０分後、反応釜に窒素を充填した。この脱気及び窒素充填の手順を６回繰り返した。２００mL均圧添加ロートで、実施例２で調製したＡＺＭ  ３．０ｇ、アクリル酸（ＡＡ）１２．０ｇ、ＤＭＡ  １１．９１ｇ、及びｔ−アミルアルコール中の１％  Irgacure 2959溶液３．００mLをｔ−アミルアルコール６７ｇ及びメタノール６７ｇに溶解した。添加ロート中のこの溶液に１７５mbarの真空引きを約１０分間行った。約１０分後このロートに窒素を充填した。この脱気及び窒素充填の手順を３回繰り返した。ＰＤＭＳ１０００−ＭＡと溶液の両方を脱気後、この溶液をＰＤＭＳ１０００−ＭＡを有する釜に加えた。撹拌速度は１５０rpmにセットした。この反応釜は、RPR-3500  ＵＶ電球を持つRayonet UV反応器に入れた。２個のＵＶ電球を約２．０mW/cm２の強度で約１時間点けた。次に２５kDa透析膜を１−ＰｒＯＨに対して約３５時間（その間１−ＰｒＯＨ（１−プロパノール）の２回の交換を包含する）使用して、コポリマー溶液を精製した。固形分を求めて、必要ならば１０％まで希釈した。
【０１６１】
実施例５
リン酸塩／クエン酸塩緩衝濃縮液の調製。
緩衝濃縮液は、０．４８４重量％のクエン酸ナトリウム二水和物、０．７０８重量％のリン酸水素二ナトリウム、０．０８８重量％のリン酸二水素ナトリウム一水和物、及び１．４８６重量％の塩化ナトリウムをＤＩ水に溶解することにより調製した。必要ならばｐＨを約７．２に調整した。
【０１６２】
ＡＺＭ含有コポリマーを含むＩＰＣ生理食塩水の調製。
パッケージ内コーティング溶液（ＩＰＣ−５Ａ〜ＩＰＣ−５Ｄ）は、２％  ＡＺＭ含有コポリマー溶液（実施例３の３ａ〜３ｄ）及び上で調製した緩衝濃縮液から調製し、そして下記表に示される組成を有する。ＩＰＣ−５Ａ〜ＩＰＣ−５ＤのｐＨは、必要ならばｐＨ７．２〜７．４に調整した。
【０１６３】
【表１】
2018009179.tif 000016
【０１６４】
ＩＰＣ−５Ｅの調製。
ポリ（ＡＡｍ−ｃｏ−ＡＡ）（９０／１０）部分ナトリウム塩（〜９０％固形分、ポリ（ＡＡｍ−ｃｏ−ＡＡ）９０／１０、Ｍｗ２００，０００）は、Polysciences, Inc.から購入して、受領したまま使用した。ポリアミドアミンエピクロロヒドリン（ＰＡＥ）（Kymene、ＮＭＲでの測定で０．４６のアゼチジニウム含量）をAshlandから水溶液として購入して、受領したまま使用した。ＩＰＣ−５Ｅは、約０．０７％w/wのポリ（ＡＡＭ−ｃｏ−ＡＡ）（９０／１０）及び約０．１５％のＰＡＥ（約８．８ミリモルの初期アゼチジニウムのミリモル当量）をリン酸塩緩衝生理食塩水（ＰＢＳ）（約０．０４４w/w％  ＮａＨ２ＰＯ４・Ｈ２Ｏ、約０．３８８w/w％  Ｎａ２ＨＰＯ４・２Ｈ２Ｏ、約０．７９w/w％  ＮａＣｌ）に溶解して、ｐＨを７．２〜７．４に調整することにより調製した。次にＩＰＣ−５Ｅを約６０℃で約６時間、熱前処理した（熱前処理）。この熱前処理の間に、ポリ（ＡＡＭ−ｃｏ−ＡＡ）及びＰＡＥを相互に部分架橋させる（即ち、ＰＡＥの全てのアゼチジニウム基を消費しない）ことにより、ＩＰＣ−５Ｅ中の分岐ポリマーネットワーク内にアゼチジニウム基を含有する水溶性の熱架橋しうる親水性ポリマー材料を形成させた。熱前処理後、ＩＰＣ−５Ｅを室温に冷却し、次に０．２２ミクロンＰＥＳ膜フィルターを用いて濾過した。
【０１６５】
実施例６
ＰＡＡコーティングを施したシリコーンヒドロゲルコンタクトレンズは、米国特許出願公開番号2012/0026458 A1（その全体が引用例として本明細書に取り込まれる）の実施例１９に記載された手順（レンズ配合物、成形用型、キャスト成形条件、レンズ取り出し、ＰＡＡコーティング溶液、ＰＡＡコーティング手順など）により調製した。
【０１６６】
ＰＡＡコーティング溶液。
ポリアクリル酸（ＰＡＡ）コーティング溶液は、一定量のＰＡＡ（M.W.：４５０kDa、Lubrizol製）を所定容量の１−プロパノール（１−ＰｒＯＨ）に溶解して約０．４４重量％の濃度にすることにより調製し、そしてギ酸によりｐＨを約２．０に調整した。
【０１６７】
ＰＡＡコーティングを施したコンタクトレンズは、それぞれ以下のパッケージング生理食塩水の１種０．５５mLを含有するポリプロピレンレンズパッケージングシェル／ブリスター（１シェルに１個のレンズ）にパッケージングした：リン酸塩緩衝生理食塩水（ＰＢＳ）及びＩＰＣ−５Ａ〜ＩＰＣ−５Ｄ（実施例５で調製）。次にこのブリスターを箔で密封して、１２１℃で約３０分間オートクレーブ処理した。架橋コーティングは、アゼチジニウム含有コポリマー又はポリマー材料を含有するパッケージング生理食塩水に浸漬したレンズ上にオートクレーブ処理中に形成させた。オートクレーブ処理後に得られたレンズを特性決定して、結果は下記表に報告した。
【０１６８】
【表２】
2018009179.tif 000017
【０１６９】
実施例７
レンズの調製。
シリコーンヒドロゲルコンタクトレンズは、米国特許出願公開番号2012/0026458 A1（その全体が引用例として本明細書に取り込まれる）の実施例１９に記載された手順（レンズ配合物、成形用型、キャスト成形条件など）によるキャスト成形により調製した。
【０１７０】
ＰＭＡＡコーティング溶液。
ポリメタクリル酸（ＰＭＡＡ）溶液は、ＰＭＡＡ（Ｍｎ〜４１８Ｋ）及びギ酸を所定容量の水／１−プロパノール混合物に溶解することにより調製し、そして次に水及び１−プロパノールで希釈することにより、以下の組成を有するＰＭＡＡコーティング溶液を形成した：
１．  ４０×ＰＭＡＡ：ＰＭＡＡ（０．０１１％w/w）；１−プロパノール（８６．１９％w/w）；水（９．６３％w/w）；及びギ酸（３．７４％w/w）。
２．  ＦＳ  ＰＭＡＡ：ＰＭＡＡ（０．４４％w/w）；１−プロパノール（８６．６３％w/w）；水（９．６３％w/w）；及びギ酸（３．７４％w/w）。
【０１７１】
ＰＭＡＡコーティングレンズ。
上記のように得られたキャスト成形コンタクトレンズを取り出して、以下の一連の浴に浸漬することによりコーティングした：約５６秒間、ＤＩ水浴；それぞれ約２２、７８、２２６秒間、３種のメチルエチルケトン（ＭＥＫ）浴；約５６秒間、１種のＤＩ水浴；約１００秒間、１種のＰＭＡＡコーティング溶液（上で調製）の浴；約５６秒間、１種の水／１−プロパノール（５０％／５０％）混合物の浴；約５６秒間、１種の水浴；約５６秒間、１種のリン酸塩緩衝生理食塩水の浴；及び約５６秒間、１種のＤＩ水浴。
【０１７２】
架橋コーティングの適用。
ＰＭＡＡコーティングを施したコンタクトレンズを、それぞれ以下のパッケージング生理食塩水の１種０．５５mLを含有するポリプロピレンレンズパッケージングシェル／ブリスター（１シェルに１個のレンズ）にパッケージングした：ＰＢＳ（対照として）、ＩＰＣ−５Ａ（実施例５で調製）、及びＩＰＣ−５Ｂ（実施例５で調製）。次にブリスターを箔で密封して、約１２１℃で約３０分間オートクレーブ処理した。架橋コーティングは、アゼチジニウム含有コポリマー又はポリマー材料を含有するパッケージング生理食塩水に浸漬したレンズ上にオートクレーブ処理中に形成させた。
【０１７３】
ＳｉＨｙレンズの特性評価。
オートクレーブ処理後に得られたレンズを特性評価して、結果は下記表に報告した。
【０１７４】
【表３】
2018009179.tif 000018
【０１７５】
実施例８
本実施例は、ＡＺＭ（実施例２で調製された）及びアクリル酸を使用することにより、ＩＰＣコポリマーと反応するように設計された架橋しうる一次コーティングを提供する、両親媒性コポリマー（ＡＣＰ）の調製を説明する。
【０１７６】
このようなコポリマーの構造は、以下に示される。
【０１７７】
【化１５】
2018009179.tif 000019
【０１７８】
コポリマー中でＡＺＭは求電子性であり、そしてアクリル酸は求核性である。両方とも、パッケージ内架橋コーティングをシリコーンヒドロゲルコンタクトレンズに適用するための、生理食塩水に加えた架橋しうるコポリマーと反応することができる。このコポリマーはまた、ポリジメチルシロキサンセグメント（ＰＤＭＳ）を組み込むことにより、このコポリマーを疎水性レンズ（例えば、シリコーンヒドロゲルコンタクトレンズ）の表面に付着させる疎水性相互作用を提供する。ＤＭＡを使用することにより、親水性及び高分子量コポリマーを提供する。このコポリマーは、ポリアクリル酸（ＰＡＡ）又はポリメタクリル酸（ＰＭＡＡ）ホモポリマーに比較して、はるかに低いアクリル酸含量（濃度）を有する。
【０１７９】
本発明のコポリマーを調製するための反応混合物中に使用されるモノマーの重量パーセントの好ましい範囲は、以下の表１にリストされる。このコポリマーは、コポリマー４ａを調製するための実施例４に記載された手順と同様に調製した。
【０１８０】
【表４】
2018009179.tif 000020
【０１８１】
レンズの調製。
シリコーンヒドロゲルコンタクトレンズは、米国特許出願公開番号2012/0026458 A1（その全体が引用例として本明細書に取り込まれる）の実施例１９に記載された手順（レンズ配合物、成形用型、キャスト成形条件など）によるキャスト成形により調製した。
【０１８２】
ＡＣＰコーティング溶液の調製。
両親媒性コポリマー溶液（以降ＡＣＰコーティング溶液Ｉ〜IV）はそれぞれ、実施例４で調製したＡＣＰコポリマー４ａ〜４ｅ（約１０％溶液）の１種を１−プロパノール（８５％）及び水（１５％）の混合物に溶解することにより調製した。このＡＣＰ濃度は、約１重量％である。
【０１８３】
ＡＣＰコーティングレンズ。
上記のキャスト成形コンタクトレンズを取り出して、以下の一連の浴に浸漬することによりＡＣＰでコーティングした：約５６秒間、１種のＤＩ水浴；それぞれ約２２、７８、２２４秒間、３種のＭＥＫ浴；約５６秒間、１種のＤＩ水浴；約１８０秒間、１種の１−プロパノール／水（８５％／１５％）の混合物中のＡＣＰコーティング溶液（約１重量％）の浴；約１８０秒間、１種の水／１−プロパノール（５８％／４２％）混合物の浴；約１８０秒間、１種の水／１−プロパノール（７２％／２８％）混合物の浴；及び約１８０秒間、１種のＤＩ水浴。ＡＣＰ−Ｉコーティングレンズは、ＡＣＰコーティング溶液Ｉ（ＡＣＰコポリマー４ａを含有する）を用いて得た；ＡＣＰ−IIコーティングレンズは、ＡＣＰコーティング溶液II（ＡＣＰコポリマー４ｂを含有する）を用いて得た；ＡＣＰ−IIIコーティングレンズは、ＡＣＰコーティング溶液II（ＡＣＰコポリマー４ｃを含有する）を用いて得た；ＡＣＰ−IVコーティングレンズは、ＡＣＰコーティング溶液IV（ＡＣＰコポリマー４ｄを含有する）を用いて得た。対照Ａレンズは、浴６がＡＣＰを含まず、溶媒混合物のみを含有することを除いて、上記手順により得た。
【０１８４】
架橋コーティングの適用。
上で調製したＡＣＰコーティングコンタクトレンズは、それぞれ以下のパッケージング生理食塩水の１種０．５５mLを含有するポリプロピレンレンズパッケージングシェル／ブリスター（１シェルに１個のレンズ）にパッケージングした：ＰＢＳ（対照として）及びＩＰＣ−５Ｅ（実施例５で調製）。対照Ａレンズは、それぞれＰＢＳ  ０．５５mLを含有するポリプロピレンレンズパッケージングシェル／ブリスター（１シェルに１個のレンズ）にパッケージングした。対照Ｂレンズは、それぞれＰＢＳ  ０．５５mLを含有するポリプロピレンレンズパッケージングシェル／ブリスター（１シェルに１個のレンズ）にパッケージングした、ＡＣＰコーティングレンズである。次にこのブリスターを箔で密封して、約１２１℃で３０分間オートクレーブ処理した。架橋コーティングは、アゼチジニウム含有コポリマー又はポリマー材料を含有するパッケージング生理食塩水に浸漬したレンズ上にオートクレーブ処理中に形成させた。
【０１８５】
ＳｉＨｙレンズの特性評価。
オートクレーブ処理後に得られたレンズを特性評価して、結果は下記表に報告した。
【０１８６】
【表５】
2018009179.tif 000021
【０１８７】
実施例９
レンズの調製。
ＰＡＡコーティングを施したシリコーンヒドロゲルコンタクトレンズは、米国特許出願公開番号2012/0026458 A1（その全体が引用例として本明細書に取り込まれる）の実施例１９に記載された手順（レンズ配合物、成形用型、キャスト成形条件、レンズ取り出し、ＰＡＡコーティング溶液、ＰＡＡコーティング手順など）により調製した。
【０１８８】
ＡＺＭ／ＡＰＭＡ／ＤＭＡ含有コポリマーの調製。
５００mLガラス反応釜で、アミノプロピルメタクリルアミド（ＡＰＭＡ）１．０ｇ、実施例２で調製したＡＺＭ  ２．５ｇ、Ｎ，Ｎ’−ジメチルアクリルアミド（ＤＭＡ）６．４７ｇ、及びIrgacure 2959溶液（水中１％）３．００mLを３３．７５mMクエン酸塩緩衝液（ｐＨ４）１８７．０ｇに溶解した。少なくとも４個のすりガラス接合部を含有する反応釜に、蓋をした。１個はガラス撹拌シャフトに使用され、１個は熱電対に、１個は窒素注入口に、そして１個は試料のアクセスに使用される。この溶液に２０分間約２００mL/分で窒素を注入した。窒素流量は、約１５０mL/分に減少させた。撹拌速度は１５０rpmにセットした。この反応釜は、RPR-3500  ＵＶ電球を持つRayonet UV反応器に入れた。４個のＵＶ電球を約２．０mW/cm２の強度で約１時間点けた。約１時間後、定性的濾紙により溶液を真空濾過した。次に約４０mL/分の水流量を用いて５０kDa透析膜を水に対して２４時間使用して、コポリマー溶液を精製した。固形分を求めて、必要ならば２％まで希釈した。
【０１８９】
ＡＺＭ／ＡＰＭＡ／ＤＭＡコポリマーを用いるＩＰＣ生理食塩水の調製。
ＩＰＣ  ９Ａは、上で調製したＡＺＭ／ＡＰＭＡ／ＤＭＡコポリマーの０．５％w/w溶液を作ることにより調製した。２％コポリマー溶液は、実施例５のＰＢＳ濃縮液（５０％w/w）及び水（２５％w/w）により希釈して、０．５w/w％の最終濃度を得た。ポリ（ＡＡｍ−ｃｏ−ＡＡ）（９０／１０）部分ナトリウム塩（〜９０％固形分、ポリ（ＡＡｍ−ｃｏ−ＡＡ）９０／１０、Ｍｗ２００，０００）は、Polysciences, Inc.から購入して、受領したまま使用した。ＩＰＣ  ９Ｂは、約０．１％w/wのポリ（ＡＡｍ−ｃｏ−ＡＡ）（９０／１０）及び約０．５％w/wのＡＺＭ／ＡＰＭＡ／ＤＭＡコポリマーを溶解することにより調製した。ＩＰＣ  ９Ｃは、約０．３％w/wのポリ（ＡＡｍ−ｃｏ−ＡＡ）（９０／１０）及び約０．５％w/wのＡＺＭ／ＡＰＭＡ／ＤＭＡコポリマーを溶解することにより調製した。ＩＰＣ  ９Ｂ及び９Ｃの両方とも、約０．０４４w/w％  ＮａＨ２ＰＯ４・Ｈ２Ｏ、約０．３８８w/w％  Ｎａ２ＨＰＯ４・２Ｈ２Ｏ及び約０．７９w/w％  ＮａＣｌを加えることにより、ｐＨ７．２〜７．４に調整した。次に、ＩＰＣ  ９Ｂ及び９Ｃを７０℃で１０時間予熱した。この熱前処理の間、ポリ（ＡＡｍ−ｃｏ−ＡＡ）及びＡＺＭコポリマーを相互に部分的に反応させる（即ち、コポリマーの全てのアゼチジニウム基を消費しない）ことにより、ＩＰＣ  ９Ｂ及び９Ｃの分岐ポリマーネットワーク内にアゼチジニウム基を含有する水溶性の熱架橋しうる親水性ポリマー材料を形成した。熱前処理後、０．２２ミクロンＰＥＳ膜フィルターを用いて、ＩＰＣを濾過した。
【０１９０】
架橋コーティングの適用。
ＰＡＡコーティングレンズは、ＩＰＣ  ９Ａ、９Ｂ又は９Ｃのいずれか０．６５mlを含有するポリプロピレンシェル（１シェルに１個のレンズ）にパッケージングした。ブリスターを密封して、１２１℃で４５分間オートクレーブ処理した。
【０１９１】
レンズの特性評価。
試験はコーティング生理食塩水の効力を求めるためにレンズで行った。分かるとおり、ＡＺＭ／ＡＰＭＡ／ＤＭＡのコポリマー自体は、レンズ上の良好な潤滑性を提供できないが、ポリ（ＡＡｍ−ｃｏ−ＡＡ）の添加は、潤滑性を大いに向上させた。
【０１９２】
【表６】
2018009179.tif 000022
【０１９３】
実施例１０
レンズの調製。
ＰＡＡコーティングを施したシリコーンヒドロゲルコンタクトレンズは、米国特許出願公開番号2012/0026458 A1（その全体が引用例として本明細書に取り込まれる）の実施例１９に記載された手順（レンズ配合物、成形用型、キャスト成形条件、レンズ取り出し、ＰＡＡコーティング溶液、ＰＡＡコーティング手順など）により調製した。
【０１９４】
メタクリル酸、アクリル酸、及びＡＺＭのコポリマーの調製。
５００mLガラス反応釜で、メタクリル酸（ＭＡＡ）、アクリル酸（ＡＡ）、２５％無水クエン酸ナトリウム水溶液１５８ｇ、実施例２で調製したＡＺＭ、及びIrgacure 2959溶液（水中１％）２．６５mLを加えた。５Ｎ  ＮａＯＨを用いてｐＨを５．５に調整した。水を２６５ｇまで加えた。少なくとも４個のすりガラス接合部を含有する反応釜に、蓋をした。１個はガラス撹拌シャフトに使用され、１個は熱電対に、１個は窒素注入口に、そして１個は試料のアクセスに使用される。この溶液に２０分間約２００mL/分で窒素を注入した。窒素流量は、約１５０mL/分に減少させた。撹拌速度は１５０rpmにセットした。この反応釜は、RPR-3500  ＵＶ電球を持つRayonet UV反応器に入れた。２個のＵＶ電球を約２．０mW/cm２の強度で約１時間点けた。約１時間後、定性的濾紙により溶液を真空濾過した。次にこの溶液の導電率が１０uS/cm未満に達するまで、１０kDa膜を使用する限外濾過により、コポリマー溶液を精製した。固形分を求めて、必要ならば０．８％まで希釈した。下記表に与えられる比で種々のコポリマーを調製した。
【０１９５】
【表７】
2018009179.tif 000023
【０１９６】
実施例１１
レンズの調製。
シリコーンヒドロゲルコンタクトレンズは、米国特許出願公開番号2012/0026458 A1（その全体が引用例として本明細書に取り込まれる）の実施例１９に記載された手順（レンズ配合物、成形用型、キャスト成形条件など）によるキャスト成形によって調製した。
【０１９７】
ＰＭＡＡコポリマーコーティング溶液。
ポリメタクリル酸（ＰＭＡＡ）コポリマーコーティング溶液は、実施例１０で調製したＰＭＡＡコポリマーから、以下の組成を有するように調製した：実施例１０で調製したＰＭＡＡ  １０Ａ〜１０Ｅの１種である、ＰＭＡＡコポリマー（０．０１１％w/w）；１−プロパノール（８６．６３％w/w）；水（９．６３％w/w）；及びギ酸（３．７４％w/w）。
【０１９８】
ＰＭＡＡコポリマーコーティングレンズ。
上記のとおり得られたキャスト成形コンタクトレンズを取り出し、以下の一連の浴に浸漬することによりコーティングした：約５６秒間、ＤＩ水浴；それぞれ約２２、７８、２２６秒間、３種のメチルエチルケトン（ＭＥＫ）浴；約５６秒間、１種のＤＩ水浴；約１００秒間、１種のＰＭＡＡコポリマーコーティング溶液（上で調製）の浴；約５６秒間、１種の水／１−プロパノール（５０％／５０％）混合物の浴；約５６秒間、１種の水浴；約５６秒間、１種のリン酸塩緩衝生理食塩水の浴；及び約５６秒間、１種のＤＩ水浴。レンズは、実施例１に記載されるＴＢＯ分析により酸基含量について直ちに試験した。データは以下に示される。
【０１９９】
【表８】
2018009179.tif 000024
【０２００】
実施例１２
メタクリル酸１３．０ｇ及びメルカプトエタノール１．２mgを水２４３．０ｇに溶解して、水酸化ナトリウム水溶液（３３％）を加えることによりｐＨを３．０に調整した。この溶液を丸底フラスコ中で撹拌下、窒素で穏やかに１時間パージした。脱気後、この溶液を９０℃に加熱した。別に２，２’−アゾビス［２−メチル−Ｎ−（２−ヒドロキシエチル）プロピオンアミド］（VA-086、Wako）３．６mgを水５mLに溶解して、窒素で１時間パージし、シリンジに充填して、合成溶液に加えることにより、重合を開始させた。合成は、９０℃で撹拌下２０時間行った。重合後、硫酸を加えることにより合成溶液のｐＨをｐＨ＝３に調整し、１０kDaセルロース膜での水性の限外濾過（１２×溶媒交換）によりＰＭＡＡを精製した。最後に凍結乾燥によりＰＭＡＡを乾燥させた。
【０２０１】
実施例１３
メタクリル酸１５．０ｇ及びメルカプトエタノール３．４mgを水２８５．０ｇに溶解して、水酸化ナトリウム水溶液（３３％）を加えることによりｐＨを３．５に調整した。この溶液を丸底フラスコ中で撹拌下、窒素で穏やかに１時間パージした。脱気後、この溶液を５０℃に加熱した。別に２，２’−アゾビス［２−（２−イミダゾリン−２−イル）プロパン］（VA-061、Wako）９．１mgを水５mLに溶解して、窒素で１時間穏やかにパージし、シリンジに充填して、合成溶液に加えることにより、重合を開始させた。合成は、５０℃で撹拌下２０時間行った。重合後、硫酸を加えることにより合成溶液のｐＨをｐＨ＝３に調整し、１０kDaセルロース膜での水性の限外濾過（１２×溶媒交換）によりＰＭＡＡを精製した。最後に凍結乾燥によりＰＭＡＡを乾燥させた。
【０２０２】
実施例１４
種々のレンズ（Bausch & Lomb製のPurevision（登録商標）；Johnson & Johnson製のACUVUE（登録商標）2（登録商標）；実施例７で調製したＦＳ  ＰＭＡＡ／ＩＰＣ−５Ａコーティングを施したＳｉＨｙレンズ；実施例７で調製した４０×ＰＭＡＡ／ＩＰＣ−５Ａコーティングを施したＳｉＨｙレンズ；実施例８に記載された手順により、そして実施例４で調製したＡＣＰ−４ｅを下塗りコーティングとして使用し、かつ架橋コーティングを形成するのに実施例５で調製したＩＰＣ生理食塩水ＩＰＣ−５Ａを使用することにより調製した、ＡＣＰ−４ｅ／ＩＰＣ−５Ａコーティングを施したＳｉＨｙレンズ）をポリヘキサメチレンビグアニド（ＰＨＭＢ）取り込み及び放出について実施例１に記載された手順により試験した。試験の結果は図１に示される。ＰＨＭＢ取り込みは、ＡＣＰ下塗りコーティングを有するレンズが最少であった。
【図１】
2018009179.tif 000027
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
（ａ）カルボキシル含有ビニルモノマー、アミノ含有ビニルモノマー、及びこれらの組合せよりなる群から選択される少なくとも１種のビニルモノマーのモノマー単位（ここで、カルボキシル含有ビニルモノマーは、アクリル酸、Ｃ１−Ｃ４アルキルアクリル酸、Ｎ−２−アクリルアミドグリコール酸、及びこれらの組合せよりなる群から選択され、アミノ含有ビニルモノマーは、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される）：及び
（ｂ）（ｉ）
【化１６】
2018009179.tif 000028
［式中、Ｔ７及びＴ８は、相互に独立に、Ｃ１〜Ｃ１４アルキル基である］で示されるアゼチジニウム化合物と、（メタ）アクリル酸ハロゲン化物、（メタ）アクリル酸無水物、無水マレイン酸、エポキシ含有ビニルモノマー、（メタ）アクリル酸Ｃ２−Ｃ６イソシアナトアルキル、アジリジン含有ビニルモノマー及びアズラクトン含有ビニルモノマーよりなる群から選択される第一のエチレン性官能基化ビニルモノマーとの、１個のヒドロキシル基と１個の他の官能基（酸ハロゲン化物基、酸無水物基、エポキシ基、イソシアナート基、アジリジン基又はアズラクトン基）との間でのカップリング反応による反応生成物、又は、
（ｉｉ）
【化１７】
2018009179.tif 000029
［式中、Ｔ７及びＴ８は、相互に独立に、Ｃ１〜Ｃ１４アルキル基である］で示されるアゼチジニウム化合物と、カップリング剤（ジイソシアナート化合物、二酸ハロゲン化物化合物、ジ−アズラクトン化合物、又はジ−エポキシ化合物である）の存在下での、（メタ）アクリル酸Ｃ２〜Ｃ６ヒドロキシアルキル、Ｃ２〜Ｃ６ヒドロキシアルキル（メタ）アクリルアミド、アリルアルコール、アリルアミン、（メタ）アクリル酸アミノ−Ｃ２−Ｃ６アルキル、ビニルアミン、アミノ−Ｃ２−Ｃ６アルキル（メタ）アクリルアミド、アクリル酸、及びＣ１−Ｃ４アルキルアクリル酸よりなる群から選択される第二のエチレン性官能基化ビニルモノマーとのカップリング反応による反応生成物である、少なくとも１種のアゼチジニウム含有ビニルモノマーのアゼチジニウム含有モノマー単位
を含む、アゼチジニウム含有コポリマー。
【請求項２】
アゼチジニウム含有コポリマーが、Ｎ−２−アクリルアミドグリコール酸のカルボキシル含有モノマー単位を含む、請求項１に記載のアゼチジニウム含有コポリマー。
【請求項３】
アゼチジニウム含有コポリマーが、メタクリル酸、エチルアクリル酸、及びこれらの組合せよりなる群から選択されるカルボキシル含有ビニルモノマーのカルボキシル含有モノマー単位を含む、請求項１に記載のアゼチジニウム含有コポリマー。
【請求項４】
アゼチジニウム含有コポリマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される少なくとも１種のアミノ含有ビニルモノマーのアミノ含有モノマー単位を含む、請求項１〜３のいずれか１項に記載のアゼチジニウム含有コポリマー。
【請求項５】
アゼチジニウム含有コポリマーが、カルボキシル含有モノマー単位及び／又はアミノ含有モノマー単位である、反応性モノマー単位｛ここで、カルボキシル含有モノマー単位は、アクリル酸、Ｃ１−Ｃ４アルキルアクリル酸、Ｎ−２−アクリルアミドグリコール酸、及びこれらの組合せよりなる群から選択される、少なくとも１種のカルボキシル含有ビニルモノマーから誘導され、そしてアミノ含有ビニルモノマー単位は、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される少なくとも１種のアミノ含有ビニルモノマーから誘導される｝；
並びにモル基準で少なくとも５０％の、少なくとも１種の親水性ビニルモノマー｛（メタ）アクリルアミド、Ｎ，Ｎ−ジメチル（メタ）アクリルアミド、Ｎ−ビニルピロリドン、（メタ）アクリル酸Ｎ，Ｎ−ジメチルアミノエチル、Ｎ，Ｎ−ジメチルアミノプロピル（メタ）アクリルアミド、メタクリル酸グリセロール、３−アクリロイルアミノ−１−プロパノール、Ｎ−ヒドロキシエチルアクリルアミド、Ｎ−［トリス（ヒドロキシメチル）メチル］−アクリルアミド、Ｎ−メチル−３−メチレン−２−ピロリドン、１−エチル−３−メチレン−２−ピロリドン、１−メチル−５−メチレン−２−ピロリドン、１−エチル−５−メチレン−２−ピロリドン、５−メチル−３−メチレン−２−ピロリドン、５−エチル−３−メチレン−２−ピロリドン、（メタ）アクリル酸２−ヒドロキシエチル、（メタ）アクリル酸ヒドロキシプロピル、１５００ダルトン以下の重量平均分子量を有するＣ１−Ｃ４−アルコキシポリエチレングリコール（メタ）アクリラート、Ｎ−ビニルホルムアミド、Ｎ−ビニルアセトアミド、Ｎ−ビニルイソプロピルアミド、Ｎ−ビニル−Ｎ−メチルアセトアミド、アリルアルコール、ビニルアルコール、ホスホリルコリン含有ビニルモノマー、（メタ）アクリル酸エリトリトール、（メタ）アクリル酸アラビトール、（メタ）アクリル酸マンニトール、（メタ）アクリル酸ズルシトール、（メタ）アクリル酸フシトール、（メタ）アクリル酸イジトール、（メタ）アクリル酸イノシトール、（メタ）アクリル酸キシリトール、（メタ）アクリル酸ソルビトール、（メタ）アクリル酸グルコース、（メタ）アクリル酸フルクトース、（メタ）アクリル酸ガラクトース、及びこれらの組合せよりなる群から選択される｝の非反応性親水性モノマー単位
を含む、請求項１に記載のアゼチジニウム含有コポリマー。
【請求項６】
アゼチジニウム含有コポリマーが、モル基準で５０％以下のアゼチジニウム含有モノマー単位及び反応性モノマー単位を含む、請求項５に記載のアゼチジニウム含有コポリマー。
【請求項７】
アゼチジニウム含有コポリマーの重量平均分子量Ｍwが少なくとも１０，０００ダルトンである、請求項１〜６のいずれか１項に記載のアゼチジニウム含有コポリマー。
【請求項８】
シリコーンヒドロゲルコンタクトレンズ上に非シリコーンヒドロゲルコーティングを形成するためのアンカリングポリマーであって、請求項１〜７のいずれか１項に記載のアゼチジニウム含有コポリマーからなる、アンカリングポリマー。
【請求項９】
それぞれ架橋親水性コーティングを施したコーティングシリコーンヒドロゲルコンタクトレンズを製造する方法であって、
（Ｉ）シリコーンヒドロゲルコンタクトレンズを調達する工程；
（ＩＩ）アンカリングポリマーの下塗りコーティングをシリコーンヒドロゲルコンタクトレンズに適用する工程（ここで、アンカリングポリマーは、
（ａ）カルボキシル含有ビニルモノマー、アミノ含有ビニルモノマー、及びこれらの組合せよりなる群から選択される少なくとも１種のビニルモノマーのモノマー単位：及び
（ｂ）（ｉ）
【化１８】
2018009179.tif 000030
［式中、Ｔ７及びＴ８は、相互に独立に、Ｃ１〜Ｃ１４アルキル基である］で示されるアゼチジニウム化合物と、（メタ）アクリル酸ハロゲン化物、（メタ）アクリル酸無水物、無水マレイン酸、エポキシ含有ビニルモノマー、（メタ）アクリル酸Ｃ２−Ｃ６イソシアナトアルキル、アジリジン含有ビニルモノマー及びアズラクトン含有ビニルモノマーよりなる群から選択される第一のエチレン性官能基化ビニルモノマーとの、１個のヒドロキシル基と１個の他の官能基（酸ハロゲン化物基、酸無水物基、エポキシ基、イソシアナート基、アジリジン基又はアズラクトン基）との間でのカップリング反応による反応生成物、又は、
（ｉｉ）
【化１９】
2018009179.tif 000031
［式中、Ｔ７及びＴ８は、相互に独立に、Ｃ１〜Ｃ１４アルキル基である］で示されるアゼチジニウム化合物と、カップリング剤（ジイソシアナート化合物、二酸ハロゲン化物化合物、ジ−アズラクトン化合物、又はジ−エポキシ化合物である）の存在下での、（メタ）アクリル酸Ｃ２〜Ｃ６ヒドロキシアルキル、Ｃ２〜Ｃ６ヒドロキシアルキル（メタ）アクリルアミド、アリルアルコール、アリルアミン、（メタ）アクリル酸アミノ−Ｃ２−Ｃ６アルキル、ビニルアミン、アミノ−Ｃ２−Ｃ６アルキル（メタ）アクリルアミド、アクリル酸、及びＣ１−Ｃ４アルキルアクリル酸よりなる群から選択される第二のエチレン性官能基化ビニルモノマーとのカップリング反応による反応生成物である、少なくとも１種のアゼチジニウム含有ビニルモノマーのアゼチジニウム含有モノマー単位を含む、アゼチジニウム含有コポリマーである）；及び
（ＩＩＩ）シリコーンヒドロゲルコンタクトレンズを、アゼチジニウム基、カルボキシル基、アミノ基、チオール基及びこれらの組合せよりなる群から選択される反応性官能基を含む水溶性の熱架橋しうる親水性ポリマー材料の存在下で水溶液中で４０℃〜１４０℃の温度で、１個のアゼチジニウム基と１個のアミノ又はカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程
を含む方法。
【請求項１０】
カルボキシル含有ビニルモノマーが、アクリル酸、Ｃ１−Ｃ４アルキルアクリル酸、Ｎ−２−アクリルアミドグリコール酸、β−メチルアクリル酸、α−フェニルアクリル酸、β−アクリルオキシプロピオン酸、ソルビン酸、アンゲリカ酸、ケイ皮酸、１−カルボキシ−４−フェニルブタジエン−１，３、イタコン酸、シトラコン酸、メサコン酸、グルタコン酸、アコニット酸、マレイン酸、フマル酸、及びこれらの組合せよりなる群から選択され、
アミノ含有ビニルモノマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される、請求項９に記載の方法。
【請求項１１】
アゼチジニウム含有コポリマーが、メタクリル酸、エチルアクリル酸、及びこれらの組合せよりなる群から選択されるカルボキシル含有ビニルモノマーのカルボキシル含有モノマー単位を含む、請求項９又は１０に記載の方法。
【請求項１２】
アゼチジニウム含有コポリマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される少なくとも１種のアミノ含有ビニルモノマーのアミノ含有モノマー単位を含む、請求項９〜１１のいずれか１項に記載の方法。
【請求項１３】
それぞれ架橋親水性コーティングを施したシリコーンヒドロゲルコンタクトレンズを製造する方法であって、
（Ｉ）（ａ）カルボキシル含有ビニルモノマー、アミノ含有ビニルモノマー、及びこれらの組合せよりなる群から選択される少なくとも１種のビニルモノマーのモノマー単位：及び
（ｂ）（ｉ）
【化２０】
2018009179.tif 000032
［式中、Ｔ７及びＴ８は、相互に独立に、Ｃ１〜Ｃ１４アルキル基である］で示されるアゼチジニウム化合物と、（メタ）アクリル酸ハロゲン化物、（メタ）アクリル酸無水物、無水マレイン酸、エポキシ含有ビニルモノマー、（メタ）アクリル酸Ｃ２−Ｃ６イソシアナトアルキル、アジリジン含有ビニルモノマー及びアズラクトン含有ビニルモノマーよりなる群から選択される第一のエチレン性官能基化ビニルモノマーとの、１個のヒドロキシル基と１個の他の官能基（酸ハロゲン化物基、酸無水物基、エポキシ基、イソシアナート基、アジリジン基又はアズラクトン基）との間でのカップリング反応による反応生成物、又は、
（ｉｉ）
【化２１】
2018009179.tif 000033
［式中、Ｔ７及びＴ８は、相互に独立に、Ｃ１〜Ｃ１４アルキル基である］で示されるアゼチジニウム化合物と、カップリング剤（ジイソシアナート化合物、二酸ハロゲン化物化合物、ジ−アズラクトン化合物、又はジ−エポキシ化合物である）の存在下での、（メタ）アクリル酸Ｃ２〜Ｃ６ヒドロキシアルキル、Ｃ２〜Ｃ６ヒドロキシアルキル（メタ）アクリルアミド、アリルアルコール、アリルアミン、（メタ）アクリル酸アミノ−Ｃ２−Ｃ６アルキル、ビニルアミン、アミノ−Ｃ２−Ｃ６アルキル（メタ）アクリルアミド、アクリル酸、及びＣ１−Ｃ４アルキルアクリル酸よりなる群から選択される第二のエチレン性官能基化ビニルモノマーとのカップリング反応による反応生成物である、少なくとも１種のアゼチジニウム含有ビニルモノマーのアゼチジニウム含有モノマー単位を含む、アゼチジニウム含有コポリマーを含むレンズ形成組成物の、成形用型中での重合によりシリコーンヒドロゲルコンタクトレンズを調達する工程；
（ＩＩ）得られたシリコーンヒドロゲルコンタクトレンズを、アゼチジニウム基、カルボキシル基、アミノ基、チオール基及びこれらの組合せよりなる群から選択される反応性官能基を含む水溶性の熱架橋しうる親水性ポリマー材料の存在下で水溶液中で４０℃〜１４０℃の温度で、１個のアゼチジニウム基と１個のアミノ又はカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程（ここで、非シリコーンヒドロゲルコーティングは、シリコーンヒドロゲルコンタクトレンズ上に、シリコーンヒドロゲルコンタクトレンズの表面上及び／又は表面付近のアゼチジニウム含有コポリマーのアゼチジニウム基を介して固定される）を含む方法。
【請求項１４】
カルボキシル含有ビニルモノマーが、アクリル酸、Ｃ１−Ｃ４アルキルアクリル酸、Ｎ−２−アクリルアミドグリコール酸、β−メチルアクリル酸、α−フェニルアクリル酸、β−アクリルオキシプロピオン酸、ソルビン酸、アンゲリカ酸、ケイ皮酸、１−カルボキシ−４−フェニルブタジエン−１，３、イタコン酸、シトラコン酸、メサコン酸、グルタコン酸、アコニット酸、マレイン酸、フマル酸、及びこれらの組合せよりなる群から選択され、
アミノ含有ビニルモノマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される、請求項１３に記載の方法。
【請求項１５】
アゼチジニウム含有コポリマーが、メタクリル酸、エチルアクリル酸、及びこれらの組合せよりなる群から選択されるカルボキシル含有ビニルモノマーのカルボキシル含有モノマー単位を含む、請求項１３又は１４に記載の方法。
【請求項１６】
アゼチジニウム含有コポリマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される少なくとも１種のアミノ含有ビニルモノマーのアミノ含有モノマー単位を含む、請求項１３〜１５のいずれか１項に記載の方法。
【請求項１７】
それぞれ架橋親水性コーティングを施したコーティングシリコーンヒドロゲルコンタクトレンズを製造する方法であって、
（Ｉ）（ａ）カルボキシル含有ビニルモノマー、アミノ含有ビニルモノマー、及びこれらの組合せよりなる群から選択される少なくとも１種のビニルモノマーのモノマー単位：及び
（ｂ）（ｉ）
【化２２】
2018009179.tif 000034
［式中、Ｔ７及びＴ８は、相互に独立に、Ｃ１〜Ｃ１４アルキル基である］で示されるアゼチジニウム化合物と、（メタ）アクリル酸ハロゲン化物、（メタ）アクリル酸無水物、無水マレイン酸、エポキシ含有ビニルモノマー、（メタ）アクリル酸Ｃ２−Ｃ６イソシアナトアルキル、アジリジン含有ビニルモノマー及びアズラクトン含有ビニルモノマーよりなる群から選択される第一のエチレン性官能基化ビニルモノマーとの、１個のヒドロキシル基と１個の他の官能基（酸ハロゲン化物基、酸無水物基、エポキシ基、イソシアナート基、アジリジン基又はアズラクトン基）との間でのカップリング反応による反応生成物、又は、
（ｉｉ）
【化２３】
2018009179.tif 000035
［式中、Ｔ７及びＴ８は、相互に独立に、Ｃ１〜Ｃ１４アルキル基である］で示されるアゼチジニウム化合物と、カップリング剤（ジイソシアナート化合物、二酸ハロゲン化物化合物、ジ−アズラクトン化合物、又はジ−エポキシ化合物である）の存在下での、（メタ）アクリル酸Ｃ２〜Ｃ６ヒドロキシアルキル、Ｃ２〜Ｃ６ヒドロキシアルキル（メタ）アクリルアミド、アリルアルコール、アリルアミン、（メタ）アクリル酸アミノ−Ｃ２−Ｃ６アルキル、ビニルアミン、アミノ−Ｃ２−Ｃ６アルキル（メタ）アクリルアミド、アクリル酸、及びＣ１−Ｃ４アルキルアクリル酸よりなる群から選択される第二のエチレン性官能基化ビニルモノマーとのカップリング反応による反応生成物である、アゼチジニウム含有コポリマーを含むレンズ形成組成物の、成形用型中での重合によりシリコーンヒドロゲルコンタクトレンズを調達する工程；
（ＩＩ）アンカリングポリマーの下塗りコーティングをシリコーンヒドロゲルコンタクトレンズに適用する工程（ここで、アンカリングポリマーは、カルボキシル含有ビニルモノマーのホモポリマー若しくはコポリマーである）；及び
（ＩＩＩ）シリコーンヒドロゲルコンタクトレンズを、アゼチジニウム基を含む水溶性の熱架橋しうる親水性ポリマー材料の存在下、水溶液中、４０℃〜１４０℃の温度で、１個のアゼチジニウム基と１個のカルボキシル基の間の分子間及び分子内架橋反応を誘導するのに充分な時間加熱し、それによって耐久性のある非シリコーンヒドロゲルコーティングをシリコーンヒドロゲルコンタクトレンズ上に形成する工程
を含む方法。
【請求項１８】
カルボキシル含有ビニルモノマーが、アクリル酸、Ｃ１−Ｃ４アルキルアクリル酸、Ｎ−２−アクリルアミドグリコール酸、β−メチルアクリル酸、α−フェニルアクリル酸、β−アクリルオキシプロピオン酸、ソルビン酸、アンゲリカ酸、ケイ皮酸、１−カルボキシ−４−フェニルブタジエン−１，３、イタコン酸、シトラコン酸、メサコン酸、グルタコン酸、アコニット酸、マレイン酸、フマル酸、及びこれらの組合せよりなる群から選択され、
アミノ含有ビニルモノマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される、請求項１５に記載の方法。
【請求項１９】
アゼチジニウム含有コポリマーが、メタクリル酸、エチルアクリル酸、及びこれらの組合せよりなる群から選択されるカルボキシル含有ビニルモノマーのカルボキシル含有モノマー単位を含む、請求項１７又は１８に記載の方法。
【請求項２０】
アゼチジニウム含有コポリマーが、（メタ）アクリル酸アミノ−Ｃ２−Ｃ４アルキル、アリルアミン、ビニルアミン、アミノ−Ｃ１−Ｃ４アルキル（メタ）アクリルアミド、Ｎ−アリルＣ１−Ｃ１２アルカンアミン、唯一のエポキシ基を有するエポキシ化合物とアリルアミン、ビニルアミン、（メタ）アクリル酸アミノ−Ｃ２−Ｃ６アルキル、又はアミノ−Ｃ２−Ｃ６アルキル（メタ）アクリルアミドとのカップリング反応生成物、Ｃ１−Ｃ１２アルカンアミン又はＣ２−Ｃ１２アミノアルカノールとエポキシ含有ビニルモノマーとのカップリング反応生成物、及びこれらの組合せよりなる群から選択される少なくとも１種のアミノ含有ビニルモノマーのアミノ含有モノマー単位を含む、請求項１７〜１９のいずれか１項に記載の方法。
【請求項２１】
アンカリングポリマーが、ポリアクリル酸；ポリメタクリル酸；ポリエチルアクリル酸、ポリプロピルアクリル酸；アクリル酸、メタクリル酸、エチルアクリル酸、及びプロピルアクリル酸よりなる群から選択される少なくとも２種のビニルモノマーのコポリマー；ポリマレイン酸；マレイン酸及び１種以上のビニルモノマーのコポリマー；モル基準で０．０５％〜２０％のアゼチジニウム含有ビニルモノマー、及びモル基準で８０％〜９９．９５％の１種以上のカルボキシル含有ビニルモノマー（アクリル酸、メタクリル酸、エチルアクリル酸、プロピルアクリル酸、及びこれらの組合せよりなる群から選択される）からなるコポリマー；下記式：
【化２４】
2018009179.tif 000036
（式中、Ｔ７及びＴ８は、相互に独立に、Ｃ１−Ｃ１４アルキル基である）で示されるアゼチジニウム化合物とポリマレイン酸無水物との、又は無水マレイン酸及び１種以上のビニルモノマーのコポリマーとの反応生成物［ここで、アゼチジニウム化合物対無水マレイン酸のモル当量比は、０．２５以下である］；又はこれらの組合せである、請求項１７〜２０のいずれか１項に記載の方法。
【請求項２２】
アンカリングポリマーが、モル基準で０．０５％〜２０％のアゼチジニウム含有ビニルモノマー、及びモル基準で８０％〜９９．９５％の１種以上のカルボキシル含有ビニルモノマー（メタクリル酸、エチルアクリル酸、及びこれらの組合せよりなる群から選択される）からなるコポリマー；又はこれらの組合せである、請求項９〜２１のいずれか１項に記載の方法。
【請求項２３】
熱架橋しうる親水性ポリマー材料が、
（ｉ）請求項５又は６に記載のアゼチジニウム含有コポリマー；
（ii）請求項５又は６に記載のアゼチジニウム含有コポリマーと、アミノ基、カルボキシル基、チオール基、及びこれらの組合せよりなる群から選択される少なくとも１個の反応性官能基を有する少なくとも１種の親水性増強剤との反応生成物；
（iii）ポリアミノアミド−エピクロロヒドリンと、アミノ基、カルボキシル基、チオール基、及びこれらの組合せよりなる群から選択される少なくとも１個の反応性官能基を有する少なくとも１種の親水性増強剤との反応生成物；
（iv）アミノ基、カルボキシル基、チオール基、及びこれらの組合せよりなる群から選択される少なくとも１個の反応性官能基を有する水溶性親水性ポリマー；あるいは
（ｖ）これらの組合せである、請求項９〜２２のいずれか１項に記載の方法。
【請求項２４】
加熱の工程が、密封レンズパッケージ中でパッケージング溶液に浸漬したシリコーンヒドロゲルコンタクトレンズを１１８℃〜１２５℃の温度で２０〜９０分間オートクレーブ処理することにより実施される、請求項９〜２３のいずれか１項に記載の方法。
【請求項２５】
パッケージング溶液が、重量基準で０．０１％〜２％の熱架橋しうる親水性ポリマー材料を含む、請求項２４に記載の方法。
【請求項２６】
シリコーンヒドロゲルコンタクトレンズが、少なくとも４０barrerの酸素透過度、１００度以下の水接触角を特徴とする表面湿潤性、及び指擦り試験に耐えることを特徴とする良好なコーティング耐久性を有する、請求項９〜２５のいずれか１項に記載の方法により得られる、シリコーンヒドロゲルコンタクトレンズ。
【外国語明細書】
2018009179000001.pdf